Brevet FR3038901A1 — publié le 20170120

[0001] La présente invention concerne des procédés de fabrication de composites d'élastomère renforcés en particules. Plus précisément, la présente invention concerne un composite d'élastomère renforcé en particules formé par un procédé de mélange-maître par voie humide. [0002] De nombreux produits à caractère commercial sont formés de compositions élastomériques dans lesquelles un matériau de renforcement est dispersé dans l'un quelconque parmi différents élastomères synthétiques, caoutchouc naturel ou mélanges d'élastomères. Le noir de carbone et la silice, par exemple, sont largement utilisés comme agents de renforcement dans du caoutchouc naturel et d'autres élastomères. Il est courant de fabriquer un mélange-maître, autrement dit, un pré-mélange de matériau de renforcement, d'élastomère et de différents additifs facultatifs, comme l'huile de dilution. De nombreux produits à caractère commercial sont formés de telles compositions élastomériques. De tels produits sont, par exemple, des pneus de véhicules dans lesquels différentes compositions élastomériques peuvent être utilisées pour la partie de bande de roulement, les parois latérales, le parement métallique et la carcasse. D'autres produits sont, par exemple, des bagues de support moteur, des bandes transporteuses, des essuie-glaces, des joints d'étanchéité, des revêtements, des roues, des pare-chocs et similaires. [0003] La bonne dispersion d'agents de renforcement particulaires dans des composés de caoutchouc a été reconnue depuis un certain temps comme l'un des principaux objectifs pour l'obtention de produits de bonne qualité et aux performances homogènes et des efforts considérables ont été consacrés au développement de procédés pour améliorer la qualité de la dispersion. Les opérations de mélange-maître et les autres opérations de mélange ont un impact direct sur l'efficacité du mélange et sur la qualité de la dispersion. En général, par exemple lorsque du noir de carbone est utilisé pour renforcer du caoutchouc, des macro- dispersions acceptables de noir de carbone peuvent souvent être obtenues dans un mélange-maître mélangé à sec. En revanche, la haute qualité et la dispersion uniforme de la silice dans les procédé de mélange à sec posent des problèmes et différentes solutions ont été proposées par l'industrie pour les résoudre, comme la silice précipitée sous forme de « silice hautement dispersible » ou « HDS » ou de pâte granulée. Un mélange plus intensif peut améliorer la dispersion de la silice, mais peut également dégrader l'élastomère dans lequel l'agent de remplissage est dispersé. C'est un problème particulièrement important dans le cas du caoutchouc naturel qui est très sensible à la dégradation mécanique/thermique. [0004] Outre les techniques de mélange à sec, on sait alimenter un réservoir agité en latex d'élastomère ou en solution de polymère et en noir de carbone ou en bouillie de silice. De telles techniques de « mélange-maître par voie humide » peuvent être utilisées avec du latex de caoutchouc naturel et des élastomères synthétiques émulsifiés, comme du 3038901 caoutchouc butadiène-styrène (SBR). En revanche, si cette technique par voie humide a semblé prometteuse lorsque l'agent de remplissage est le noir de carbone, cette technique par voie humide, lorsque l'agent de remplissage est de la silice, pose des problèmes pour obtenir un composite d'élastomère acceptable. Des techniques spécifiques pour la 5 production d'un mélange-maître par voie humide, comme celles décrites dans le brevet U.S. n° 6.048.923, dont le contenu a été incorporé pour référence dans le présent document, n'ont pas été efficaces pour produire des composites d'élastomère utilisant des particules de silice comme seul ou principal agent de renforcement. [0005] Par conséquent, il est nécessaire d'améliorer des procédés qui incorporent de la 10 silice et du noir de carbone dans des composites d'élastomère dans un procédé de mélange- maître par voie humide, comme celui qui utilise la combinaison de deux fluides dans des conditions d'impact à haute énergie continue, de façon à obtenir un composite d'élastomère acceptable comprenant des particules de silice comme seul ou principal agent de renforcement. 15 RÉSUMÉ DE LA PRÉSENTE INVENTION [0006] Selon l'un de ses aspects, la présente invention concerne des procédés pour produire des composites d'élastomère utilisant un procédé de mélange-maître par voie humide qui permet d'utiliser de la silice et du noir de carbone, et d'obtenir ainsi des 20 composites d'élastomère renforcés en particules recherchés. [0007] Pour obtenir ces avantages, ainsi que d'autres avantages, et conformément aux objectifs de la présente invention, énoncés et largement décrits dans la présente description, la présente invention concerne le placement ou l'introduction contrôlé et sélectif de silice et de noir de carbone dans un procédé de mélange-maître par voie humide qui forme un composite 25 d'élastomère renforcé en particules. [0008] La présente invention concerne en outre un procédé de fabrication d'un composite d'élastomère dans un procédé de mélange-maître par voie humide qui comprend, non exclusivement, l'utilisation d'un fluide qui comprend un latex d'élastomère et l'utilisation d'un fluide supplémentaire qui comprend une dispersion déstabilisée de silice particulaire et 30 de noir de carbone. Le « fluide supplémentaire » est fourni soit sous forme de i) deux flux comprenant une dispersion comprenant du noir de carbone et une dispersion déstabilisée comprenant de la silice ; soit ii) un seul flux comprenant une dispersion comprenant du noir de carbone et une dispersion déstabilisée comprenant de la silice ; soit iii) une dispersion déstabilisée comprenant de la silice et du noir de carbone. Les deux fluides sont combinés 35 dans des conditions de flux continu et à de vitesses sélectionnées. La combinaison est telle que la silice et le noir de carbone sont dispersés dans le latex d'élastomère et, en parallèle (ou presque), le latex d'élastomère passe d'un composite d'élastomère liquide à un composite 3038901 d'élastomère solide ou semi-solide, comme en une phase continue de caoutchouc solide ou semi-solide contenant de la silice. Cette transformation peut se produire, par exemple, en environ deux secondes ou moins, comme en une fraction de seconde, du fait de l'impact du fluide sur l'autre fluide avec une énergie suffisante pour entraîner une distribution uniforme et 5 intime des particules de silice et de noir de carbone dans l'élastomère. L'utilisation d'une dispersion déstabilisée de silice dans ce procédé de mélange-maître permet la formation d'un composite d'élastomère ayant des propriétés recherchées. [0009] La présente invention concerne en outre des composites d'élastomère formés à partir d'un ou plusieurs procédés de la présente invention. La présente invention concerne 10 également des articles qui sont fabriqués à partir du ou des composites d'élastomère selon la présente invention ou qui comprennent ce ou ces derniers. [0010] Il est entendu que la description générale précédente et la description détaillée suivante n'ont qu'un caractère illustratif et explicatif et ne sont pas supposées fournir une explication supplémentaire de la présente invention selon les revendications. 15 [0011] Les dessins joints, qui sont incorporés à cette invention et en constituent une partie, illustrent différents aspects de la présente invention et, conjointement à la description, servent à expliquer les principes de la présente invention. 20 BRÈVE DESCRIPTION DES DESSINS [0012] Les FIG. 1(a), 1(b) et 1(c) sont des schémas illustrant des appareils de mélange illustratifs qui peuvent être utilisés dans la présente invention et qui ont été utilisés dans certains des exemples. [0013] La FIG. 2 est un schéma fonctionnel de différentes étapes qui peuvent être 25 effectuées pendant la formation du composite d'élastomère selon des modes de réalisation de la présente invention et dans la fabrication des composés de caoutchouc avec de tels composites d'élastomère. [0014] Les FIG. 3 à 7 sont des schémas fonctionnels des différentes étapes qui peuvent être effectuées pour la formation de la dispersion contenant la silice et le noir de 30 carbone à utiliser dans les appareils de mélange qui peuvent être utilisés dans la présente invention. DESCRIPTION DÉTAILLÉE DE LA PRÉSENTE INVENTION [0015] La présente invention concerne l'introduction sélective et stratégique de silice, 35 ainsi que de noir de carbone, dans un latex d'élastomère au cours d'un procédé de mélange- maître par voie humide continu et rapide. Ce procédé peut être réalisé dans une zone de réaction semi-confinée, comme une chambre de mélange tubulaire ou toute autre chambre 3038901 de mélange d'un appareil convenant à l'exécution d'un tel procédé sous contrôle des paramètres de débit volumétrique et de vitesse, donnant lieu à des propriétés bénéfiques qui ne seraient pas obtenues, sauf pour cette utilisation sélective et stratégique de silice, en particulier. Comme expliqué de façon plus détaillée dans le présent document, par 5 « sélective », la présente invention utilise une dispersion déstabilisée de silice. Et pour l'introduction « stratégique », la présente invention utilise au moins deux fluides séparés, un fluide qui comprend un latex d'élastomère et un autre fluide qui comprend la dispersion déstabilisée de silice et de noir de carbone. Les deux fluides peuvent être pompés ou transférés dans une zone de réaction, comme une zone de réaction semi-confinée. Les deux 10 fluides peuvent être combinés dans des conditions de flux continu et dans des conditions de débit volumétrique et de vitesse sélectionnées. La combinaison sous pression avec des conditions de vitesse différentielles sélectionnées est suffisamment énergique pour que la silice et le noir de carbone puissent être distribués en deux secondes ou moins, comme en millisecondes, dans le lastex d'élastomère, et le latex d'élastomère passe d'une phase liquide 15 à une phase solide, tel qu'un composite d'élastomère renforcé en particules sous la forme d'une phase continue de caoutchouc solide ou semi-solide contenant de la silice et du noir de carbone. [0016] La présente invention concerne en partie, un procédé de production d'un composite élastomère-silice, consistant essentiellement en, consistant en ou comprenant : 20 (a) la fourniture d'un flux continu sous pression d'au moins un premier fluide comprenant une dispersion déstabilisée de particules (par ex., silice et noir de carbone) et la fourniture d'un flux continu d'un second fluide comprenant un latex d'élastomère ; (b) l'ajustement des débits volumétriques du premier fluide et du second fluide pour obtenir un composite d'élastomère ayant une teneur en silice comprise entre environ 25 15 phr et environ 180 phr ; et (c) la combinaison du flux du premier fluide et du flux du second fluide (par exemple dans une zone de réaction semi-confinée) avec un impact suffisant pour distribuer la silice et le noir de carbone dans le latex d'élastomère, pour obtenir un flux d'une phase continue de caoutchouc solide contenant de la silice et du noir de carbone ou d'une phase 30 continue de caoutchouc semi-solide contenant de la silice et du noir de carbone. Le procédé transforme le latex d'élastomère d'un liquide en un flux d'une phase continue de caoutchouc solide ou semi-solide contenant de la silice et du noir de carbone. La phase continue de caoutchouc contenant de la silice et du noir de carbone peut être récupérée sous forme d'un flux pratiquement continu de la phase continue de caoutchouc solide ou semi-solide 35 contenant de la silice et du noir de carbone. En ce qui concerne (a) le premier fluide, le premier fluide peut être fourni soit en (i) deux flux comprenant une dispersion comprenant du noir de carbone et une dispersion déstabilisée comprenant de la silice ; soit en (ii) un seul flux 3038901 comprenant une dispersion comprenant du noir de carbone et une dispersion déstabilisée comprenant de la silice ; soit en iii) une dispersion déstabilisée comprenant de la silice et du noir de carbone. D'autres détails et/ou options pour les procédés de la présente invention sont décrits ci-dessous. D'autres variantes de i), ii) et iii) sont également présentées en détail 5 ci-dessous. [0017] Tel qu'utilisé dans le présent document, le terme « silice » fait référence à du dioxyde de silicone particulaire ou à une particule enrobée de dioxyde de silicone, et comprend la silice précipitée sous une forme quelconque, comme des granules hautement dispersibles (HDS), des granules non-HDS, des agrégats de silice et des particules de silice ; 10 de la silice colloïdale ; de la silice fumée ; et toutes combinaisons de ceux-ci. Ce dioxyde de silicone ou ces particules enrobées de dioxyde de silicone peuvent avoir été traités chimiquement pour inclure des groupes fonctionnels liés (fixés (par ex., chimiquement fixés) ou adhérés (par ex., adsorbés) à la surface de silice. La « silice » comprend toute particule ayant une surface constituée pratiquement de silice ou de silice ayant des groupes 15 fonctionnels liés ou fixés à celle-ci. [0018] Tel qu'utilisé dans le présent document, le terme « dispersion » fait référence à une suspension stable de particules solides dans un fluide aqueux, dans lequel la charge à la surface des particules empêche l'agglomération de particules et la dispersion est caractérisée par une amplitude de potentiel zêta supérieure ou égale à 30 mV. 20 [0019] Le potentiel zêta est utilisé pour mesurer la stabilité de particules chargées, comme des particules de silice, dispersées dans un fluide. La mesure du potentiel zêta peut avoir une variance de /-2 mV, par exemple, et, utilisée dans le présent document, l'amplitude du potentiel zêta fait référence à la valeur absolue du nombre, par ex., une valeur de potentiel zêta de moins 30 mV a une amplitude supérieure à la valeur de potentiel zêta de moins 25 10 mV. [0020] Tel qu'utilisé dans le présent document, le terme « dispersion déstabilisée » fait référence à une suspension de particules solides dans un fluide aqueux, dans laquelle la charge à la surface des particules a été réduite par la présence d'un agent ou par le traitement de particules solides et est caractérisée par une amplitude de potentiel zêta 30 inférieure à 30 mV, ou de préférence un potentiel zêta inférieur à 28 mV ou inférieur à 25 mV. Le fluide aqueux peut être de l'eau, un fluide miscible dans l'eau (par ex., de l'alcool ou un éther), un fluide partiellement miscible dans l'eau ou un mélange de fluides qui contient au moins un fluide miscible dans l'eau ou partiellement miscible dans l'eau. [0021] Tel qu'utilisé dans le présent document, les termes « bouillie de silice » et 35 « dispersion » font référence à une dispersion de silice (qui peut comprendre également du noir de carbone) dans un fluide aqueux, dans lequel la charge à la surface de la silice empêche l'agglomération de particules et la dispersion est caractérisée par une valeur du 3038901 potentiel zêta d'une amplitude d'au moins 30 mV. Une bouillie ou une dispersion de silice peut être déstabilisée par un traitement avec un ou plusieurs agents suffisants ou par le traitement de la silice, pour réduire la charge à la surface de la silice, et la bouillie de silice déstabilisée résultante (ou la dispersion de silice déstabilisée) est caractérisée par une 5 amplitude de potentiel zêta inférieure à 30 mV. [0022] Tel qu'utilisés dans le présent document, les termes « uniforme » et « uniformément » sont sensés signifier, traditionnellement pour les hommes du métier, que la concentration d'un composant, par exemple un agent de remplissage particulaire, dans toute fraction ou tout pourcentage donné (par ex., 5 %) d'un volume, est la même (par ex., dans les 10 2 %) que la concentration de ce composant dans le volume total du matériau en question, par ex., un composite ou une dispersion d'élastomère. L'homme du métier sera capable de vérifier l'uniformité statistique du matériau, si nécessaire, au moyen de mesures de la concentration du composant en utilisant plusieurs échantillons prélevés à différents endroits (par exemple, près de la surface ou plus profondément dans la masse). 15 [0023] Tel qu'utilisé dans le présent document, le terme « composite élastomère- silice » fait référence à un mélange-maître (un prémélange de matériau de renforcement (qui peut comprendre du noir de carbone), d'élastomère et de divers additifs facultatifs, tels que de l'huile de dilution) de caoutchouc cohérent comprenant une quantité de renforcement (par ex., entre environ 15 phr et environ 180 phr) de silice dispersée. Le composite élastomère- 20 silice peut contenir éventuellement d'autres composants, tels qu'un acide, un sel, un antioxydant, des anti-dégradants, des agents de couplage, des quantités mineures (par ex., 10 % en poids ou moins de masse totale de particules) d'autres particules, d'auxiliaires technologiques et/ou d'huile de dilution, ou toutes combinaisons de ceux-ci. [0024] Tel qu'utilisé dans le présent document, le terme « phase continue de 25 caoutchouc solide contenant de la silice et du noir de, carbone » ou « phase continue de caoutchouc solide contenant des particules » correspond à un composite ayant une phase continue de caoutchouc et une phase uniformément dispersée de particules de renforcement (par ex., de la silice et du noir de carbone) et, par exemple, jusqu'à 90 %, en poids de fluide aqueux. La phase continue de caoutchouc solide contenant de la silice et du noir de carbone 30 peut être sous la forme d'une corde ou d'un ver continu. Lorsqu'ils sont comprimés, ces articles libèrent de l'eau. La phase continue de caoutchouc solide contenant de la silice et du noir de carbone peut contenir éventuellement d'autres composants facultatifs, tels qu'un acide, un sel, un antioxydant, des agents de couplage, des quantités mineures d'autres particules (par ex., 10 % en poids ou moins de masse totale de particules) et/ou d'huile de 35 dilution, ou toutes combinaisons de ceux-ci. [0025] Tel qu'utilisé dans le présent document, le terme « phase continue de caoutchouc semi-solide contenant de la silice et du noir de carbone » fait référence à un 3038901 composite ayant une consistance de pâte,,ayant une phase continue de caoutchouc contenant de la silice et du noir de carbone. Le produit semi-solide a une phase continue de caoutchouc, la silice et le noir de carbone piégés étant uniformément distribués dans la phase de caoutchouc. La phase continue de caoutchouc semi-solide contenant de la silice et du noir 5 de carbone reste cohérente et expulse l'eau, tout en conservant la teneur en solides, lors du traitement ultérieur dans une ou plusieurs opérations ultérieures sélectionnées pour faire évoluer le matériau de type pâte ou gel en une phase continue de caoutchouc solide contenant de la silice et du noir de carbone. [0026] Dans le présent document, un matériau « cohérent » est un matériau existant 10 sous une forme pratiquement unitaire qui a été créée par adhésion de nombreuses particules plus petites, comme une masse élastique solide de caoutchouc créée par l'adhésion de nombreuses petites particules de caoutchouc les unes aux autres. [0027] Dans le présent document, un « flux continu » est un flux stable ou constant d'un fluide sans interruption depuis la source d'alimentation (par ex., un réservoir). Mais, il est 15 entendu qu'en cas d'interruptions temporaires (par ex., d'une seconde ou de quelques minutes), le flux serait néanmoins considéré comme un flux continu (par ex., lors d'une permutation de l'alimentation entre différentes zones d'approvisionnement, comme des réservoirs ou similaires, ou de l'interruption de flux pour s'adapter à des procédés unitaires en aval ou la maintenance de l'équipement). 20 [0028] Les FIG. 3 à 7 présentent divers exemples de procédé qui peuvent être utilisés pour préparer une dispersion déstabilisée qui contient de la silice avec du noir de carbone. Ces procédés donnés à titre d'exemple ne représentent pas de façon exhaustive les divers procédés qui peuvent être mis en oeuvre en utilisant les procédés selon la présente invention. Sur la FIG. 3, du noir de carbone 300 (par ex., sous forme de granules ou de particules) est 25 combiné avec de l'eau ou un fluide aqueux 302 pour former une bouillie de noir de carbone 306. La bouillie de noir de carbone peut être ensuite soumise à une ou plusieurs étapes d'agitation et/ou de broyage et/ou de concassage et/ou de tout autre traitement mécanique, à d'autres étapes de traitement non mécanique, comme indiqué dans l'encadré 310. Les encadrés désignés par les lignes pointillées sur les figures représentent des étapes ou 30 procédés facultatifs pouvant être utilisés. En général, avec une ou plusieurs des étapes de traitement 310, on obtient une bouillie de noir de carbone 314 qui est une bouillie de noir de carbone uniformément dispersée qui est sensiblement dépourvue de particules agglomérées plus grosses. Parallèlement à ces étapes, de l'eau ou un fluide aqueux 302, provenant de la même source ou d'une source différente que celle du noir de carbone, est combiné avec la 35 silice 304 pour former une bouillie de silice 308. La bouillie de silice peut être soumise à diverses étapes de traitement, comme le broyage et/ou l'agitation et/ou le concassage et/ou à d'autres étapes de traitement mécanique et/ou non mécanique, ainsi qu'à d'autres étapes 3038901 décrites dans le présent document pour obtenir une dispersion déstabilisée qui contient ou comprend de la silice. Telles qu'elles sont décrites dans la présente description, le ou les étapes supplémentaires 312 peuvent comprendre l'ajout d'au moins un acide et/ou un sel pour former la dispersion de bouillie déstabilisée 316. Ensuite, la bouillie de noir de carbone 5 et la bouillie de silice déstabilisée peuvent être considérées comme le « premier fluide » pour les besoins de la présente invention, mais comme illustré sur la FIG. 3, des bouillies sont ajoutées sous forme de deux flux séparés dans la zone de réaction 103 ; un flux contenant la dispersion comprenant le noir de carbone et l'autre flux contenant la dispersion déstabilisée comprenant la silice. La manière selon laquelle les deux flux sont introduits dans la zone de 10 réaction 103 peut utiliser les mêmes débits volumétriques ou des débits volumétriques différents, et/ou des paramètres identiques ou différents et/ou des pressions identiques ou différentes. Comme illustré à la FIG. 3 et comme décrit dans la présente invention, le second fluide qui comprend le latex d'élastomère 105 est également introduit dans la zone de réaction 103. 15 [0029] Éventuellement, comme illustré sur la FIG. 4, une variante du procédé de la FIG. 3 peut être utilisée. Pour les besoins des figures, les mêmes numéros de référence représentent la même description que sur la FIG. 3, sauf indication contraire. Comme illustré à la FIG. 4, du noir de carbone 300 est combiné avec de l'eau ou un fluide aqueux 302 pour former une bouillie de noir de carbone 306. En outre, de l'eau ou un fluide aqueux 302, 20 provenant de la même source ou d'une source différente, est combiné avec la silice 304 pour former une bouillie de silice 308. D'autres étapes de traitement pour le noir de carbone peuvent être effectuées, comme décrit dans l'encadré 310, et un traitement supplémentaire de la bouillie de silice pour obtenir une bouillie de silice déstabilisée peut être effectué comme illustré dans l'encadré 312. Contrairement à la FIG. 3, au lieu d'utiliser deux flux séparés pour 25 introduire la bouillie de noir de carbone et la bouillie de silice dans la zone de réaction 103, en option, comme illustré sur la FIG. 4, la bouillie de noir de carbone et la dispersion déstabilisée comprenant la silice sont combinées avant la zone de réaction 103, de façon à former un unique flux 318, qui est identifié comme une bouillie mélangée (par ex., une dispersion particulaire déstabilisée), qui est ensuite introduit dans la zone de réaction 103. 30 [0030] Sur la FIG. 5, une option est illustrée dans laquelle du noir de carbone 300 et de l'eau ou un fluide aqueux 302 sont combinés avec de la silice 304 dans un unique réservoir 320 pour former une bouillie comprenant du noir de carbone et de la silice. La bouillie mélangée 320 peut être éventuellement soumise à un autre traitement qui peut comprendre le broyage, le concassage, la fluidification, l'agitation et/ou d'autres étapes de 35 traitement pour provoquer la déstabilisation de la bouillie avec la silice présente, telles que l'ajout d'au moins un acide et/ou un sel. On peut noter que comme la bouillie mélangée comprend du noir de carbone, la quantité de la déstabilisation peut être inférieure à celle 3038901 souhaitée pour une dispersion qui contient une quantité équivalente de silice sans noir de carbone. La bouillie mélangée 324 (par ex., une dispersion particulaire déstabilisée) peut être ensuite introduite dans la zone de réaction 103. [0031] Sur la FIG. 6, du noir de carbone 300 et de la silice 304 sont combinés pour 5 former un mélange sec des deux composants 326, puis ce mélange sec 326 est combiné avec de l'eau ou un fluide aqueux 350 pour former un mélange humide 328, qui peut être ensuite soumis à d'autres étapes de traitement 330, qui seraient les mêmes étapes que celles sur la FIG. 5 pour l'étape de traitement 322. La bouillie dispersée bien mélangée 332 (par ex., une dispersion particulaire déstabilisée) alors formée peut être ensuite introduite dans la zone 10 de réaction 103. [0032] Sur la FIG. 7, de la silice 304 est combinée avec de l'eau ou un fluide aqueux 302 pour former une bouillie de silice 308 qui peut être ensuite soumise à d'autres étapes de traitement 312, comme illustré sur la FIG. 3. Cette dispersion comprenant de la silice 316 (par ex., une dispersion de silice déstabilisée) peut être ensuite introduite dans la 15 zone de réaction 103. Ensuite, du noir de carbone sec sous forme particulaire peut être injecté ou introduit de toute autre façon soit dans la dispersion comprenant la silice 316 avant son introduction dans la zone de réaction 103 ou peut être introduite séparément 338, par ex., du noir de carbone fluidifié dans un flux d'air, dans la zone de réaction 103, tandis que la dispersion déstabilisée comprenant de la silice 316 est introduite dans la zone de 20 réaction 103 ou le noir de carbone peut être introduit dans le flux de latex 340. [0033] Le rapport en poids (ou sur la base d'un poids total d'agent de remplissage) silice-noir de carbone pour l'un quelconque des procédés selon la présente invention peut être compris entre environ 45:55 ou 50:50 (silice : noir de carbone) et moins de 90:10 ou 89,9:10, ou entre 50:50 et 89:11 ou entre 60:40 et 85:15 ou entre 70:30 et 80:20. 25 [0034] Le composite d'élastomère peut être produit dans un procédé de flux continu comprenant un mélange liquide de latex d'élastomère et de dispersion déstabilisée de silice (qui peut comprendre du noir de carbone). Tout dispositif, ou appareil ou système peut être utilisé, dans la mesure où le dispositif, l'appareil ou le système peut être exploité de telle sorte qu'un mélange liquide de latex d'élastomère et une dispersion déstabilisée de silice (qui peut 30 contenir du noir de carbone) puissent être combinés dans des conditions de flux continu et dans des conditions contrôlées de débit volumétrique, de pression et de vitesse, y compris, mais non exclusivement, l'appareil illustré à la Figure 1(a), (b) ou (c), ou tout type de buse d'injection ou d'éjecteur, ou tout autre dispositif conçu pour combiner un flux continu d'au moins deux flux de liquide dans des conditions contrôlées de débit volumétrique, de pression 35 et de vitesse et dans une zone de réaction. L'appareil décrit dans les brevets US20110021664, US6048923, W02011034589, W02011034587, US20140316058 et W02014110499 (chacun étant incorporé dans leur intégralité pour référence) peut être 3038901 également utilisé ou adapté pour les procédés du présent document. De même, des éjecteurs et des buses d'injection ou des siphons, tels que des buses d'injection à jet d'eau ou des siphons à jet d'eau, peuvent être utilisés (par ex., ceux commercialisés par Schutte & Koerting, Trevose, PA). 5 [0035] L'appareil peut comprendre différents réservoirs d'alimentation, conduites, soupapes, mesureurs et pompes pour contrôler le débit volumétrique, la pression et la vitesse. En outre, comme indiqué à l'entrée (3) sur les figures 1(a), (b) et (c), différents types et tailles de buses ou autres éléments de contrôle de taille d'orifice (3a) peuvent être utilisés pour contrôler la vitesse de la bouillie de silice. La dimension volumétrique de la zone de 10 réaction (13) peut être choisie pour fournir les débits volumétriques souhaités des fluides et du composite d'élastomère. L'entrée (11) alimentant la zone de réaction en latex d'élastomère peut être effilée pour fournir différents débits volumétriques et vitesses. Des dispositifs peuvent comprendre une entrée (11) de diamètre uniforme, sans cône au niveau de l'orifice menant à la zone de réaction. 15 [0036] Dans le procédé, un fluide qui comprend un latex d'élastomère et un fluide supplémentaire qui comprend une dispersion déstabilisée de silice et de noir de carbone fournie en un flux ou en flux séparés, par exemple, en un jet sous pression, sont combinés dans des conditions de flux continu et à des débits volumétriques, une pression et des vitesses sélectionnés pour mélanger rapidement et intimement les deux fluides. La 20 combinaison, par exemple dans un espace semi-confiné sous pression, est telle que la silice et le noir de carbone sont distribués dans le latex d'élastomère et, parallèlement, le latex d'élastomère est transformé, passant d'une phase liquide à une phase solide ou semi-solide, c'est-à-dire qu'une inversion liquide-solide ou une coagulation, du latex se produit, capturant la silice et le noir de carbone distribués et l'eau dans le caoutchouc ét formant une phase 25 continue de caoutchouc solide ou semi-solide contenant de la silice et du noir de carbone dans un flux continu ou semi-continu hors de la zone de réaction (par ex., par l'ouverture dans la partie inférieure (7) sur les figures 1 (a) - (c)). À ce stade, le produit peut être considéré comme un composite d'élastomère d'une phase continue de caoutchouc contenant des particules de silice, un caoutchouc cohérent contenant de la silice ou un composite 30 d'élastomère renforcé en particules. On pense que les particules de silice et de noir de carbone doivent d'abord être distribuées dans le latex d'élastomère pour obtenir le produit souhaité, l'inversion de phase liquide-solide intervenant immédiatement après la distribution de la silice et du noir de carbone. En revanche, avec la vitesse continue et très rapide de la combinaison des fluides (c'est-à-dire moins de 2 secondes, moins d'1 seconde, moins de 35 0,5 seconde, moins de 0,25 seconde, moins de 0,1 seconde ou de l'ordre de quelques millisecondes), et le mélange énergique et intime de volumes relativement réduits de fluides dans la zone de réaction (par ex., des volumes de fluide de l'ordre de 10 à 500 cm3), les 3038901 étapes parallèles de distribution des particules de silice et de noir de carbone et le passage de la phase liquide à la phase solide du latex d'élastomère peuvent se produire presque simultanément. La « zone de réaction » utilisée dans le présent document représente la zone où le mélange intime se produit, ainsi que la coagulation du mélange. Le mélange se déplace 5 dans la zone de réaction et vers une sortie (7). [0037] Un procédé illustratif pour préparer le composite d'élastomère comprend l'alimentation simultanée d'un premier fluide comprenant une dispersion déstabilisée de silice et de noir de carbone (fournie en un flux ou en deux flux séparés) et d'un second fluide comprenant un latex d'élastomère (par ex., du latex de caoutchouc naturel) liquide vers une 10 zone de réaction. Le premier fluide comprenant la dispersion déstabilisée de silice et de noir de carbone peut être alimenté à un débit basé sur son volume et le second fluide comprenant le latex d'élastomère peut être alimenté à un débit basé sur son volume (c'est-à-dire, des débits volumétriques). Les débits volumétriques du premier fluide ou du second fluide ou des premier et second fluides peuvent être ajustés ou fournis de façon à obtenir un composite 15 d'élastomère ayant une teneur en silice comprise entre 15 et 180 parties par cent parties en poids de caoutchouc (phr) (par ex., entre 35 et 180 phr, entre 20 phr et 150 phr, entre 25 phr et 125 phr, entre 25 phr et 100 phr, entre 35 et 115 phr ou entre 40 phr et 115 phr ou entre 40 phr et 90 phr et similaire). Le fluide qui contient la dispersion déstabilisée de particules (par ex., de silice et de noir de carbone) peut être appelé le premier fluide dans certains 20 modes de réalisation de la présente invention. Ce fluide est un fluide séparé du fluide contenant le latex d'élastomère. Chaque fluide peut être introduit par une entrée ou un point d'injection ou par plusieurs entrées ou points d'injection. [0038] Le rapport de débit volumétrique entre le premier fluide (fluide qui contient au moins la dispersion déstabilisée de silice et de noir de carbone) et le second fluide (latex 25 liquide) peut être ajusté pour permettre au composite d'élastomère souhaité de se former. Des exemples de tels rapports de débit volumétrique comprennent, non exclusivement, un rapport volumétrique compris entre 0.4:1 (premier fluide par rapport au second fluide) et 3.2:1 ; entre 0.2:1 et 2:1 et similaire. Le rapport de débit volumétrique entre le premier fluide et le second fluide peut être ajusté par tout moyen ou technique. Par exemple, le débit 30 volumétrique du premier ou du second fluide ou des deux fluides peut être ajusté par a) l'augmentation du débit volumétrique, b) la diminution du débit volumétrique et/ou c) l'ajustement des débits des fluides l'un par rapport à l'autre. La pression créée par des contraintes physiques appliquées au flux du premier fluide provoque la formation d'un jet à grande vitesse qui permet à la combinaison de la dispersion déstabilisée de silice avec le 35 latex d'élastomère de se produire rapidement, c'est-à-dire en une fraction de seconde. Comme exemple, la durée pendant laquelle deux fluides sont mélangés et pendant laquelle une inversion de phase liquide-solide se produit peut être de l'ordre de quelques 3038901 millisecondes (par ex., entre environ 50 ms et environ 1 500 ms ou entre environ 100 ms et environ 1 000 ms). Pour une sélection donnée de fluides, si la vitesse du premier fluide est trop lente pour un mélange adéquat des fluides, ou si le temps de résidence est trop court, une phase de caoutchouc solide et un flux de produit solide risquent de ne pas se 5 développer. Si la durée du procédé est trop longue, une pression de retour peut se développer dans la zone de réaction et le flux continu de matériaux s'arrêter. De même, si la vitesse du premier fluide est trop rapide et si la durée du procédé est trop courte, une phase de caoutchouc solide et un flux de produit solide risquent de ne pas se développer. [0039] Comme décrit précédemment, les débits volumétriques relatifs du premier fluide 10 (bouillie déstabilisée de silice et de noir de carbone sous forme d'un flux ou de deux flux séparés) et du second fluide (latex) peuvent être ajustés et lorsqu'au moins un sel est utilisé comme agent de déstabilisation, il est préférable d'ajuster le rapport de débit volumétrique de la bouillie particulaire déstabilisée par rapport au latex d'élastomère de façon à ce qu'il soit compris entre 0,4:1 et 3,2:1. D'autres rapports de débit peuvent être utilisés. 15 [0040] Lorsqu'au moins un acide est utilisé comme agent de déstabilisation, il est préférable d'ajuster le rapport de débit volumétrique de la bouillie de silice déstabilisée (ou bouillie particulaire déstabilisée) par rapport au latex d'élastomère de façon à ce qu'il soit compris entre 0,2:1 et 2:1. D'autres rapports de débit peuvent être utilisés. [0041] Le latex d'élastomère peut contenir au moins une base (comme de l'ammoniac), 20 et la dispersion déstabilisée de silice (ou la dispersion particulaire déstabilisée) peut être obtenue par l'ajout d'au moins un acide, dans lequel le rapport molaire de l'acide dans le premier fluide (silice) et de la base (par ex., l'ammoniac) dans le second fluide (latex) est au moins de 1,0 ou au moins 1,1 ou au moins 1,2, par exemple entre 1 et 2 ou entre 1,5 et 4,5. La base peut être présente en différentes quantités dans le latex d'élastomère, comme, non 25 exclusivement, entre 0,3 % en poids et environ 0,7 % en poids (sur la base du poids total du latex d'élastomère) ou en d'autres quantités inférieures ou supérieures à cette plage. [0042] La dispersion particulaire déstabilisée sous forme d'un flux ou de deux flux séparés peut être alimentée dans la zone de réaction de préférence sous forme de jet continu à grande vitesse de fluide injecté, par ex., entre environ 6 m/s et environ 250 m/s, ou entre 30 environ 30 m/s et environ 200 m/s, ou entre environ 10 m/s et environ 150 m/s, ou entre environ 6 m/s et environ 200 m/s, et le fluide contenant le latex d'élastomère peut être alimenté à une vitesse relativement plus lente, par ex., entre environ 0,4 m/s et environ 11 m/s, ou entre environ 0,4 m/s et environ 5 m/s, ou entre environ 1,9 m/s et environ 11 m/s, ou entre environ 1 m/s et environ 10 m/s ou entre environ 1 m/s et environ 5 m/s. Les vitesses 35 des fluides sont choisies pour optimiser le mélange entre les fluides et la coagulation rapide du latex d'élastomère. La vitesse du latex d'élastomère introduit dans la zone de réaction devrait être de préférence suffisamment élevée pour générer un flux turbulent pour optimiser 3038901 le mélange avec la bouillie particulaire déstabilisée. Néanmoins, la vitesse du latex d'élastomère devrait être maintenue suffisamment basse pour que le latex ne coagule pas par cisaillement avant qu'il ne soit bien mélangé avec la bouillie particulaire déstabilisée. De plus, la vitesse du latex d'élastomère devrait être maintenue suffisamment basse avant qu'il ne 5 pénètre dans la zone de réaction pour prévenir l'obturation des conduites d'alimentation de latex due à la coagulation du latex du fait du fort cisaillement. De même, il existe aussi une plage optimisée de la vitesse de la dispersion particulaire déstabilisée. En théorie, si la vitesse de la bouillie particulaire déstabilisée est trop élevée, l'agglomération des particules induite par le taux de cisaillement pourrait être trop élevée pour permettre un mélange 10 uniforme adéquat entre les particules de silice (et de noir de carbone) et les particules de latex d'élastomère. [0043] Si dans la présente invention, de la silice et du noir de carbone sont mélangés avec le latex, la silice est généralement la particule qui nécessite la déstabilisation dans ce procédé dans l'optique d'obtenir une phase continue de caoutchouc solide ou semi-solide 15 souhaitable. Ainsi, une partie de la discussion de la présente discussion concerne la silice et sa stabilisation, sachant qu'elle s'applique également aux dispersions particulaires qui ne comprennent pas uniquement de la silice, mais également du noir de carbone. [0044] L'épaississement par cisaillement résultant de l'agglomération et de la formation d'un réseau de particules de silice pourrait également réduire la turbulence de la bouillie de 20 silice déstabilisée et affecter de façon négative le mélange entre la silice et le latex. D'autre part, si la vitesse de la bouillie de silice déstabilisée est trop faible, le mélange entre les particules de silice et les particules de latex d'élastomère peut ne pas être suffisant. De préférence, au moins l'un des fluides entrant dans la zone de réaction a un flux turbulent. En général, du fait de la viscosité bien supérieure d'une dispersion de silice déstabilisée typique 25 par rapport à un latex d'élastomère typique, une vitesse bien supérieure de la dispersion de silice déstabilisée est nécessaire pour générer une bonne dynamique de fluide avec le latex d'élastomère et une coagulation rapide du latex. Un tel flux à grande vitesse de la dispersion de silice déstabilisée peut induire une cavitation dans la zone de réaction pour améliorer le mélange rapide des fluides et la distribution des particules de silice dans le latex 30 d'élastomère. La vitesse de la dispersion de silice déstabilisée peut être modifiée en utilisant différents débits volumétriques, ou une différente buse ou un embout différent (ayant un diamètre plus large ou plus étroit) au niveau de l'entrée (3a) qui introduit le premier fluide comprenant une dispersion de silice déstabilisée. En utilisant une buse pour augmenter la vitesse de la dispersion de silice déstabilisée, cette dernière peut être fournie sous pression 35 comprise entre environ 30 psi et environ 3 000 psi, ou entre environ 30 psi et environ 200 psi, ou entre environ 200 psi et environ 3 000 psi, ou entre environ 500 psi et environ 2 000 psi ou une pression relative au moins 2 fois supérieure à la pression appliquée au fluide contenant le 3038901 latex d'élastomère ou entre 2 et 100 fois supérieure. Le second fluide de latex d'élastomère peut être fourni, par exemple, à une pression comprise entre environ 20 psi et environ 30 psi. La pression dans le système d'alimentation du premier fluide peut atteindre environ 500 psi. [0045] Sur la base des variables de production décrites dans la présente invention, 5 comme la vitesse du fluide de bouillie particulaire déstabilisée, la vitesse du fluide de latex, les débits relatifs des fluides de bouillie particulaire déstabilisée et de latex, la concentration de l'agent déstabilisant, tel qu'un sel et/ou un acide, la concentration de silice dans la bouillie déstabilisée, le poids de caoutchouc en pourcentage dans le latex, la concentration d'ammoniac dans le latex et/ou le rapport acide/ammoniac (si présent), il est possible de 10 contrôler, d'obtenir et/ou de prévoir la formation d'une phase continue de caoutchouc solide ou semi-solide contenant de la silice sur une plage de teneurs en silice souhaitée. Ainsi, le procédé peut être réalisé sur une plage optimisée de variables. Ainsi, a) la vitesse d'un ou des deux fluides, b) le rapport de débit volumétrique entre les fluides, c) la nature déstabilisée de la silice, d) la concentration de silice particulaire, par ex., entre 6 et 35 % en poids, de la 15 dispersion de silice déstabilisée, et e) la teneur en caoutchouc sec, par ex., entre 10 et 70 % en poids du latex, peuvent permettre le mélange sous conditions d'impact élevé de façon à provoquer une inversion liquide-solide du latex d'élastomère et de disperser uniformément la silice dans le latex à un rapport silice-caoutchouc sélectionné, et ainsi former un flux d'une phase continue de caoutchouc solide ou semi-solide contenant de la silice. La récupération 20 du flux de phase continue de caoutchouc solide ou semi-solide contenant de la silice peut être obtenue par toute technique conventionnelle de récupération d'un flux solide ou semisolide de matériau. La récupération peut permettre au flux solide ou semi-solide de pénétrer dans un récipient ou un réservoir ou tout autre dispositif de retenue. Un tel récipient ou réservoir de retenue peut contenir une solution de sel ou d'acide ou des deux pour poursuivre 25 la coagulation du produit dans un état plus élastique. Par exemple, la récupération peut être le transport ou le pompage du flux solide vers d'autres zones ou dispositifs de traitement dont certaines options sont décrites dans le présent document. La récupération peut être continue, semi-continue ou discontinue. L'extrémité du flux sortant de la zone de réaction est de préférence semi-confinée et ouverte sur l'atmosphère et le flux de composite d'élastomère 30 solide ou semi-solide est de préférence récupéré à pression ambiante pour permettre le fonctionnement continu du procédé. [0046] Le flux d'une phase continue de caoutchouc solide contenant de la silice et du noir de carbone peut être sous la forme d'un ou plusieurs « vers » de type corde ou globules plus ou moins élastiques. La phase continue de caoutchouc solide contenant de la silice et du 35 noir de carbone peut être capable d'être étirée entre 130 et 150 % de sa longueur d'origine sans se casser. Dans d'autres cas, une phase continue de caoutchouc semi-solide contenant la silice et du noir de carbone peut être sous la forme de matériau de type pâte ou gel 3038901 visqueux non élastique qui peut développer des propriétés élastiques. Dans chaque cas, la sortie est un solide cohérent s'écoulant, dont la consistance peut être très élastique ou légèrement élastique et visqueuse. La sortie de la zone de réaction peut être un flux sensiblement constant simultané à l'alimentation en cours des fluides de latex d'élastomère et 5 de dispersion déstabilisée de silice dans la zone de réaction. Les étapes du procédé, comme la préparation des fluides, peuvent être effectuées en opérations continues, semi-continues ou discontinues. La phase continue de caoutchouc solide ou semi-solide contenant de la silice et du noir de carbone résultante peut être soumise à des étapes de traitement supplémentaires ultérieures, y compris des opérations continues, semi-continues ou 10 discontinues. [0047] La phase continue de caoutchouc solide ou semi-solide contenant de la silice et du noir de carbone créée dans le procédé contient de l'eau, ou un autre fluide aqueux, et des solutés provenant des fluides d'origine, et, par exemple, peut contenir entre environ 40 % en poids et environ 95 % en poids d'eau ou entre environ 40 % en poids et environ 90 % en 15 poids d'eau, ou entre environ 45 % en poids et environ 90 % en poids d'eau, ou entre environ 50 % en poids et environ 85 % en poids de teneur en eau, ou entre environ 60 et environ 80 % en poids d'eau, sur la base du poids total du flux du composite d'élastomère renforcé en particules. Éventuellement, après la formation de la phase continue de caoutchouc solide ou semi-solide contenant de la silice et du noir de carbone comprenant une telle teneur en eau, 20 ce produit peut être soumis à des étapes d'assèchement et de mastication adaptées et à des étapes de mélangeage pour développer les propriétés de caoutchouc souhaitées et fabriquer des composés de caoutchouc. D'autres détails du procédé et d'autres étapes post-traitement sont décrits ci-dessous et peuvent être utilisés dans un mode de réalisation quelconque de la présente invention. 25 [0048] Une phase continue de caoutchouc semi-solide contenant de la silice et du noir de carbone peut être convertie en une phase continue de caoutchouc solide contenant de la silice et du noir de carbone. Ceci peut être effectué en soumettant la phase continue de caoutchouc semi-solide contenant de la silice et du noir de carbone à des étapes mécaniques qui retirent l'eau du composite et/ou en laissant le matériau semi-solide reposer pendant une 30 certaine durée (par ex., après la récupération dans la zone de réaction dans un site hors ligne) par exemple, entre 10 minutes et 24 heures ou plus ; et/ou en chauffant la phase continue de caoutchouc semi-solide contenant de la silice et du noir de carbone pour éliminer la teneur en eau (par ex., à une température comprise entre environ 50 °C et environ 200 °C) ; et/ou en soumettant le matériau semi-solide à un acide ou à un acide 35 supplémentaire comme un bain d'acide, ou à un sel ou un sel supplémentaire, ou à un bain de sel, ou à une combinaison d'acide et de sel, et similaire. Une ou plusieurs ou la totalité de ces étapes peuvent être utilisées. En fait, une ou plusieurs ou toutes ces étapes peuvent être 3038901 utilisées pour une ou plusieurs étapes de traitement supplémentaires, même lorsqu'une phase continue de caoutchouc solide contenant de la silice et du noir de carbone est initialement ou ultérieurement récupérée. [0049] Le degré de déstabilisation de la bouillie de silice détermine, au moins en partie, 5 la quantité de silice qui peut être présente dans le composite élastomère-silice (par ex., capturée et distribuée uniformément dans le composite) pour une concentration de silice donnée dans la bouillie de silice et une teneur de caoutchouc sec donnée du latex. À des rapports cibles silice-caoutchouc inférieurs sélectionnés (par ex. entre 15 phr et 45 phr), la concentration d'agent de déstabilisation peut ne pas être suffisamment élevée dans la bouillie 10 de silice et en dernier lieu le mélange silice/latex risque de coaguler rapidement et de former une phase continue de caoutchouc solide ou semi-solide contenant de la silice. De plus, la sélection de concentrations appropriées de silice et de caoutchouc et de débits de fluide relatifs appropriés, comme décrits dans le présent document, sont des aspects à prendre en compte pour la formation du produit solide ou semi-solide. Par exemple, à des rapports de 15 débit volumétrique relativement faibles entre la bouillie déstabilisée et le latex, la quantité d'agent de déstabilisation dans la bouillie de silice déstabilisée peut ne pas être suffisante pour permettre une coagulation rapide du latex d'élastomère dans la zone de réaction. En général, pour un latex d'élastomère donné, des charges inférieures de silice peuvent être obtenues en augmentant la déstabilisation de la bouillie de silice et/ou en réduisant le 20 pourcentage en poids de la silice dans la bouillie déstabilisée. [0050] Lorsqu'une dispersion de silice est déstabilisée, les particules de silice ont tendance à floculer. Lorsqu'une dispersion de silice est trop fortement déstabilisée, la silice peut « tomber » de la solution et devenir inadaptée dans l'utilisation des modes de réalisation préférés. 25 [0051] Lorsque la déstabilisation se produit, les charges de surface sur la silice ne sont en général pas complètement éliminées. En revanche, parfois, lorsque la particule de silice, ou la dispersion de silice, est traitée pour être déstabilisée, le point isoélectrique (IEP) peut passer d'un potentiel zêta négatif vers une valeur de potentiel zêta positive. En général, pour la silice, la charge nette à la surface des particules de silice est réduite et l'amplitude du 30 potentiel zêta est réduite pendant la déstabilisation. [0052] Pour des rapports silice-caoutchouc plus élevés dans le composite d'élastomère et de silice, on peut sélectionner des concentrations de silice plus élevées dans la bouillie déstabilisée et/ou un rapport de débit volumétrique entre le fluide de silice et le fluide de latex plus élevé. Une fois que la bouillie de silice est déstabilisée et initialement combinée avec le 35 fluide de latex, si le mélange ne coagule pas, le rapport de débit volumétrique entre le premier fluide et le second fluide peut être ajusté, par exemple en diminuant le débit volumétrique de latex, ce qui permet d'obtenir efficacement un rapport silice-caoutchouc plus élevé dans le 3038901 composite d'élastomère. À cette étape d'ajustement de la quantité de latex présente, la quantité de latex est, ou devient, une quantité qui ne provoque pas de dilution excessive de la concentration d'agent de déstabilisation dans le mélange global de telle sorte que le produit souhaité peut être formé dans le temps de résidence dans la zone de réaction. Pour obtenir 5 un rapport silice-caoutchouc souhaité dans la composition d'élastomère, différentes options sont disponibles. En option, le niveau de déstabilisation de la bouillie de silice peut être augmenté, par exemple en réduisant l'amplitude du potentiel zêta de la bouillie de silice déstabilisée (par ex., en ajoutant plus de sel et/ou d'acide). Ou, en option, la concentration de silice dans la bouillie de silice déstabilisée peut être ajustée, par exemple, en réduisant ou en 10 augmentant la concentration de silice dans la bouillie de silice déstabilisée. Ou, en option, un latex ayant une teneur plus élevée en caoutchouc peut être utilisé ou un latex peut être dilué à une teneur inférieure en caoutchouc, ou le débit relatif du latex peut être augmenté. Ou, en option, le débit et la taille de l'orifice (où chacun peut contrôler ou modifier la vitesse du ou des fluides), ou l'orientation relative des deux flux de fluide peuvent être modifiés pour 15 raccourcir ou rallonger le temps de résidence des fluides combinés dans la zone de réaction et/ou modifier la quantité et le type de turbulence au point d'impact du premier fluide sur le second fluide. Une, deux ou plusieurs de ces options peuvent être utilisées pour ajuster les paramètres du procédé et obtenir un rapport silice-caoutchouc cible ou souhaité dans le composite d'élastomère. 20 [0053] La quantité ou le niveau de déstabilisation de la bouillie de silice est un facteur majeur dans la détermination du rapport silice-caoutchouc pouvant être obtenu dans le composite élastomère-silice. Un agent de déstabilisation utilisé pour déstabiliser la silice dans la bouillie peut jouer un rôle dans l'accélération de la coagulation des particules de latex d'élastomère lorsque la bouillie de silice déstabilisée est mélangée au latex d'élastomère 25 dans la zone dé réaction. En théorie, le taux de coagulation du latex dans la zone de réaction peut dépendre de la concentration de l'agent de déstabilisation dans les fluides combinés. Il a été observé qu'en exécutant le procédé pour produire un composite élastomère-silice sous différentes conditions, on peut déterminer une concentration de seuil d'un agent de déstabilisation présent dans le mélange combiné de fluides au moment du mélange qui est 30 efficace pour produire une phase continue de caoutchouc solide ou semi-solide contenant de la silice. Un exemple de sélection et d'ajustement des conditions du procédé pour obtenir la concentration de seuil permettant d'obtenir une phase continue de caoutchouc solide ou semi-solide contenant de la silice est décrit dans les exemples ci-dessous. Si la concentration de seuil pour une sélection et une composition données de fluides, de débits volumétriques et 35 de vitesses n'est pas atteinte ou dépassée, une phase continue de caoutchouc solide ou semi-solide contenant de la silice solide n'est généralement pas produite. [0054] La quantité minimale de déstabilisation de la bouillie de silice (ou de 3038901 déstabilisation de la bouillie particulaire) est indiquée par une amplitude du potentiel zêta inférieure à 30 mV (par ex., avec des potentiels zêta compris entre -29,9 mV et environ 29,9 mV, entre environ -28 mV et environ 20 mV, entre environ -27 mV et environ 10 mV, entre environ -27 mV et environ 0 mV, entre environ -25 mV et environ 0 mV, entre environ - 5 20 mV et environ 0 mV, entre environ -15 mV et environ 0 mV, entre environ -10 mV et environ 0 mV et similaire). Si la bouillie particulaire a été déstabilisée jusqu'à atteindre cette plage de potentiel zêta, la silice dans la bouillie déstabilisée peut être incorporée dans une phase continue de caoutchouc solide ou semi-solide contenant de la silice lorsqu'elle est combinée avec le latex d'élastomère. 10 [0055] S'il peut être souhaitable de déstabiliser le latex avant de le combiner avec la bouillie contenant de la silice, dans des conditions de cisaillement telles que celles présentes pendant un pompage continu du latex dans la zone de réaction, il est difficile de déstabiliser le fluide de latex au préalable sans provoquer de coagulation prématurée du latex. En revanche, l'agent de déstabilisation utilisé dans la bouillie de silice déstabilisée peut être 15 présent dans une quantité plus élevée pour améliorer la déstabilisation du latex et/ou atténuer la dilution de l'agent une fois la bouillie de silice déstabilisée et le fluide de latex combinés. Dans une autre option, à des concentrations de silice particulièrement élevées (par ex., >25 % en poids de silice dans la bouillie de silice), une certaine quantité d'agent de déstabilisation peut être ajoutée séparément au mélange de bouillie de silice déstabilisée et 20 de latex d'élastomère dans la zone de réaction pour améliorer la coagulation du latex. [0056] Sans souhaiter se rallier à une quelconque théorie, le procédé de production d'un composite élastomère-silice formerait des réseaux cohérents interpénétrés des particules de caoutchouc et d'agrégats de silice en environ deux secondes ou moins, comme en une fraction de seconde, lorsque les deux fluides se combinent et que l'inversion de phase 25 a lieu, ce qui produit un matériau solide ou semi-solide comprenant ces réseaux avec de l'eau encapsulée. Une telle formation rapide de réseau permet la production continue d'une phase continue de caoutchouc solide ou semi-solide contenant de la silice. En théorie, l'agglomération des particules de silice induite par le cisaillement lors du passage de la bouillie de silice déstabilisée par la buse d'entrée pour être combinée avec le latex 30 d'élastomère, pourrait être utile pour créer un agencement de particules unique et uniforme dans des mélanges-maîtres de caoutchouc et capturer des particules de silice dans le caoutchouc par l'hétéro-coagulation entre les particules de silice et de caoutchouc. Selon une autre théorie, en l'absence d'un réseau interpénétré, il ne pourrait pas y avoir de composite d'une phase continue de caoutchouc solide ou semi-solide contenant des particules de silice 35 dispersées, sous la forme d'un vers, ou de morceaux solides, par exemple, qui encapsule entre 40 et 95 % en poids d'eau et retient la totalité ou la plus grande partie de la silice dans des procédés d'assèchement ultérieurs, notamment le pressage et le travail mécanique à 3038901 haute énergie. [0057] En théorie, la formation d'un réseau de silice est due, au moins en partie, à l'agglomération des particules de silice induite par le cisaillement lorsque la bouillie de silice déstabilisée passe par une buse sous pression (3a) à grande vitesse par la première entrée 5 (3) dans la zone de réaction (13), comme illustré à la figure 1. Ce procédé est facilité par la réduction de la stabilité de la silice dans la bouillie déstabilisée lorsque la bouillie de silice a été déstabilisée (par ex., en traitant la bouillie de silice avec un sel ou un acide ou les deux). [0058] En théorie, l'inversion de phase liquide-solide du latex peut résulter de différents facteurs, notamment la coagulation induite par le cisaillement à partir du mélange avec le jet 10 à grande vitesse de bouillie de silice déstabilisée, l'interaction de la surface de la silice avec les composants du latex, la coagulation ionique ou chimique due au contact avec la bouillie de silice contenant l'agent de déstabilisation et la combinaison de ces facteurs. Afin de former un matériau composite comprenant le réseau de silice et le réseau de caoutchouc interpénétrés, les vitesses de formation de chaque réseau, ainsi que la vitesse du mélange, 15 doivent être équilibrées. Par exemple, pour des bouillies de silice très déstabilisées ayant une concentration élevée en sel dans la bouillie, l'agglomération et la formation du réseau de particules de silice se produisent rapidement dans des conditions de cisaillement. Dans ce cas, les débits volumétriques et les vitesses sont réglées pour que le latex ait une vitesse rapide de coagulation pour la formation des réseaux silice/caoutchouc interpénétrés. Les 20 vitesses de formation sont plus lentes avec des bouillies de silice plus légèrement déstabilisées. [0059] Un procédé donné à titre d'exemple pour produire un composite d'élastomère renforcé en particules comprend un flux continu d'un fluide qui contient au moins un latex d'élastomère (parfois appelé le second fluide) par l'entrée 11 (Figure 1 (a), (b) et/ou (c)), dans 25 une zone de réaction 13 à un débit volumétrique compris entre environ 20 1/h et environ 1 900 11h. Le procédé comprend en outre l'introduction d'un flux continu d'un autre fluide contenant une dispersion particulaire déstabilisée par l'entrée 3 (parfois appelé le premier fluide) sous pression qui peut être obtenue au moyen d'embouts de buse (sur la figure 1 en 3a) à un débit volumétrique compris entre 30 1/h et 1 700 11h. L'état déstabilisé de la 30 dispersion particulaire et l'impact des deux flux de fluide (introduits par les entrées 3 et 11) sous des conditions de haute énergie créées par l'introduction du premier fluide sous forme d'un jet à grande vitesse (par ex., entre environ 6 m/s et environ 250 m/s) qui percute le flux de latex à vitesse plus lente (par ex., entre 0,4 et 11 m/s) entrant dans la zone de réaction à un angle approximativement perpendiculaire au jet à grande vitesse du premier fluide sont 35 efficaces pour mélanger intimement les particules (par ex., la silice et le noir de carbone) avec le flux de latex, ce qui favorise une distribution uniforme des particules dans le flux de phase continue de caoutchouc solide contenant de la silice et du noir de carbone depuis la sortie de 3038901 la zone de réaction. [0060] En option, le latex d'élastomère introduit, par exemple, par l'entrée 11 peut être un mélange de deux ou latex synthétiques ou plus, comme un mélange de deux latex synthétiques ou plus. En option, les dispositifs des figures 1(a), (b) et/ou (c) peuvent être 5 modifiés pour avoir une ou plusieurs entrées supplémentaires de façon à introduire d'autres composants dans la zone de réaction, comme un ou plusieurs latex supplémentaires. Par exemple, sur la figure 1(c), l'entrée 14 peut être utilisée pour introduire un autre latex en plus de l'utilisation de l'entrée 11. La ou les entrées supplémentaires peuvent être séquentielles les unes par rapport aux autres, ou adjacentes les unes aux autres ou définies selon toute 10 orientation tant que le matériau (par ex., le latex) étant introduit par la ou les entrées a suffisamment de temps pour se disperser ou être incorporé dans le flux résultant. Dans le brevet WO 2011/034587, incorporé dans son intégralité pour référence dans la présente description, les figures 1, 2A et 2B donnent des exemples d'entrées supplémentaires et de leurs orientations qui peuvent être adoptés pour être utilisés dans des modes de réalisation 15 de la présente invention. Selon un exemple particulier, une entrée peut introduire un flux qui comprend du latex de caoutchouc naturel et une entrée supplémentaire peut introduire un latex d'élastomère synthétique et ces flux de latex sont combinés avec le flux de la dispersion déstabilisée de silice pour créer le flux d'une phase continue caoutchouc continue solide ou semi-solide contenant de la silice. Lorsque plusieurs entrées sont utilisées pour l'introduction 20 du latex d'élastomère, les débits peuvent être identiques ou différents les uns des autres. [0061] La figure 2 décrit un exemple, en utilisant un schéma fonctionnel de différentes étapes pouvant se produire pour la formation du composite d'élastomère. Comme illustré à la figure 2, la dispersion déstabilisée de particules qui comprend de la silice (premier fluide) 100 est introduite dans la zone de réaction 103 et le fluide contenant le latex d'élastomère 25 (second fluide) 105 est introduit également dans la zone de réaction 103. En option, un flux de phase continue de caoutchouc solide ou semi-solide contenant de la silice et du noir de carbone sort de la zone de réaction 103 et peut éventuellement entrer dans une zone de retenue 116 (par ex., un réservoir de retenue avec ou sans l'ajout d'une solution de sel ou d'acide pour renforcer encore la coagulation du caoutchouc et la formation de réseaux de 30 silice/caoutchouc) ; et peut éventuellement entrer, directement ou après détournement vers une zone de retenue 116, dans une zone d'assèchement 105 ; peut éventuellement entrer dans un mélangeur/dispositif de mélangeage continu 107 ; peut éventuellement pénétrer dans un broyeur (par ex., un broyeur ouvert, également appelé broyeur à rouleaux) 109 ; peut être soumis à un broyage supplémentaire 111 (conditions identiques ou différentes du 35 broyeur 109) (comme une entrée d'énergie identique ou différente) ; peut être soumis à un mélange facultatif par un mélangeur 115 et/ou peut être granulé en utilisant un granulateur 117 et peut être ensuite éventuellement pressé, en utilisant une presse 119 et 3038901 peut éventuellement être décomposé en utilisant un mélangeur supplémentaire 121. [0062] En ce qui concerne la silice, un ou plusieurs types de silice, ou toute combinaison de silices, peuvent être utilisés dans un mode de réalisation quelconque de la présente invention. La silice convenant au renforcement de composites d'élastomère peut 5 être caractérisée par une zone de surface (BET) comprise entre environ 20 m2/g et environ 450 m2/g ; entre environ 30 m2/g et environ 450 m2/g ; entre environ 30 m2/g et environ 400 m2/g ; ou entre environ 60 m2/g et environ 250 m2/g ; et pour des bandes de roulement de pneumatique de poids lourds, une zone de surface BET comprise entre environ 60 m2/g et environ 250 m2/g ou par exemple entre environ 80 m2/g et environ 200 m2/g. De la silice 10 précipitée hautement dispersible peut être utilisée comme agent de remplissage dans les présents procédés. Le terme « silice hautement dispersible » (HDS) correspond à toute silice ayant une capacité importante à se désagglomérer et à se disperser dans une matrice élastomérique. De telles déterminations peuvent être observées de manière connue au microscope électronique ou optique sur des sections fines de composite d'élastomère. Des 15 exemples de HDS de qualité commerciale comprennent : silice Perkasil® GT 3000GRAN de WR Grace & Co, silice Ultrasil® 7000 de Evonik Industries, silice de Zeosil® 1165 MP et 1115 MP de Solvay S.A., silice Hi-Sil® EZ 160G de PPG Industries, Inc. et silice Zeopol® 8741 ou 8745 de JM Huber Corporation. Une silice précipitée conventionnelle non HDS peut être également utilisée. Des exemples de silice précipitée conventionnelle de qualité 20 commerciale comprennent : silice Perkasil® KS 408 de WR Grace & Co, silice Zeosil® 175GR de Solvay S.A., silice Ultrasil® VN3 de Evonik Industries, silice Hi-Sil® 243 de PPG Industries, Inc. et silice Hubersil® 161 de JM Huber Corporation. De la silice précipitée hydrophobe avec des agents de couplage silane fixés à la surface peut être également utilisée. Des exemples de silice précipitée hydrophobe de qualité commerciale 25 comprennent : silice Agilon®400, 454 ou 458 de PPG Industries, Inc. et silices Coupsil de Evonik Industries, par exemple silice Coupsil 6109. [0063] En général, la silice (par ex., des particules de silice) a une teneur en silice d'au moins 20 % en poids, d'au moins 25 % en poids, d'au moins 30 % en poids, d'au moins 35 % en poids, d'au moins 40 % en poids, d'au moins 50 % en poids, d'au moins 60 % en poids, 30 d'au moins 70 % en poids, d'au moins 80 % en poids, d'au moins 90 % en poids ou d'au moins 100 % en poids ou de 100 % en poids ou comprise entre environ 20 % en poids et environ 100 % en poids sur la base du poids total de particule. L'une quelconque de ces silices peut être chimiquement fonctionnalisée de façon à avoir des groupes chimiques fixés ou adsorbés, comme des groupes organiques fixés ou adsorbés. Toute combinaison de 35 silice(s) peut être utilisée. La silice qui forme la bouillie de silice et/ou la bouillie de silice déstabilisée peut être en partie ou entièrement une silice ayant une surface hydrophobe, qui peut être une silice qui est hydrophobe ou une silice qui devient hydrophobe en rendant la 3038901 surface de la silice hydrophobe par traitement (par ex., traitement chimique). La surface hydrophobe peut être obtenue par modification chimique de la particule de silice avec des silanes conférant le caractère hydrophobe sans groupes ioniques, par ex., du bistriéthoxysilylpropyltétrasulfide. Une telle réaction de surface sur la silice peut être réalisée 5 dans une étape séparée du procédé avant la dispersion ou réalisée sur place dans une dispersion de silice. La réaction de surface réduit la densité de silanol à la surface de la silice, réduisant ainsi la densité de charge ionique de la particule de silice dans la bouillie. Des particules de silice ayant reçu un traitement de surface hydrophobe pouvant être utilisées dans des dispersions peuvent être obtenues à partir de sources commerciales, comme la 10 silice Agilon® 454 et la silice Agilon® 400 de PPG Industries. Des dispersions de silice et des dispersions de silice déstabilisée peuvent être fabriquées en utilisant des particules de silice ayant une faible densité de silanol en surface. Une telle silice peut être obtenue par déshydroxylation à des températures supérieures à 150 °C par le biais, par exemple, d'un procédé de calcination. 15 [0064] Toute qualité de renforcement ou de non-renforcement du noir de carbone peut être sélectionnée pour obtenir la propriété souhaitée dans la composition de caoutchouc finale. Des exemples de grades de renforcement sont N110, N121, N220, N231, N234, N299, N326, N330, N339, N347, N351, N358 et N375. Des exemples de grades de semirenforcement sont N539, N550, N650, N660, N683, N762, N765, N774, N787 et/ou N990. 20 [0065] Le noir de carbone peut avoir tout STSA, par exemple comprise entre 10 m2/g et 250 m2/g, entre 11 m2/g et 250 m2/g, entre 20 m2/g et 250 m2/g ou plus, par exemple au moins 70 m2/g, par exemple de 70 m2/g à 250 m2/g , ou de 80 m2/g à 200 m2/g ou de 90 m2/g à 200 m2/g, ou de 100 m2/g à 180 m2/g, de 110 m2/g à 150 m2/g, ou de 120 m2/g à 150 m2/g et similaire. Éventuellement, le noir de carbone peut avoir un indice d'iode (n°12) 25 compris entre environ 5 et environ 35 mg 12/g de noir de carbone (selon ASTM D1510). Le noir de carbone peut être du noir de four ou un produit de carbone contenant des espèces contenant du silicium et/ou des espèces contenant du métal et similaire. Le noir de carbone peut être, aux fins de la présente invention, un agrégat multi-phase comprenant au moins une phase de carbone et au moins une phase d'espèce contenant du métal ou une phase 30 d'espèce contenant du silicium (également appelé noir de carbone traité au silicium, comme les matériaux ECOBLACKTM de Cabot Corporation). Comme indiqué, le noir de carbone peut être un noir de caoutchouc et en particulier un grade de renforcement de noir de carbone ou un grade de semi-renforcement de noir de carbone. L'indice d'iode (n°12) est déterminé par la procédure de test ASTM D1510. La STSA (statistical thickness surface area : surface par 35 épaisseur statistique) est déterminée par la procédure de test ASTM D-5816 (mesurée par adsorption d'azote). L'OAN est déterminée par la procédure ASTM D1765-10. Des noirs de carbone commercialisés sous les marques de commerce Regal®, Black Pearls®, Spheron®, 3038901 Sterling®, Emperor®, Monarch®, ShoblackTM et Vulcan® commercialisées par Cabot Corporation, sous les marques de commerce Raven®, Statex®, Furnex® et Neotex® et les gammes CD et HV de Columbian Chemicals, ainsi que sous les marques de commerce Corme Durax®, Ecorax® et Purex® et la gamme CK de Evonik (Degussa) Industries, et 5 d'autres agents de remplissage convenant aux applications de caoutchouc ou de pneumatiques, peuvent être également utilisés dans divers modes de réalisation. Des noirs de carbone fonctionnalisés chimiquement appropriés comprennent ceux décrits dans les brevets WO 96/18688 et US2013/0165560, dont les descriptions ont été incorporées pour référence dans la présente description. Tout mélange de ces noirs de carbone peut être 10 utilisé. [0066] Le noir de carbone peut être un noir de carbone oxydé, par exemple pré-oxydé en utilisant un agent oxydant. Des agents oxydants comprennent, non exclusivement, l'air, l'oxygène, l'ozone, le NO2 (y compris des mélanges de NO2 et d'air), des peroxydes tels que le peroxyde d'hydrogène, des persulfates, y compris le persulfate de sodium, de potassium ou 15 d'ammonium, des hypohalogénites tels que le chlorhydrate de sodium, des halites, des halates ou des perhalates (tels que le chlorite de sodium, le chlorate de sodium ou le perchlorate de sodium), des acides oxydants tels que l'acide nitrique, et des oxydants contenant un métal de transition, tels que des sels de permanganate, du tétroxyde d'osmium, des oxydes de chrome ou du nitrate de sodium et d'ammonium. Des mélanges d'oxydants 20 peuvent être utilisés, en particulier des mélanges d'oxydants gazeux, tels que l'oxygène et l'ozone. De plus, des noirs de carbone préparés en utilisant d'autres procédés de modification de surface pour introduire des groupes ioniques ou ionisables sur une surface de pigment, comme la chlorination et la sulfonation, peuvent être également utilisés. Des procédés qui peuvent être utilisés pour générer des noirs de carbone pré-oxydés sont connus dans la 25 technique et plusieurs types de noir de carbone oxydé sont commercialisés. [0067] En outre, la bouillie de silice et/ou la bouillie de silice déstabilisée peut contenir, éventuellement, une quantité mineure (10 % en poids ou moins, sur la base d'un poids total du matériau particulaire) de toute particule qui n'est ni de la silice, ni du noir de carbone, comme de l'oxyde de zinc ou du carbonate de calcium, ou d'autres matériaux particulaires 30 utiles dans des compositions de caoutchouc. [0068] La silice peut être dispersée dans un fluide aqueux selon toute technique connue de l'homme du métier. Une dispersion de silice particulaire peut être soumise à un traitement mécanique, par exemple, pour réduire la taille des particules. Cette opération peut être effectuée avant ou pendant ou après la déstabilisation de la dispersion et peut contribuer 35 de façon mineure ou majeure à la déstabilisation de la dispersion. Le traitement mécanique peut comprendre ou inclure le concassage, le broyage, la pulvérisation, la brisure ou le traitement à fort cisaillement ou toutes combinaisons de ceux-ci. 3038901 [0069] Par exemple, une bouillie de silice peut être fabriquée en dispersant de la silice dans un fluide au moyen d'un procédé de concassage. Un tel procédé de concassage réduit la taille de la plupart des agglomérats de silice (par ex., plus de 80 % en volume) dans le fluide jusqu'à moins de 10 microns, et de préférence moins de 1 micron, la plage de taille 5 typique des particules colloïdales. Le fluide peut être de l'eau, un fluide aqueux ou un fluide polaire non aqueux. La bouillie, par exemple, peut comprendre entre environ 6 % et environ 35 % en poids de particules contenant de la silice, sur la base du poids de la bouillie. La taille des particules de silice peut être déterminée en utilisant une technique de diffusion de la lumière. Une telle bouillie, lorsqu'elle est faite dans de l'eau en utilisant des particules de silice 10 ayant une faible teneur résiduelle en sel à un pH compris entre 6 et 8, a généralement une amplitude de potentiel zêta supérieure ou égale à 30 mV et présente une bonne stabilité contre l'agrégation, la gélification et la sédimentation dans un réservoir de stockage avec une agitation faible (par ex., une vitesse d'agitation inférieure à 60 tr/min). Comme des particules de silice bien concassées sont généralement stables dans de l'eau à un pH d'environ 7 en 15 raison des charges négatives élevées sur la silice, un cisaillement très élevé est généralement nécessaire pour surmonter la barrière d'énergie répulsive entre des particules pour induire l'agglomération de particules. [0070] Dans un procédé illustratif utilisant de la silice, comme des granules HDS, la silice peut être combinée avec de l'eau et le mélange résultant passe dans un broyeur 20 colloïdal, un concasseur à conduite ou similaire pour former un fluide de dispersion. Ce fluide passe ensuite dans un homogénéisateur qui disperse plus finement l'agent de remplissage dans le liquide transporteur pour former la bouillie. Des exemples d'homogénéisateurs comprennent, non exclusivement, le système Microfluidizer® commercialisé par Microfluidics International Corporation (Newton, Mass., États-Unis). Les homogénéisateurs tels que les 25 modèles MS18, MS45 et MC120, et des homogénéisateurs en série commercialisés par APV Homogenizer Division of APV Gaulin, Inc. (Wilmington, Mass., États-Unis) sont également adaptés. D'autres homogénéisateurs adaptés sont commercialisés et sauront être reconnus par les hommes du métier en s'appuyant sur les avantages de la présente invention. La pression de service optimale dans un homogénéisateur dépend de l'appareil lui-même, du 30 type de silice et/ou de la teneur en silice. Par exemple, un homogénéisateur peut être utilisé à une pression comprise entre environ 10 psi et environ 5 000 psi ou plus, par exemple, entre environ 10 psi et environ 1 000 psi, entre environ 1 000 psi et environ 1 700 psi, entre environ 1 700 psi et environ 2 200 psi, entre environ 2 200 psi et environ 2 700 psi, entre environ 2 700 psi et environ 3 300 psi, entre environ 3 300 psi et environ 3 800 psi, entre environ 35 3 800 psi et environ 4 300 psi, ou entre environ 4 300 psi et environ 5 000 psi. Comme indiqué précédemment, la dispersion de silice particulaire est déstabilisée avant l'exécution du procédé de mélange-maître et la dispersion peut être déstabilisée en suivant l'une des 3038901 techniques mentionnées dans la présente invention, avant, pendant ou après tout procédé de concassage ou mécanique similaire. [0071] Selon le procédé de mélange-maître par voie humide utilisé, une concentration élevée de silice dans la bouillie peut être utilisée pour réduire la tâche d'élimination de l'excès 5 d'eau ou d'un autre transporteur. Pour la dispersion déstabilisée des particules de silice, le liquide utilisé peut être de l'eau ou un fluide aqueux ou un autre fluide. Pour la dispersion déstabilisée, entre environ 6 % en poids et environ 35 % en poids d'agent de remplissage peuvent être utilisés, par exemple, entre environ 6 % en poids et 9 % en poids, entre environ 9 % en poids et environ 12 % en poids, entre environ 12 % en poids et environ 16 % en 10 poids, entre environ 10 % en poids et environ 28 % en poids, entre environ 16 % en poids et environ 20 % en poids, entre environ 20 % en poids et environ 24 % en poids, entre environ 24 % en poids et environ 28 % en poids, ou entre environ 28 % en poids et environ 30 % en poids sur la base du poids de la dispersion déstabilisée. Pour la dispersion déstabilisée, une concentration de silice plus élevée peut présenter des avantages. Par exemple, une 15 concentration de silice dans la bouillie déstabilisée peut être d'au moins 10 % en poids ou d'au moins 15 % en poids sur la base du poids de la bouillie (par ex., entre environ 12 % en poids et environ 35 % en poids ou entre environ 15,1 % en poids et environ 35 % en poids ou entre environ 20 % en poids et environ 35 % en poids), ce qui peut présenter des avantages tels que, non exclusivement, la réduction des eaux usées, l'augmentation des cadences de 20 production et/ou la réduction de la taille de l'équipement nécessaire pour le procédé. Les hommes du métier reconnaîtront, en s'appuyant sur les avantages de la présente invention, que la concentration de silice (pourcentage en poids) de la bouillie de silice (et dans la bouillie de silice déstabilisée) devrait être coordonnée à d'autres variables de procédé pendant le procédé par voie humide pour obtenir un rapport silice-caoutchouc (en phr) souhaité dans le 25 produit final. [0072] Les détails d'une dispersion qui comprend de la silice sont décrits ci-dessous. En général, une dispersion peut être un matériau comprenant plusieurs phases dans lesquelles au moins une des phases contient ou comprend ou consiste en des domaines de phase finement divisés, en option dans la plage de taille colloïdale, dispersée dans une phase 30 continue. Une dispersion ou une bouillie qui comprend de la silice ou une dispersion de silice peut être préparée sous forme de suspension stable de particules de silice dans un fluide aqueux, dans lequel la charge à la surface des particules empêche l'agglomération de particules et la dispersion est caractérisée par une amplitude de potentiel zêta supérieure ou égale à 30 mV. Dans de telles dispersions, les particules de silice restent dans une dispersion 35 et/ou une suspension stable par rapport à l'agrégation et à la coalescence, par exemple, pendant au moins 8 heures. Une dispersion stable peut être une dispersion dans laquelle la taille constante des particules est préservée, et dans laquelle les particules ne se déposent 3038901 pas ou ne gélifient pas ou mettent très longtemps à se déposer de façon importante en présence d'agitation lente ou périodique, par exemple, ne se déposent pas de façon importante après 8 heures, ou 12 heures ou 24 heures ou 48 heures. Par exemple, pour des particules de silice colloïdales bien dispersées dans un fluide aqueux, la stabilité peut être 5 généralement observée à un pH compris entre 8 et 10. En outre, avec l'agitation lente de la dispersion, les particules de silice restent suspendues dans le fluide au moyen de la charge de surface des particules, de la polarité de surface des particules, du pH, de la concentration sélectionnée de particules, du traitement de surface des particules et des combinaisons de ceux-ci. Le fluide peut être ou inclure de l'eau, un mélange aqueux ou un fluide miscible ou 10 partiellement miscible dans l'eau, comme divers alcools, éthers et autres solvants miscibles dans l'eau de faible poids moléculaire, de préférence ayant des groupes organiques C1-05 (par ex., éthanol, méthanol, propanol, éther éthylique, acétone et similaire). Comme indiqué ci-dessus, la dispersion, par exemple, peut comprendre entre environ 6 % en poids et environ 35 % en poids, entre environ 10 % en poids et environ 28 % en poids, entre environ 12 % en 15 poids et environ 25 % en poids, ou entre environ 15 % en poids et environ 30 % en poids de particules contenant de la silice, sur la base du poids de la dispersion. [0073] Une dispersion stable peut être une dispersion colloïdale. En général, une dispersion colloïdale ou un colloïde peut être une substance dans laquelle des particules dispersées sont en suspension dans une autre substance. Les particules en phase dispersée 20 ont un diamètre compris entre environ 1 nanomètre et environ 1 000 nanomètres et en général entre environ 100 nanomètres et environ 500 nanomètres. Dans une dispersion colloïdale stable, la taille des particules, la densité et la concentration sont telles que la gravité ne provoque facilement pas la sédimentation des particules hors de la dispersion. Des colloïdes ayant une amplitude de potentiel zêta de 30 mV ou plus sont généralement 25 considérés comme des systèmes colloïdaux stables. La réduction de la stabilité des particules (par ex., la silice) dans un colloïde ou une dispersion due à la stabilisation de la charge peut être mesurée par réduction de l'amplitude de potentiel zêta. La taille de particule peut être mesurée par une méthode de diffusion de la lumière. [0074] Une dispersion de silice déstabilisée ou une dispersion particulaire déstabilisée 30 peut être comprise comme une dispersion de silice dans un fluide dans lequel des forces répulsives affaiblies entre particules permettent le regroupement des particules et la formation d'un réseau entre particules de silice ou d'un gel une fois la dispersion déstabilisée soumise à une quantité efficace de cisaillement. Dans certains cas, le cisaillement mécanique peut provoquer la déstabilisation de dispersions de silice et le regroupement de particules de silice. 35 Plus le degré de déstabilisation de la bouillie de silice est élevé, plus le cisaillement nécessaire pour l'agrégation des particules est faible et plus le taux d'agrégation des particules est élevé. Pour une dispersion déstabilisée, la dispersion peut comprendre entre 3038901 environ 6 % en poids et environ 35 % en poids de silice particulaire (sur la base du poids de la dispersion), par ex. entre environ 8 % en poids et environ 35 % en poids, entre environ 10 % en poids et environ 28 % en poids, entre environ 12 % en poids et environ 25 % en poids, entre environ 15 % en poids et environ 30 % en poids. Le fluide aqueux dans la 5 dispersion déstabilisée de particules de silice peut être ou inclure de l'eau, un mélange aqueux ou un fluide miscible ou partiellement miscible dans l'eau, comme divers alcools, éthers et autres solvants miscibles dans l'eau de faible poids moléculaire, de préférence ayant des groupes organiques C1-05 (par ex., éthanol, méthanol, propanol, éther d'éthyle, acétone et similaire). Pour former des composites élastomère-silice, la stabilité des particules 10 de silice dans une bouillie ou une dispersion est réduite (c'est-à-dire déstabilisée) en abaissant la barrière d'énergie électrostatique entre des particules en utilisant une quantité efficace d'un agent de déstabilisation, comme un acide ou un sel ou les deux, avant que la bouillie ne soit mélangée au latex. Un agent de déstabilisation peut être sélectionné pour sa capacité à réduire l'interaction des charges répulsives parmi des surfaces de particule qui 15 empêchent l'agglomération des particules dans le fluide. [0075] Une dispersion déstabilisée de silice ou qui comprend de la silice peut être obtenue en abaissant le pH de la dispersion de silice afin de fermer le point isoélectrique de la silice (autour du pH 2 pour des silices hydrophiles typiques). Par exemple, de la silice déstabilisée peut être obtenue en ajoutant de l'acide pour abaisser un pH de la dispersion de 20 silice particulaire entre 2 et 4, réduisant ainsi l'amplitude de potentiel zêta de la dispersion à moins de 30 mV, comme à environ moins de 28 mV (par ex., des potentiels zêta d'amplitude d'environ 18 mV à environ 6 mV pour l'acide formique comme agent de déstabilisation). L'ajout d'acide et/ou de sel dans la bouillie de silice peut réduire efficacement la stabilité des particules de silice dispersées dans l'eau. La concentration molaire d'acide ou de sel est 25 généralement le facteur dominant qui détermine le potentiel zêta de la bouillie de silice déstabilisée. En général, une quantité suffisante d'acide ou de sel ou des deux peut être utilisée pour réduire l'amplitude de potentiel zêta de la bouillie de silice à moins de 30 mV, comme à 28 mV ou moins, de préférence à 25 mV ou moins, pour produire une phase continue de caoutchouc semi-solide ou solide contenant de la silice. 30 [0076] La quantité d'acide utilisée pour déstabiliser la dispersion de silice peut être une quantité pour obtenir une amplitude de potentiel zêta dans la dispersion déstabilisée inférieure à 30 mV, par exemple de 28 mV ou moins, ou de 25 mV ou moins. L'acide peut être au moins un acide organique ou inorganique. L'acide peut être ou inclure de l'acide acétique, de l'acide formique, de l'acide citrique, de l'acide phosphorique ou de l'acide 35 sulfurique ou toutes combinaisons de ceux-ci. L'acide peut être ou inclure un acide contenant un alkyle Cl à C4. L'acide peut être ou inclure un acide ayant une masse moléculaire ou une masse moléculaire moyenne en poids inférieure à 200, par exemple inférieure à 100 MV, ou 3038901 inférieure à 75 MW ou comprise entre environ 25 MW et environ 100 MW. La quantité d'acide peut varier et dépendre de la dispersion de silice à déstabiliser. La quantité d'acide peut être, par exemple, comprise entre environ 0,8 % en poids et environ 7,5 % en poids, par exemple entre environ 1,5 % en poids à environ 7,5 % en poids ou plus (sur la base du poids total du 5 fluide comprenant la dispersion de silice). Si un acide est le seul agent de déstabilisation utilisé, la quantité d'acide peut être une quantité qui baisse le pH de la dispersion de silice d'au moins 2 unités de pH ou à au moins un pH de 5 ou moins, ou à la plage de pKa de l'acide ou des acides utilisés, de façon à réduire les interactions de charge parmi les particules. 10 [0077] Une dispersion déstabilisée peut être obtenue en traitant une dispersion qui comprend de la silice avec un agent de déstabilisation comprenant un ou plusieurs sels pour modifier le potentiel zêta de la bouillie jusqu'à la plage décrite ci-dessus. Le sel peut être ou inclure au moins un sel métallique (par ex., des métaux du groupe 1, 2 ou 13). Le sel peut être ou inclure un sel de calcium, un sel de magnésium ou un sel d'aluminium. Des contre- 15 ions illustratifs comprennent le nitrate, l'acétate, le sulfate, les ions halogènes, comme le chlorure, le bromure, l'iode et similaires. La quantité de sel peut être, par exemple, comprise entre environ 0,2 % en poids et environ 2 % en poids ou plus, par exemple entre environ 0,5 ou 1 % en poids et environ 1,6 % en poids (sur la base du poids du fluide comprenant la dispersion de silice déstabilisée). 20 [0078] Une combinaison d'au moins un sel et/ou d'au moins un acide peut être utilisée pour déstabiliser la dispersion qui comprend de la silice. [0079] Lorsque la dispersion déstabilisée qui comprend de la silice est obtenue avec l'ajout d'au moins un sel, la concentration de sel dans la dispersion déstabilisée peut être comprise entre environ 10 mM et environ 160 mM, ou d'autres quantités supérieures ou 25 inférieures à cette plage. [0080] Lorsque la dispersion déstabilisée qui comprend de la silice est obtenue avec l'ajout d'au moins un acide, la concentration d'acide dans la dispersion déstabilisée peut être comprise entre environ 200 mM et environ 1 000 mM, par exemple, entre environ 340 mM et environ 1 000 mM, ou d'autres quantités supérieures ou inférieures à cette plage. 30 [0081] Une dispersion déstabilisée peut être obtenue en utilisant des particules de silice traitées pour comprendre une quantité appropriée de groupes fonctionnels de surface portant des charges positives de sorte que les charges nettes sur la surface de silice soient suffisamment réduites pour diminuer l'amplitude de potentiel zêta de la dispersion à un niveau inférieur à 30 mV. La charge nette à la surface de la silice peut être positive, au lieu d'être 35 négative, du fait d'un tel traitement de surface. Le groupe fonctionnel chargé positivement peut être introduit à la surface de la silice par fixation chimique ou adsorption physique. Par exemple, la surface de silice peut être traitée avec du chlorure de N-triméthoxylsilylpropyl- 3038901 N,N,N-triméthylammonium soit avant, soit après la préparation de la dispersion de silice. Il est également possible d'adsorber des agents d'enrobage cationiques, comme des molécules contenant une amine et des acides aminés de base à la surface de la silice. En théorie, une charge positive nette sur la surface des particules de silice peut améliorer la coagulation du 5 latex, qui comprend des particules de caoutchouc chargées négativement, au moyen de l'hétéro-coagulation. [0082] En ce qui concerne le « second fluide », qui contient au moins un latex d'élastomère, ce fluide peut contenir un ou plusieurs latex d'élastomère. Un latex d'élastomère peut être considéré comme une dispersion colloïdale stable de caoutchouc et 10 peut contenir, par exemple, entre environ 10 % en poids et environ 70 % en poids de caoutchouc sur la base du poids total de latex. Le caoutchouc peut être dispersé dans un fluide, comme de l'eau ou un autre fluide aqueux, par exemple. La teneur aqueuse de ce fluide (ou la teneur en eau) peut être de 40 % en poids ou plus, par exemple de 50 % en poids ou plus, ou de 60 % en poids ou plus ou de 70 % en poids ou plus, par exemple entre 15 environ 40 % en poids et environ 90 % en poids sur la base du poids du fluide comprenant le au moins un latex d'élastomère. Des latex d'élastomère adaptés sont des latex d'élastomère naturels et synthétiques et des mélanges de latex. Par exemple, le latex d'élastomère peut être fabriqué de façon synthétique par polymérisation d'un monomère tel qu'un styrène qui a été émulsifié avec des tensioactifs. Le latex doit être adapté au procédé de mélange-maître 20 par voie humide sélectionné et à l'objet ou l'application prévu du produit de caoutchouc final. Il est de la capacité des hommes du métier de choisir un latex d'élastomère adapté ou un mélange de latex d'élastomère adaptés à l'utilisation dans les procédés et les appareils décrits dans le présent document, en s'appuyant sur les avantages de la présente invention. [0083] Le latex d'élastomère peut être ou inclure du caoutchouc naturel, tel qu'une 25 émulsion de caoutchouc naturel. Des latex d'élastomère naturels illustratifs comprennent, non exclusivement, du latex de plantation, du concentré de latex (produit, par exemple, par évaporation, centrifugation ou écrémage), du latex écrémé (par ex., le surnageant restant après la production de concentré de latex par centrifugation) et des mélanges de deux quelconques ou plus de ceux-ci dans toute proportion. Le latex de caoutchouc naturel est 30 généralement traité avec de l'ammoniac pour le conserver et le pH du latex traité est généralement compris entre 9 et 11. La teneur en ammoniac du latex de caoutchouc naturel peut être ajustée et peut être réduite, par exemple par barbotage à l'azote dans ou au travers du latex. En général, les fournisseurs de latex décantent le latex en ajoutant du phosphate de diammonium. Ils peuvent également stabiliser le latex en ajoutant du laurate d'ammonium. Le 35 latex de caoutchouc naturel peut être dilué jusqu'à obtenir la teneur en caoutchouc sec (DRC) souhaitée. Ainsi, le latex pouvant être utilisé ici peut être un latex décanté. Un conservateur secondaire, un mélange de disulfure de tétraméthylthiurame et d'oxyde de zinc (solution TZ) 3038901 peut être également inclus. Le latex doit être adapté au procédé de mélange-maître par voie humide sélectionné et à l'objet ou l'application prévu du produit de caoutchouc final. Le latex est fourni en général dans un liquide transporteur aqueux (par ex., de l'eau). La quantité de liquide transporteur aqueux peut varier, et par exemple peut être comprise entre environ 30 cio 5 en poids et environ 90 % en poids sur la base du poids du fluide. Autrement dit, de tels latex de caoutchouc naturel peuvent contenir, ou peuvent être ajustés pour contenir, par ex., entre environ 10 % en poids et environ 70 % en poids de caoutchouc. La sélection d'un latex ou d'un mélange de latex adapté entre dans les compétences des hommes du métier en s'appuyant sur les avantages de la présente invention et la connaissance des critères de 10 sélection généralement bien reconnus dans l'industrie. [0084] Le latex de caoutchouc naturel peut être également chimiquement modifié d'une manière quelconque. Par exemple, il peut être traité pour modifier ou réduire chimiquement ou enzymatiquement différents composants non caoutchouteux ou les molécules de caoutchouc elles-mêmes peuvent être modifiées avec différents monomères ou d'autres 15 groupes chimiques comme le chlore. Le latex de caoutchouc naturel époxydé peut être particulièrement bénéfique car le caoutchouc époxydé est supposé entrer en interaction avec la surface de silice (Martin, et al., Rubber Chemistry and Technology, May 2015, doi:10.5254/rct15.85940). Des procédés illustratifs de la modification chimique du latex naturel sont décrits dans les brevets européens n° 1489102, 1816144 et 1834980, les brevets 20 japonais n° 2006152211, 2006152212, 2006169483, 2006183036, 2006213878, 2006213879, 2007154089 et 2007154095 et le brevet britannique n° GB2113692, les brevets U.S. n° 6.841.606 et 7.312.271, et le brevet U.S. n° 2005-0148723. D'autres procédés connus des hommes du métier peuvent être également utilisés. [0085] D'autres élastomères illustratifs comprennent, non exclusivement, des 25 caoutchoucs, des polymères (par ex., des homopolymères, des copolymères et/ou des terpolymères) de 1,3-butadiène, styrène, isoprène, isobutylène, 2,3-dialky1-1,3-butadiène, où l'alkyle peut être du méthyle, de l'éthyle, du propyle, etc., de l'acrylonitrile, de l'éthylène, du propylène et similaire. L'élastomère peut avoir une température de transition vitreuse (Tg), mesurée par calorimétrie différentielle à balayage (DSC), comprise entre environ -120 °C et 30 environ 0 °C. Des exemples comprennent, non exclusivement, du caoutchouc styrène- butadiène (SBR), du caoutchouc naturel et ses dérivés, tels que du caoutchouc chloré, du polybutadiène, du polyisoprène, du poly(styrène-co-butadiène) et des dérivés étendus à l'huile de l'un de ceux-ci. Des mélanges de l'un des éléments précédents peuvent être également utilisés. Le latex peut être dans un liquide transporteur aqueux. Des caoutchoucs 35 synthétiques particulièrement adaptés comprennent : copolymères de styrène et de butadiène comprenant entre environ 10 % en poids et environ 70 % en poids de styrène et entre environ 90 % et environ 30 % en poids de butadiène, tel qu'un copolymère de 19 parties 3038901 de styrène et de 81 parties de butadiène, un copolymère de 30 parties de styrène et de 70 parties de butadiène, un copolymère de 43 parties de styrène et de 57 parties de butadiène et un copolymère de 50 parties de styrène et de 50 parties de butadiène ; des polymères et des copolymères de diènes conjugués, tels que du polybutadiène, du 5 polyisoprène, du polychloroprène et similaire, et des copolymères de tels diènes conjugués avec un monomère contenant un groupe éthylénique copolymérisable avec celui-ci, tel que le styrène, le méthylstyrène, le chlorostyrène, l'acrylonitrile, le 2-vinyl-pyridine, le 5-méthy1-2- vinylpyridine, le 5-éthyl-2-vinylpyridine, le 2- méthyl-5-vinylpyridine, les acrylates d'allyle substitués, la cétone vinylique, la cétone méthylisopropénylique, l'éther de méthyle et de 10 vinyle, les acides carboxyliques alpha-méthyléniques et les esters et amides de ceux-ci, tels que l'acide acrylique et l'amide d'acide dialkylacrylique. Peuvent être également utilisés dans la présente invention des copolymères d'éthylène et d'autres oléfines alpha à haut poids moléculaire, tels que le propylène, le 1-butène et le 1-pentène. Des mélanges de deux types de latex d'élastomère ou plus, y compris des mélanges de latex de caoutchouc synthétique et 15 naturel ou avec deux types de caoutchouc synthétique ou naturel ou plus, peuvent être également utilisés. [0086] Les compositions de caoutchouc peuvent contenir, outre l'élastomère, l'agent de remplissage et l'agent de couplage, différents auxiliaires de transformation, comme des huiles de dilution, des anti-dégradants, des antioxydants et/ou d'autres additifs. 20 [0087] La quantité de silice (en parties par cent parties en poids de caoutchouc ou phr) présente dans le composite d'élastomère peut être comprise entre environ 15 phr et environ 180 phr, entre environ 20 phr et environ 150 phr, entre environ 25 phr et environ 80 phr, entre environ 35 phr et environ 115 phr, entre environ 35 phr et environ 100 phr, entre environ 40 phr et environ 100 phr, entre environ 40 phr et environ 90 phr, entre environ 40 phr et 25 environ 80 phr, entre environ 29 phr et environ 175 phr, entre environ 40 phr et environ 110 phr, entre environ 50 phr et environ 175 phr, entre environ 60 phr et environ 175 phr, et similaire. [0088] Le composite d'élastomère peut éventuellement comprendre une quantité de noir de carbone pour la stabilité de la couleur, de la conductivité et/ou des UV et/ou à d'autres 30 fins. [0089] Comme indiqué, le noir de carbone contenu dans le composite d'élastomère (grades de renforcement et grades de non-renforcement) peut être compris entre plus de 10 % en poids et environ 55 % en poids ou entre plus de 10 % en poids et environ 50 % en poids ou entre plus de 15 et environ 40 % en poids, sur la base du poids des particules 35 totales présentes dans le composite d'élastomère. Toute qualité ou tout type de noir de carbone peut être utilisé, comme les noirs de carbone au four de renforcement ou de semirenforcement de qualité pneumatique et similaire. 3038901 [0090] Dans tout procédé de production d'un composite d'élastomère, le procédé peut comprendre en outre une ou plusieurs des étapes suivantes, après la formation de la phase continue de caoutchouc solide ou semi-solide contenant de la silice et du noir de carbone : - une ou plusieurs étapes de retenue ou d'autres étapes de solidification ou de 5 coagulation pour renforcer le développement de l'élasticité ; - une ou plusieurs étapes d'assèchement peuvent être utilisées pour assécher le composite et obtenir un composite asséché ; une ou plusieurs étapes d'extrusion ; - une ou plusieurs étapes de calandrage ; 10 - une ou plusieurs étapes de broyage pour obtenir un composite broyé ; une ou plusieurs étapes de granulation ; une ou plusieurs étapes de pressage pour obtenir un produit ou un mélange pressé ; - le mélange ou le produit pressé peut être décomposé pour former un mélange 15 granulé ; - une ou plusieurs étapes de mélange ou de mélangeage pour obtenir un composite mélangé. [0091] À titre d'exemple supplémentaire, la séquence suivante d'étapes peut être effectuée et chaque étape peut être répétée un nombre quelconque de fois (avec des 20 réglages identiques ou différents) après la formation de la phase continue de caoutchouc solide ou semi-solide contenant de la silice et du noir de carbone : - une ou plusieurs étapes de retenue ou d'autres étapes de coagulation pour renforcer le développement de l'élasticité ; assèchement du composite (par ex., le composite d'élastomère sortant de la 25 zone de réaction) pour obtenir un composite asséché ; mélange ou mélangeage du composite asséché pour obtenir un mélange de composés ; - broyage du mélange de composés pour obtenir un mélange broyé (par ex., laminage) ; 30 - granulation ou mixage du mélange broyé ; pressage facultatif du mélange après la granulation ou le mixage pour obtenir un mélange pressé ; - décomposition facultative du mélange pressé et mixage. [0092] Selon un mode de réalisation, un agent de couplage peut être introduit dans 35 l'une quelconque des étapes (ou dans plusieurs étapes ou emplacements) dans la mesure où l'agent de couplage a la possibilité de se disperser dans le composite d'élastomère. [0093] Comme exemple, la phase continue de caoutchouc solide ou semi-solide 3038901 contenant de la silice et du noir de carbone sortant de la zone de réaction peut être transférée dans un appareil adapté, (par ex., une bande transporteuse ou un convoyeur) vers une extrudeuse d'assèchement. Des extrudeuses d'assèchement adaptées sont bien connues et commercialisées, par exemple, par the French Oil Mill Machinery Co. (Piqua, Ohio, États- 5 Unis). En alternative ou en complément, la phase continue de caoutchouc solide ou semi- solide contenant de la silice et du noir de carbone peut être comprimée, par exemple, entre des plaques métalliques, pour expulser au moins une partie de la phase fluide aqueuse, par ex., pour expulser le fluide aqueux jusqu'à ce que la teneur en eau d'un tel matériau soit inférieure à 40 % en poids. 10 [0094] En général, les étapes post-traitement peuvent comprendre la compression du composite d'élastomère pour éliminer entre environ 1 % en poids et environ 15 % en poids, ou plus, d'une phase liquide aqueuse, sur la base du poids total du composite d'élastomère. L'extrudeuse d'assèchement peut amener le composite d'élastomère entre par ex., environ 40 % et environ 95 % de teneur en eau et entre environ 5 % et environ 60 % de teneur en 15 eau (par exemple, entre environ 5 % et environ 10 % de teneur en eau, entre environ 10 % et environ 20 % de teneur en eau, entre environ 15 % et environ 30 % de teneur en eau ou entre environ 30 % et environ 50 % de teneur en eau), tous les pourcentages en poids étant basés sur le poids total du composite. L'extrudeuse d'assèchement peut être utilisée pour réduire la teneur en eau du composite d'élastomère jusqu'à environ 35 % en poids ou 20 d'autres quantités. La teneur en eau optimale peut varier en fonction de l'élastomère utilisé, de la quantité et/ou du type d'agent de remplissage et des dispositifs utilisés pour la mastication du produit asséché. Le composite d'élastomère peut être asséché jusqu'à une teneur en eau souhaitée, après quoi le produit asséché résultant peut être encore mastiqué tout en étant séché jusqu'à un niveau d'humidité souhaité (par ex., entre environ 0,5 % et 25 environ 10 % par exemple, entre environ 0,5 % et environ 1 %, entre environ 1 % et environ 3 %, entre environ 3 % et environ 5 % ou entre environ 5 % et environ 10 %, de préférence moins de 1 % en poids sur la base du poids total du produit). L'énergie mécanique conférée au matériau peut permettre d'améliorer les propriétés du caoutchouc. Par exemple, le produit asséché peut être mécaniquement travaillé avec un ou plusieurs mélangeurs continus, un 30 mélangeur interne, une extrudeuse à deux vis, une extrudeuse à une vis ou un broyeur à rouleaux. Cette étape facultative de mélange peut avoir la capacité de mastiquer le mélange et/ou de générer une surface ou exposer une surface qui peut permettre l'élimination de l'eau (au moins une partie de celle-ci) éventuellement présente dans le mélange. Des dispositifs de mastication adaptés sont bien connus et commercialisés, notamment, par exemple un 35 mélangeur continu Unimix et une machine MVX (malaxage, dégazage, extrusion) de Farrel Corporation of Ansonia, CT, États-Unis, un mélangeur continu long de Pomini, Inc., un mélangeur continu Pomini, des extrudeuses entrecroisées co-rotatives à deux rotors, des 3038901 extrudeuses non entrecroisées contre-rotatives à deux rotors, des mélangeurs Banbury, des mélangeurs Brabender, des mélangeurs internes de type entrecroisé, des mélangeurs internes de type malaxant, des extrudeuses à mélangeage continu, l'extrudeuse à broyage biaxial produite par Kobe Steel, Ltd. et un mélangeur continu Kobe. Un appareil de 5 mastication alternatif sera familier aux hommes du métier et peut être utilisé. [0095] Comme le produit asséché est traité dans un appareil souhaité, l'appareil confère de l'énergie au matériau. Sans être lié à une théorie particulière, on estime que les frottements générés pendant la mastication mécanique chauffent le produit asséché. Une partie de cette chaleur est dissipée par chauffage et vaporisation de l'humidité dans le produit 10 asséché. Une partie de l'eau peut être également éliminée en pressant le matériau parallèlement au chauffage. La température doit être suffisamment élevée pour vaporiser rapidement l'eau en vapeur qui est libérée dans l'atmosphère et/ou est éliminée de l'appareil, mais pas trop élevée de façon à ne pas brûler le caoutchouc. Le produit asséché peut atteindre une température comprise entre environ 130 °C et environ 180 °C, par exemple 15 entre environ 140 °C et environ 160 °C, en particulier lorsque l'agent de couplage est ajouté avant ou pendant la mastication. L'agent de couplage peut comprendre une petite quantité de soufre et la température doit être maintenue à un niveau suffisamment bas pour empêcher le caoutchouc de réticuler pendant la mastication. [0096] Éventuellement, des additifs peuvent être combinés au produit asséché dans un 20 mélangeur mécanique. Plus précisément, des additifs comme un agent de remplissage (qui peut être identique ou différent de l'agent de remplissage utilisé dans le mélangeur ; des agents de remplissage illustratifs comprennent la silice, le noir de carbone et/ou l'oxyde de zinc), d'autres élastomères, un autre mélange-maître ou un mélange-maître supplémentaire (c'est-à-dire un ou plusieurs composites d'élastomère identiques ou différents, comprenant de 25 la silice et/ou du noir de carbone), des antioxydants, des agents de couplage, des plastifiants, des auxiliaires de transformation (par ex., l'acide stéarique qui peut être également utilisé comme agent durcisseur, des polymères liquides, des huiles, des cires et similaires), des résines, des ignifugeants, des huiles de dilution et/ou des lubrifiants et un mélange de l'un quelconque de ceux-ci, peuvent être ajoutés dans un mélangeur mécanique. Des 30 élastomères supplémentaires peuvent être combinés au produit asséché pour produire des mélanges d'élastomères. Des élastomères adaptés comprennent l'un quelconque des élastomères utilisés sous forme de latex dans le procédé de mélange décrit ci-dessus et des élastomères, tels que l'EPDM, qui ne sont pas disponibles sous forme de latex et peuvent être identiques ou différents de l'élastomère dans le composite d'élastomère contenant de la 35 silice. Des élastomères illustratifs comprennent, non exclusivement, des caoutchoucs, des polymères (par ex., des homopolymères, des copolymères et/ou des terpolymères) de 1,3- butadiène, styrène, isoprène, isobutylène, 2,3-dialky1-1,3-butadiène, où l'alkyle peut être du 3038901 méthyle, de l'éthyle, du propyle, etc., de l'acrylonitrile, de l'éthylène, du propylène et similaire. Des procédés de production de mélanges-maîtres sont décrits dans les brevets U.S. en copropriété n° 7.105.595, 6.365.663 et 6.075.084 et la publication PCT W02014/189826. L'antioxydant (un exemple d'inhibiteur de dégradation) peut être un antioxydant de type 5 amine, un antioxydant de type phénol, un antioxydant de type imidazole, un sel métallique de carbamate, une ou plusieurs diamines de para-phénylène et/ou des dihydrotriméhylquinolines, un antioxydant de quinine polymérisée et/ou de la cire et/ou d'autres antioxydants utilisés dans des formulations d'élastomère. Des exemples spécifiques comprennent, non exclusivement, le N-(1,3-diméthylbutyI)-N'-Phényl-P- phénylènediamine (6- 10 PPD, par ex., ANTIGENE 6C , commercialisé par Sumitomo Chemical Co., Ltd. et NOCLAC 6C, commercialisé par Ouchi Shinko Chemical Industrial Co., Ltd.), "Ozonon" 6C de Seiko Chemical Co., Ltd., 1,2-dihydro-2,2,4-triméthyl quinolide polymérisée (TMQ, par ex., Agerite Resin D, commercialisée par R. T. Vanderbilt), 2,6-di-t-buty1-4-méthylPhénol (disponible sous la marque Vanox PC de Vanderbilt Chemicals LLC), butylhydroxytoluène (BHT) et similaire. 15 D'autres antioxydants représentatifs peuvent être, par exemple, la diphényl-pphénylènediamine et autres, tels que, par exemple, ceux décrits dans The Vanderbilt Rubber Handbook (1978), pages 344-346. [0097] L'agent de couplage peut être ou inclure un ou plusieurs agents de couplage silane, un ou plusieurs agents de couplage zirconate, un ou plusieurs agents de couplage 20 titanate, un ou plusieurs agents de couplage azoté, ou toute combinaison de ceux-ci. L'agent de couplage peut être ou inclure du bis(3- triéthoxysilylpropyl)tétrasulfane (par ex., Si 69 de Evonik Industries, Struktol SCA98 de Struktol Company), du bis(3- triéthofflilylpropyl)disulfane (par ex., Si 75 et Si 266 de Evonik Industries, Struktol SCA985 de Struktol Company), du 3-thiocyanatopropyl-triéthoxy silane (par ex., Si 264 de Evonik 25 Industries), du gamma-mercaptoproPyl-triméthoxy silane (par ex., VP Si 163 de Evonik Industries, Struktol SCA989 de Struktol Company), du gamma-mercaptoproPyl-triéthoxy silane (par ex., VP Si 263 de Evonik Industries), du zirconium dinéoalkanolatodi(3-mercaPto) propionato-O, du N,1\11-bis(2-méthy1-2-nitroProPy1)-1,6-diaminohexane, du S-(3- (triéthoxysilyl)propyl) octanéthioate (par ex., l'agent de couplage NXT de Momentive, Friendly, 30 WV) et/ou des agents de couplage qui sont chimiquement similaires ou ont un ou plusieurs groupes chimiques identiques. Des exemples spécifiques supplémentaires d'agents de couplage, par leurs noms de marque, comprennent, non exclusivement, VP Si 363 de Evonik Industries. Il est admis que toute combinaison d'élastomères, d'additifs et de mélanges-maîtres supplémentaires peut être ajoutée au produit asséché, par exemple dans un dispositif 35 de mélangeage. [0098] En option, le produit asséché peut être mastiqué en utilisant un mélangeur interne, tel qu'un mélangeur Banbury ou Brabender. Le produit asséché peut d'abord être 3038901 amené à une teneur en humidité comprise entre environ 3 % en poids et environ 40 % en poids, par exemple entre environ 5 % en poids et environ 20 % en poids, ou entre environ 20 % en poids et environ 30 % en poids. La teneur en humidité peut être obtenue en asséchant jusqu'au niveau souhaité ou en asséchant les miettes de produit asséché jusqu'à 5 une teneur en humidité intermédiaire au cours de la première étape, puis en réduisant encore la teneur en humidité en chauffant le produit asséché résultant ou en laissant l'eau s'évaporer du produit asséché à température ambiante ou par d'autres procédés familiers aux hommes du métier. Le produit asséché peut être ensuite asséché dans un mélangeur interne jusqu'à un niveau d'humidité souhaité ou une entrée d'énergie mécanique est obtenue. Le produit 10 asséché peut être mastiqué jusqu'à ce qu'il atteigne une température prédéterminée, laissé à refroidir, puis replacé dans le mélangeur interne une ou plusieurs fois pour conférer une énergie supplémentaire au matériau. Des exemples de température comprennent entre environ 140 °C et environ 180 °C, par exemple entre environ 145 °C et environ 160 °C ou entre environ 150 °C et environ 155 °C. Le produit asséché peut être tiré en feuilles dans un 15 broyeur à rouleaux après chaque mastication dans le mélangeur interne. En alternative ou en supplément, le produit asséché qui a été mastiqué dans un mélangeur Banbury ou Brabender peut être encore mastiqué dans un broyeur ouvert. [0099] En option, le produit mastiqué peut être encore traité dans un broyeur ouvert. Le produit mastiqué peut être évacué du dispositif de mélangeage continu sous forme d'une 20 longueur d'extrudat et peut être coupé dans des longueurs plus courtes avant d'être introduit dans le broyeur ouvert. Le produit mastiqué peut en option être introduit dans le broyeur ouvert par l'intermédiaire d'un convoyeur. Le convoyeur peut être une bande transporteuse, une conduite, un tuyau ou tout autre moyen adapté pour le transport du produit mastiqué, depuis un dispositif de mélangeage continu vers un broyeur ouvert. Le broyeur ouvert peut 25 comprendre une paire de rouleaux qui peut être éventuellement chauffée ou refroidie pour améliorer le fonctionnement du broyeur ouvert. D'autres paramètres fonctionnels du broyeur ouvert peuvent inclure la distance d'écartement entre les rouleaux, la hauteur de banc, c'est-à-dire le réservoir de matériau dans l'espace entre les rouleaux et au-dessus de ceux-ci, et la vitesse de chaque rouleau. La vitesse de chaque rouleau et la température du fluide utilisé 30 pour refroidir chaque rouleau peuvent être contrôlées indépendamment pour chaque rouleau. La distance d'écartement peut être comprise entre environ 3 mm et environ 10 mm ou entre environ 6 mm et environ 8 mm. La vitesse du rouleau peut être comprise entre environ , 15 tr/min et environ 70 tr/min et les rouleaux peuvent rouler l'un vers l'autre par rapport au côté d'entrée du broyeur. Le rapport de friction, le rapport entre la vitesse du rouleau de 35 collecte, par ex., le rouleau sur lequel le produit mastiqué est collecté, et celle du rouleau de retour, peuvent être compris entre environ 0,9 et environ 1,1. Le fluide utilisé pour refroidir les rouleaux peut être à une température comprise entre environ 35 °C et environ 90 °C, par 3038901 exemple entre environ 45 °C et environ 60 °C, entre environ 55 °C et environ 75 °C ou entre environ 70 °C et environ 80 °C. En plus du contrôle du fonctionnement du broyeur ouvert pour fournir un niveau souhaité de mastication et de dessiccation au produit mastiqué, il est également souhaitable que la sortie du broyeur ouvert collecte sur le rouleau de collecte sous 5 forme de feuille lisse. Sans être lié à une théorie particulière, on estime que les températures du rouleau du refroidisseur facilitent cet objectif. Le broyeur ouvert peut réduire la température du produit mastiqué à une température approximative comprise entre 110 °C et 140 °C. Le temps de résidence du produit mastiqué dans le broyeur peut être déterminé en partie par la vitesse du rouleau, la distance d'écartement et la quantité de mastication et de 10 séchage souhaitée et peut être compris entre environ 10 et 20 minutes pour un matériau qui a déjà été mastiqué, par exemple, dans un mélangeur continu à deux rotors. [0100] L'homme du métier considérera que différentes combinaisons de dispositifs peuvent être utilisées pour fournir la mastication et la dessiccation à une phase continue de caoutchouc solide contenant de la silice et du noir de carbone produite selon les différents 15 modes de réalisation. Selon les dispositifs utilisés, il peut être souhaitable de les utiliser dans des conditions différentes de celles décrites ci-dessus pour conférer des quantités variables de travail et de dessiccation au matériau. De plus, il peut être souhaitable d'utiliser plus d'un type particulier de dispositif, par ex., un broyeur ouvert ou un mélangeur interne, en série ou de passer le produit mastiqué dans un dispositif donné plus d'une fois. Par exemple, le 20 produit mastiqué peut être passé dans un broyeur ouvert deux ou trois fois ou plus ou passé dans deux ou trois broyeurs ouverts ou plus en série. Dans le dernier cas, il peut être souhaitable de faire fonctionner chaque broyeur ouvert dans différentes conditions d'exploitation, par ex., vitesse, température, entrée d'énergie différente (par ex., plus élevée), etc. Le produit mastiqué peut être passé dans un, deux ou trois broyeurs ouverts après avoir 25 été mastiqué dans un broyeur interne. [0101] Le composite d'élastomère peut être utilisé pour produire un élastomère ou un produit contenant du caoutchouc. En option, le composite d'élastomère peut être utilisé dans différentes parties d'un pneumatique ou produit pour être utilisé dans ces différentes parties, par exemple, des pneumatiques, des bandes de roulement, des parois latérales, un parement 30 métallique pour pneumatiques et une gomme contact pour pneumatiques réchappés. En alternative ou en ajout, le composite d'élastomère peut être utilisé pour des chenilles, des patins pour équipement à chenilles, comme des bulldozers, etc., des supports de moteur, des stabilisateurs pour tremblement de terre, des équipements de mine tels que des tamis, des revêtements pour équipement d'exploitation minière, des bandes transporteuses, des 35 revêtements de goulotte, des revêtements à bouillie, des composants de pompe à bouillie, tels que des turbines, des sièges de soupape, des corps de soupape, des moyeux de piston, des tiges de piston, des plongeurs, des turbines pour différentes applications, telles que des 3038901 turbines de mélange de bouillies et des turbines de pompe à bouillie, des revêtements de moulin broyeur, des cyclones et des hydrocyclones, des joints d'expansion, des équipements marins, tels que des revêtements pour pompes (par ex., des pompes de dragage ou des pompes de moteur hors-bord), des flexibles (par ex., des flexibles de dragage et des flexibles 5 de moteur hors-bord) et d'autres équipements marins, des joints d'arbre pour applications marines, pétrolières, aérospatiales et autres, des arbres de propulseur, des revêtements de canalisation pour transporter, par ex., des sables bitumineux et/ou des sables asphaltiques, et d'autres applications dans lesquelles la résistance à l'abrasion est souhaitée. Le composite d'élastomère vulcanisé peut être utilisé dans des rouleaux, des cames, des arbres, des 10 conduites, des bagues de bande de roulement pour véhicules, ou d'autres applications dans lesquelles une résistance à l'abrasion est souhaitée. [0102] Des techniques de formulation traditionnelles peuvent être utilisées pour combiner des agents de vulcanisation et d'autres additifs connus dans l'art, notamment des additifs présentés ci-dessus en rapport avec le produit asséché, avec le composite 15 d'élastomère séché, selon l'usage souhaité. [0103] La présente invention concerne en outre un composite d'élastomère formé par un ou plusieurs des procédés décrits dans la présente description de la présente invention. Avec la présente invention, un article de phase continue de caoutchouc solide contenant de la silice et du noir de carbone peut être produit et comprendre au moins 25 phr de silice (par ex., 20 au moins 29 phr, au moins 35 phr, au moins 40 phr de silice) dispersée dans du caoutchouc (comme du caoutchouc naturel) et au moins 40 % en poids de fluide aqueux et avoir une dimension de longueur (L), dans lequel l'article de phase continue de caoutchouc solide contenant de la silice et du noir de carbone peut être étiré jusqu'à au moins 130 % à 150 % de (L) sans rompre. L'article de phase continue de caoutchouc solide contenant de la silice et 25 du noir de carbone peut avoir au moins 10 phr de noir de carbone dispersé dans le caoutchouc (par ex., du caoutchouc naturel), comme au moins 10 phr de noir de carbone, au moins 15 phr de noir de carbone ou au moins 20 phr de noir de carbone. [0104] Sauf indication contraire, toutes les proportions de matériau indiquées en pourcentage dans la présente description sont en pourcentage en poids. 30 [0105] La présente invention va être davantage clarifiée par les exemples suivants qui ne sont donnés qu'à titre illustratif. EXEMPLES [0106] Dans ces exemples, le « latex de plantation » était du latex de plantation 35 (Muhibbah Lateks Sdn Bhd, Malaisie) ayant une teneur en caoutchouc sec d'environ 30 % en poids. Le « latex concentré » était un latex concentré (degré élevé en ammoniac de Muhibbah Lateks Sdn Bhd, Malaisie ou de Chemionics Corporation, Tallmadge, Ohio) dilué, sauf 3038901 indication contraire, à environ 50 % pour une teneur en caoutchouc sec d'environ 30 % en poids en utilisant soit de l'eau pure, soit de l'eau contenant entre 0,6 % en poids et 0,7 % en poids d'ammoniac. Sauf indication contraire, la « silice » était de la silice précipitée ZEOSIL® Z1165 MP de Solvay USA Inc., Cranbury, NJ (anciennement Rhodia). 5 [0107] Analyse thermogravimétrique. Les niveaux réels de charge en silice ont été déterminés par analyse thermogravimétrique (TGA) suivant le procédé ISO 6231. [0108] Teneur en eau du produit. Le matériau de test a été découpé en morceaux cotés et chargés dans une balance d'humidité (par ex., modèle MB35 et modèle MB45 ; Ohaus Corporation, Parsippany NJ) pour être mesuré. La teneur en eau a été mesurée à 10 130 °C pendant une durée comprise entre 20 et 30 minutes jusqu'à ce que l'échantillon testé ait atteint un poids uniforme. [0109] Potentiel zêta de la bouillie. Dans ces exemples, le potentiel zêta des bouillies particulaires a été mesuré en utilisant un ZetaProbe AnalyzerTM de Colloidal Dynamics, LLC, Ponte Vedra Beach, Floride États-Unis. Avec une technologie életroacoustique multi- 15 fréquence, le ZetaProbe mesure le potentiel zêta directement à des concentrations de particules pouvant atteindre 60 % en volume. L'instrument a d'abord été étalonné en utilisant le fluide d'étalonnage KSiW fourni par Colloidal Dynamics (2,5 mS/cm). Un échantillon de 40 g a ensuite été placé dans une coupelle de 30 ml en Teflon (référence n° A80031) avec un agitateur, puis la coupelle a été placée sur une base d'agitation (référence n° A80051) à une 20 vitesse d'agitation de 250 tr/min. La mesure a été effectuée en utilisant une sonde à immersion 173 dans un mode monopoint avec un cycle à 5 points à température ambiante (environ 25 °C). Les données ont été analysées en utilisant le logiciel ZP version 2.14c PolarTM fourni par Colloidal Dynamics. Les valeurs du potentiel zêta peuvent être négatives ou positives selon la polarité de charge des particules. L'amplitude du potentiel zêta 25 correspond à la valeur absolue (par ex., une valeur de potentiel zêta de -35 mV a une amplitude supérieure à une valeur de potentiel zêta de -20 mV). L'amplitude du potentiel zêta reflète le degré de répulsion électrostatique entre des particules de charge similaire dans la dispersion. Plus l'amplitude du potentiel zêta est élevée, plus les particules dans la dispersion sont stables. Les mesures du potentiel zêta ont été prises sur des bouillies de silice 30 particulaire préparées selon la description ci-dessous. [0110] De la silice sèche a été pesée et combinée avec de l'eau désionisée en utilisant un baquet de 19 litres (5 gallons) et un mélangeur de laboratoire vertical à fort cisaillement avec un agitateur enveloppé (Silverson Model AX3, Silverson Machines, Inc., East Longmeadow, MA ; fonctionnant entre 5 200 et 5 400 tr/min pendant 30 à 45 minutes). Une 35 fois la silice grossièrement dispersée dans l'eau et capable d'être pompée, la bouillie de silice a été transférée par une pompe péristaltique (système Masterflex 7592-20 - entraînement et contrôleur, tête de pompe 77601-10 utilisant une tubulure I/P 73 ; Cole-Palmer, Vernon Hills, 3038901 IL) dans une boucle de mélange avec un mélangeur en ligne rotor-stator à fort cisaillement (Silverson Model 150LB situé après la pompe péristaltique, fonctionnant à 60 Hz) dans un réservoir à cycle (cuve à orifice inférieur convexe de 113 litres (30 gallons)) et a été concassée pour décomposer encore les agglomérats de silice et tout granule de silice 5 restant. La bouillie dans le réservoir à cycle a ensuite été mise en circulation à un débit de 21/min en utilisant la même pompe péristaltique dans la boucle de mélange pendant une durée suffisante pour une rotation d'au moins 5 à 7 fois le volume total de bouillie (>45 minutes) pour s'assurer que tous les agglomérats de silice ont été correctement concassés et distribués. Un mélangeur vertical Oka Eurostar power control visc-P7 ; IKA- 10 Works, Inc., Wilmington, NC) avec une lame à ancre à faible cisaillement tournant à environ 60 tr/min a été utilisé dans le réservoir à cycle pour prévenir la gélification ou la sédimentation des particules de silice. Un acide (acide formique ou acide acétique, qualité réactif de Sigma Aldrich, St. Louis, MO) ou un sel (nitrate de calcium, chlorure de calcium, acétate de calcium ou sulfate d'aluminium, qualité réactif de Sigma Aldrich, St. Louis, MO) a été ajouté à la 15 bouillie dans le réservoir à cycle après concassage. La quantité de silice dans la bouillie et le type et la concentration d'acide ou de sel sont indiqués dans les exemples spécifiques ci- dessous. [0111] Procédé illustratif B. Lorsque cela est indiqué dans les exemples ci-dessous, un procédé illustratif a été effectué en utilisant le procédé illustratif B. Dans le procédé B, de 20 la silice sèche a été pesée et combinée avec de l'eau désionisée en utilisant un baquet de 19 litres (5 gallons) et un mélangeur de laboratoire vertical à fort cisaillement avec un agitateur enveloppé (Silverson Model AX3, Silverson Machines, Inc., East Longmeadow, MA ; fonctionnant entre 5 200 et 5 400 tr/min pendant 30 à 45 minutes). Une fois la silice grossièrement dispersée dans l'eau et capable d'être pompée, la bouillie de silice a été 25 transférée par- une pompe péristaltique (système Masterflex 7592-20 - entraînement et contrôleur, tête de pompe 77601-10 utilisant une tubulure I/P 73 ; Cole-Palmer, Vernon Hills, IL) dans une boucle de mélange avec un mélangeur en ligne rotor-stator à fort cisaillement (Silverson Model 150LB situé après la pompe péristaltique, fonctionnant à 60 Hz) dans un réservoir à cycle (cuve à orifice inférieur convexe de 113 litres (30 gallons)) et a été concassé 30 pour décomposer encore les agglomérats de silice et tout granule restant. La bouillie dans le réservoir à cycle a ensuite été mise en circulation à un débit de 2 l/min dans la boucle de mélange pendant une durée suffisante pour une rotation d'au moins 5 à 7 fois le volume total de bouillie (>45 minutes) pour s'assurer que tous les agglomérats de silice ont été correctement concassés et distribués. Un mélangeur vertical Oka Eurostar power control visc- 35 P7 ; IKA-Works, Inc., Wilmington, NC) avec une lame à ancre à faible cisaillement tournant à environ 60 tr/min a été utilisé dans le réservoir à cycle pour prévenir la gélification ou la sédimentation des particules de silice. Un acide (acide formique ou acide acétique, qualité 3038901 réactif de Sigma Aldrich, St. Louis, MO) ou un sel (nitrate de calcium, chlorure de calcium, acétate de calcium ou sel de sulfate d'aluminium, qualité réactif de Sigma Aldrich, St. Louis, MO) a été ajouté à la bouillie dans le réservoir à cycle après concassage. [0112] Le latex a été pompé en utilisant une pompe péristaltique (système Masterflex 5 7592-20 - entraînement et contrôleur, tête de pompe 77601-10 utilisant une tubulure I/P 73 ; Cole-Palmer, Vernon Hills, IL) par une seconde entrée (11) et dans la zone de réaction (13) configurée de façon similaire à celle illustrée sur la figure 1(b). Le débit de latex a été ajusté entre environ 25 kg/h et environ 250 kg/h afin de modifier les rapports silice-caoutchouc des composites d'élastomère. 10 [0113] Une fois la silice bien dispersée dans l'eau, la bouillie a été pompée depuis le réservoir à cycle dans une pompe doseuse à diaphragme (LEWA-Nikkiso America, Inc., Holliston, MA) par un amortisseur de pulsations (pour réduire l'oscillation de pression due à l'action du diaphragme) dans la zone de réaction ou le réservoir à cycle via un connecteur de recyclage en T. Le sens de la bouillie a été contrôlé par des clapets à bille pneumatiques, l'un 15 dirigeant la bouillie vers la zone de réaction et l'autre la dirigeant vers le réservoir à cycle. Une fois la bouillie de silice prête à être mélangée avec le latex, la ligne alimentant la première entrée (3) vers la zone de réaction a été mise sous une pression comprise entre 100 et 150 psig en fermant les deux clapets. Le clapet à bille dirigeant la bouillie vers la zone de réaction a été ensuite ouvert et la bouillie sous pression a été amenée vers une buse (Dl 20 compris entre 0,05 cm (0,020') et 0,17 cm (0,070")) illustrée à la figure 1(b) à une pression initiale comprise entre 100 psig et 150 psig, de telle sorte que la bouillie a été introduite sous forme de jet à grande vitesse dans la zone de réaction. Au contact avec le latex dans la zone de réaction, le jet de bouillie de silice s'écoulant à une vitesse comprise entre 15 et 80 m/s a entraîné le latex s'écoulant entre 0,4 ms et 5 m/s. Dans des exemples selon des modes de 25 réalisation de la présente invention, l'impact de la bouillie de silice sur le latex a provoqué un mélange intime des particules de silice avec les particules de caoutchouc du latex, et le caoutchouc a coagulé, transformant la bouillie de silice et le latex en un composite d'élastomère comprenant des particules de silice et entre 40 et 95 % en poids d'eau piégée dans une phase continue de caoutchouc solide ou semi-solide contenant de la silice. Des 30 ajustements ont été apportés au débit de bouillie de silice (de 40 à 80 kg/h) ou au débit de latex (de 25 à 300 kg de latex/h), ou aux deux, pour modifier les rapports silice-caoutchouc (par ex., entre 15 et 180 phr de silice) dans le produit final et pour obtenir les cadences de production souhaitées (entre 30 kg/h et 200 kg/h sur la base de matière sèche). Les teneurs spécifiques du rapport silice-caoutchouc (phr) après assèchement et séchage sont 35 répertoriées dans les exemples ci-dessous. [0114] Procédé B Assèchement. 3038901 [0115] Le matériau déchargé depuis la zone de réaction a été recouvert et intercalé entre deux plaques d'aluminium à l'intérieur d'un bac. Le « sandwich » a été ensuite inséré entre deux plateaux d'une presse hydraulique. Avec une pression de 2 500 psig exercée sur les plaques d'aluminium, l'eau piégée à l'intérieur du produit de caoutchouc a été éliminée. Si 5 nécessaire, la matière pressée a été pliée en un morceau plus petit et le procédé de pressage a été répété en utilisant la presse hydraulique jusqu'à ce que la teneur en eau du produit de caoutchouc soit inférieure à 40 % en poids. [0116] Procédé B Séchage et refroidissement. Le produit asséché a été placé dans un mélangeur Brabender (300 cm3) pour séchage et mastication pour former un composite 10 d'élastomère asséché et mastiqué. Une quantité suffisante de matériau asséché a été chargée dans le mélangeur pour recouvrir les rotors. La température initiale du mélangeur a été réglée sur 100 °C et la vitesse du rotor était généralement de 60 tr/min. L'eau restant dans le produit asséché a été convertie en vapeur et évaporée hors du mélangeur pendant le procédé de mélange. Comme le matériau dans le mélangeur s'est dilaté du fait de 15 l'évaporation, le trop-plein de matériau a été éliminé selon les besoins. Un agent de couplage silane (silane NXT fournie par Momentive Performance Materials, Inc., Waterford, NY ; 8 % en poids de silane sur la base du poids de silice) et/ou un antioxydant (6-PPD, N-(1,3- diméthylbuty1)-N'-phényl-p- phénylènediamine, Flexsys, St. Louis, MO) a été éventuellement ajouté au mélangeur à une température supérieure à 140 °C. Lorsque la température du 20 mélangeur a atteint 160 °C, le matériau à l'intérieur du mélangeur a été maintenu à une température comprise entre 160 °C et 170 °C en faisant varier la vitesse du rotor pendant 2 minutes avant de décharger le matériau. Le composite d'élastomère mastiqué et asséché a ensuite été traité dans un broyeur ouvert. La teneur en humidité du matériau sorti du broyeur était généralement inférieure à 2 % en poids. 25 [0117] Préparation des composés de caoutchouc. [0118] Le composite d'élastomère séché obtenu par le procédé B a été soumis à un mélangeage selon la formulation du tableau A et la procédure décrite dans le tableau B. Pour les composites élastomère-silice dans lesquels du silane ou un antioxydant a été ajouté pendant le séchage, la composition de composé finale est celle indiquée dans le tableau A. 30 La quantité de l'agent de couplage silane et/ou de l'antioxydant pendant le mélangeage a été ajustée en conséquence. 3038901 Tableau A Ingrédient phr NR dans le composite 100 Silice dans le composite S 6PPD* (antioxydant) 2,0 Silane (silane NXT**) 0,08 x (silice phr) ZnO 4 Acide stéarique 2 DPG*** 1,5 Durcisseur Rite® BBTS**** 1,5 Soufre 1,5 *N-(1,3-diméthylbutyI)-N'-PhénYl-P-phénylènediamine (Flexsys, St. Louis, MO) **composant actif principal : S-(3-(triéthoxysily1)ProPyl)octanéthioate (Momentive, Friendly, 5 WV) *** DiphénylGuanidine (Akrochem, Akron, OH) ****N-tert-Butylbenzothiazole-2-sulPhénamide (Emerald Performance Materials, Cuyahoga Falls, OH) NR = caoutchouc naturel 10 S = comme indiqué Tableau B Durée (min) Opération Étape 1 Mélangeur Brabender (300 cm3), facteur de remplissage 65 %, 60 tr/min, 100°C 0 Ajouter le composite caoutchouc-silice 1 Ajouter l'agent de couplage silane, si nécessaire Maintenir pendant 2 minutes en commençant à 150°C 3038901 Durée (min) Opération 2 Balayer et ajouter 6PPD et mélanger pendant 1 minute supplémentaire à 150°C Étape 1 3 Balayer Décharger, 160 °C Passer dans un broyeur à rouleaux 6x Étape 2 Mélangeur Brabender (300 cm3), facteur de remplissage 63 %, 60 tr/min, 100°C 0 Ajouter le composé de l'étape 1 1 Ajouter de l'oxyde de zinc et de l'acide stéarique 2 Balayer 4 Décharger, 150 °C Passer dans un broyeur à rouleaux 6x Étape 3 Mélangeur Brabender (300 cm3), facteur de remplissage 63 %, 60 tr/min, 100°C 0 Ajouter le composé de l'étape 2, le soufre et les accélérateurs 0,5 Balayer 1 Décharger Broyeur à rouleaux pendant une minute pour bande adéquate. Retirer et effectuer 6 rouleaux finaux Effeuiller jusqu'à l'épaisseur requise [0119] La vulcanisation a été effectuée dans une presse chauffée réglée à 150 °C pendant une durée déterminée par un rhéomètre à caoutchouc traditionnel (c'est-à-dire, T90 + 10 % de T90, où T90 est la durée pour obtenir 90 % de vulcanisation). 5 [0120] Propriétés des composés de caoutchouc/silice. [0121] Les propriétés de traction des échantillons vulcanisés (T300 et T100, allongement de rupture, résistance à la traction) ont été mesurées selon la norme ASTM D412. La tangente delta 60o a été déterminée en utilisant un balayage sous contrainte 3038901 dynamique en torsion entre 0,01 % et 60 % à 10 Hz et 60 °C. La tangente ^max a été prise comme valeur maximale de la tangente oliclans cette plage de contraintes. [0122] Exemple 1. [0123] Une bouillie de silice avec 27,8 % en poids de silice Zeosil® 1165 a été préparée 5 comme décrit ci-dessus pour la méthode de test du potentiel zêta de la bouillie. La bouillie a ensuite été diluée en utilisant soit de l'eau désionisée, soir un surnageant obtenu par l'ultracentrifugation des 27,8 % en poids de bouillie pour fabriquer une série de bouillies de silice à différentes concentrations de silice. Le potentiel zêta des différentes bouillies de silice a été mesuré pour montrer la relation entre la concentration de silice dans la bouillie et le 10 potentiel zêta de la bouillie. Le potentiel zêta de la bouillie de silice, comme indiqué dans le tableau 1, semble dépendre de la concentration de silice lorsque la bouillie de silice est fabriquée en utilisant de l'eau désionisée. En revanche, comme indiqué dans le tableau 2, lorsque la bouillie a été diluée en utilisant le surnageant obtenu par l'ultracentrifugation des 27,8 % en poids de bouillie liquide, le potentiel zêta reste globalement le même aux 15 différentes concentrations de silice. Tableau 1 Potentiel zêta de la bouillie de silice fabriquée en utilisant de l'eau désionisée Concentration de silice dans la bouillie (pourcentage massique) 6 % 10 % 15 % 20 % 22 % 25 % Potentiel zêta (mV) -46,4 -42,7 -39,6 -36,2 -34,7 -32,3 pH 5,19 5,04 4,92 4,86 4,83 4,77 20 Tableau 2 Potentiel zêta de la bouillie de silice obtenue par la dilution de 27,8 % en poids de bouillie de silice en utilisant le surnageant des 27,8 % en poids de bouillie de silice. Concentration de silice dans la bouillie (pourcentage massique) 6 % 22 % Potentiel zêta (mV) -31,5 -31,4 pH 4,86 4,79 3038901 [0124] Ce résultat montre qu'une augmentation de l'amplitude du potentiel zêta lorsque de telles bouillies de silice sont diluées avec de l'eau désionisée est principalement due à la réduction de la force ionique de la bouillie. Les ions de la bouillie de silice sont supposés provenir des sels résiduels présents dans la silice issue du procédé de fabrication des 5 particules de silice. L'amplitude élevée du potentiel zêta des bouillies de silice (toujours supérieur à 30 mV) indique que la silice a une stabilité électromagnétique élevée dans la bouillie. [0125] Exemple 2. 10 [0126] L'effet de l'ajout de sel ou d'acide à différentes concentrations à des bouillies de silice sur le potentiel zêta de ces bouillies est décrit dans le tableau 3. Les bouillies ont été préparées dans de l'eau désionisée par la méthode de test Slurry Zeta Potential décrite ci-dessus. Les données résumées dans le tableau 3 décrivent la dépendance du potentiel zêta des bouillies liquides de silice et des bouillies liquides de silice déstabilisée sur la 15 concentration de silice, la concentration de sel et la concentration d'acide. L'ajout de sel ou d'acide à la bouillie de silice réduit l'amplitude du potentiel zêta et ainsi la stabilité de la bouillie de silice. Comme indiqué dans le tableau 3, le potentiel zêta dépend principalement de la concentration de sel ou d'acide dans la bouillie ou la bouillie déstabilisée et non de la concentration de silice. 20 Tableau 3 Potentiel zêta de la bouillie déstabilisée de silice à différentes concentrations de bouillie, concentrations de sel et concentrations d'acide. Concentration de [CaCl2] (mM) [acide acéti- que] (mM) [acide formi- que] (mM) Zêta pH silice dans la (mV) bouillie (pourcentage en poids) 22,0 0 0 0 -34,4 4,80 6,0 0 0 0 -45,0 ND 22,0 10,6 0 0 -24,2 4,49 22,0 29,7 0 0 -17,0 4,27 22,0 51,1 0 0 -14,6 4,17 22,0 105 0 0 -9,2 ND 3038901 Concentration de [CaCl2] (mM) [acide acéti- que] (mM) [acide formi- que] (mM) Zêta pH silice dans la (mV) bouillie (pourcentage en poids) 22,0 155 0 0 -6,4 ND 6,0 4,6 0 0 -29,9 ND 6,0 10,4 0 0 -23,4 ND 6,0 27,6 0 0 -18,5 ND 6,0 46,4 0 0 -15,4 ND 6,0 140 0 0 -7,7 ND 22,0 0 98 0 -23,6 3,72 22,0 0 192 0 -21,4 3,65 22,0 0 564 0 -17,1 3,26 22,0 0 1 857 0 -12,7 ND 6,0 0 27 0 -33,6 3,84 6,0 0 45 0 -29,9 3,68 6,0 0 174 0 -22,1 3,38 6,0 0 431 0 -18,9 3,61 22,0 0 0 118 -15,3 3,17 22,0 0 0 197 -14,2 2,96 22,0 0 0 731 -10,7 2,46 22,0 0 0 1 963 -6,5 2,04 6,0 0 0 36 -17,7 3,07 6,0 0 0 42 -17,4 3,04 6,0 0 0 168 -14,6 2,62 3038901 Concentration de [CaCl2] (mM) [acide acéti- que] (mM) [acide Zêta pH silice dans la formi- (mV) bouillie que] (pourcentage en (mM) poids) 6,0 0 0 456 -11,4 2,29 22,0 10,7 0 130 -12,9 3,04 22,0 26,6 0 248 -9,0 2,78 22,0 101 0 978 -3,1 2,10 6,0 4,7 0 36 -15,9 3,12 6,0 46,4 0 224 -10,1 2,41 ND = non déterminé. [0127] Les résultats indiqués dans le tableau 3 décrivent la dépendance du potentiel zêta des bouillies de silice et des bouillies de silice déstabilisée sur la concentration d'acide 5 acétique et la concentration de silice. Les données montrent que les valeurs du potentiel zêta dépendent plus de la concentration d'acide que de la concentration de silice. Une relation similaire entre le potentiel zêta et la concentration d'acide et la concentration de silice est observée avec l'acide formique. À une concentration donnée, l'acide formique réduit plus l'amplitude du potentiel zêta que l'acide acétique. Comme indiqué dans le tableau 3, une 10 combinaison d'acide formique et de chlorure de calcium a été efficace pour réduire l'amplitude du potentiel zêta. Les résultats indiqués dans le tableau 3 montrent que la stabilité des particules de silice dans la bouillie peut être efficacement réduite par l'ajout d'agents de déstabilisation, comme un acide ou un sel ou une combinaison d'acide et de sel. Des résultats similaires ont été obtenus avec le nitrate de calcium et l'acétate de calcium. 15 [0128] Exemple 3. [0129] Dans cet exemple, l'importance de la déstabilisation de la dispersion des particules de silice avant la mise en contact la dispersion de silice avec le latex d'élastomère a été établie. Plus précisément, quatre expériences ont été réalisées en utilisant l'appareil de 20 mélange (c) de la figure 1 doté de trois entrées (3, 11, 14) pour introduire jusqu'à trois fluides dans une zone de réaction confinée (13), de sorte qu'un fluide percute les autres fluides selon un angle de 90 degrés par un jet à grande vitesse à une vitesse comprise entre 15 et 80 m/s (voir figure 1(c)). Dans trois des quatre expériences, la silice a été concassée comme décrit 3038901 ci-dessus dans le procédé B et de l'acide acétique a été éventuellement ajouté comme décrit dans les exemples 3-A à 3-D ci-dessous. La bouillie ou la bouillie déstabilisée a été ensuite mise sous pression entre 100 et 150 psig et introduite dans la zone de réaction confinée par l'entrée (3) à un débit volumétrique de 60 litres par heure (11h) de manière à ce que la bouillie 5 ou la bouillie déstabilisée soit introduite sous forme de jet à grande vitesse à 80 m/s dans la zone de réaction. Simultanément, un concentré de latex de caoutchouc naturel (latex 60CX12021, teneur en caoutchouc sec de 31 % en poids, de Chemionics Corporation, Tallmadge, Ohio, dilué dans de l'eau désionisée) a été introduit par la seconde entrée (11) par une pompe péristaltique à un débit volumétrique de 106 1/h et à une vitesse de 1,8 m/s. 10 Ces débits ont été sélectionnés et les flux ont été ajustés pour obtenir un produit de composite d'élastomère comprenant 50 phr (parties par cent parties en poids de caoutchouc sec) de silice. La bouillie de silice ou la bouillie de silice déstabilisée et le latex ont été mélangés en combinant le flux de latex à vitesse réduite et le jet à grande vitesse de bouillie de silice ou de bouillie de silice déstabilisée entraînant le flux de latex dans le jet de bouillie 15 ou de bouillie déstabilisée de silice au point d'impact. La cadence de production (sur une base de matière sèche) a été réglée à 50 kg/h. Les rapports spécifiques réels silice-caoutchouc dans les composites de caoutchouc obtenus avec le procédé sont répertoriés dans les exemples ci-dessous. L'analyse TGA a été effectuée après le séchage selon le procédé du procédé B. 20 [0130] Exemple 3-A [0131] Premier fluide : Une dispersion aqueuse déstabilisée de 25 % en poids de silice avec 6,2 % en poids (ou 1,18 M) d'acide acétique a été préparée comme décrit dans le procédé B ci-dessus. Le potentiel zêta de la bouillie déstabilisée était de -14 mV, ce qui 25 indique que la bouillie était déstabilisée de façon significative par l'acide. La bouillie déstabilisée de silice a été pompée en continu sous pression dans la première entrée (3). [0132] Deuxième fluide : Du latex d'élastomère a été introduit dans la zone de réaction par la seconde entrée (11). [0133] Le premier fluide a percuté le deuxième fluide dans la zone de réaction. 30 [0134] Résultats : Une inversion de phase liquide-solide s'est produite dans la zone de réaction lorsque la bouillie déstabilisée de silice et le latex ont été intimement mélangés par l'entraînement du flux de latex à vitesse lente dans le jet à grande vitesse de bouillie déstabilisée de silice. Pendant le procédé d'entraînement, la silice a été intimement distribuée dans le latex et le mélange a coagulé en une phase solide qui contenait entre 70 % en poids et 35 85 % en poids d'eau. De ce fait, un flux d'une phase continue de caoutchouc solide contenant de la silice en forme de ver ou de corde a été obtenu à la sortie de la zone de réaction (15). Le composite était élastique et pouvait être étiré jusqu'à 130 % de la longueur initiale sans 3038901 rompre. L'analyse TGA sur le produit séché a montré que le composite d'élastomère contenait 58 phr de silice. [0135] Exemple 3-B : 5 [0136] Premier fluide : Une dispersion aqueuse déstabilisée de 25 % en poids de silice avec 6,2 % en poids d'acide acétique a été préparée selon le procédé B décrit ci-dessus. Le potentiel zêta de la bouillie était de -14 mV, ce qui indique que la bouillie était déstabilisée de façon significative par l'acide. La bouillie déstabilisée de silice a été pompée en continu sous pression dans la première entrée (3). 10 [0137] Deuxième fluide : Du latex d'élastomère a été introduit dans la zone de réaction par la seconde entrée (11). [0138] Troisième fluide : De l'eau désionisée a été également injectée dans la zone de réaction par la troisième entrée (14) à un débit volumétrique de 60 1/h et une vitesse de 1,0 m/s. 15 [0139] Les trois fluides sont entrés en contact et se sont percutés dans la zone de réaction. [0140] Résultats : Une inversion de phase liquide-solide s'est produite dans la zone de réaction et une phase continue de caoutchouc solide ou semi-solide contenant de la silice en forme de corde ou de ver a été obtenue par la sortie de la zone de réaction. Une quantité 20 significative de liquide trouble contenant de la silice et/ou du latex s'est écoulée par la sortie (7) avec la phase continue de caoutchouc solide ou semi-solide contenant de la silice. La phase continue de caoutchouc contenant de la silice contenait entre environ 70 % en poids et environ 75 % en poids d'eau sur la base du poids du composite. L'analyse TGA sur le produit séché a montré que le composite d'élastomère contenait 44 phr de silice. Ainsi, l'ajout d'eau 25 par la troisième entrée a eu un impact négatif sur le procédé, donnant lieu à un produit ayant une teneur plus faible en silice (44 phr contre 58 phr dans l'exemple 3-A) et à des déchets importants. [0141] Exemple 3-C : 30 [0142] Premier fluide : Une solution aqueuse d'acide acétique à 10 % en poids sans silice a été préparée. Une alimentation continue de fluide acide a été pompée avec une pompe péristaltique à un débit volumétrique de 60 1/h par la troisième entrée (14) dans la zone de réaction à une vitesse de 1,0 m/s au moment de l'entrée dans la zone de réaction. [0143] Deuxième fluide : Du latex d'élastomère a été introduit dans la zone de réaction 35 par la deuxième entrée (11) avec une pompe péristaltique à une vitesse de 1,8 m/s et à un débit volumétrique de 106 1/h. [0144] Les deux fluides sont entrés en contact et se sont percutés dans la zone de 3038901 réaction. [0145] Résultats : Une phase collante de caoutchouc solide en forme de ver a été formée. L'analyse TGA sur le produit séché a montré que la phase de caoutchouc solide ne contenait pas de silice. 5 [0146] Exemple 3-D : [0147] Premier fluide : Une dispersion aqueuse déstabilisée de 25 % en poids de silice sans acide acétique a été préparée selon le procédé B décrit ci-dessus. La bouillie de silice a été pompée sous pression continue et introduite par la première entrée (3) à un débit 10 volumétrique de 60 1/h et à une vitesse de 80 m/s au point d'entrée dans la zone de réaction. Le potentiel zêta de la bouillie était de -32 mV, ce qui indique que la silice était dispersée de façon stable dans la bouillie. Ainsi, dans cet exemple 3-D, la bouillie de silice n'a pas été déstabilisée par l'ajout d'acide à la bouillie avant l'impact avec le fluide de latex. [0148] Deuxième fluide : Du latex d'élastomère a été introduit dans la zone de réaction 15 par la deuxième entrée (11) avec une pompe péristaltique à une vitesse de 1,8 m/s et à un débit volumétrique de 106 11h. [0149] Troisième fluide : Après une période initiale de flux continu des premier et second fluides, une solution aqueuse d'acide acétique à 10 % en poids a été injectée par la troisième entrée (14) dans la zone de réaction à un débit volumétrique passant de 0 à 60 1/h 20 et à une vitesse passant de 0 à 1,0 m/s. Les trois fluides se sont percutés et mélangés dans la zone de réaction. [0150] Résultats : Initialement, avant l'injection d'acide, aucune phase continue de caoutchouc contenant de la silice ne s'était formée et seul un liquide trouble était observé par la sortie (15) de la zone de réaction. Lors de l'injection d'acide dans la zone de réaction (13), 25 une phase continue de caoutchouc semi-solide contenant de la silice a commencé à se former à mesure de l'augmentation du flux d'acide acétique par la troisième entrée de 0 à 60 Wh. Les matériaux s'écoulant par la sortie contenaient encore une quantité significative de liquide trouble, ce qui indique une quantité importante de déchet. L'analyse TGA du produit sec a montré que la phase continue de caoutchouc contenant de la silice formée dans ce 30 cycle expérimental ne contenait que 25 phr de silice. Compte tenu des conditions de production sélectionnées et de la quantité de silice utilisée, si la silice avait été incorporée de façon importante dans la phase de caoutchouc contenant de la silice, comme dans l'exemple 3-A, la silice aurait donné lieu à une phase de caoutchouc contenant de la silice comprenant un excès de 50 phr de silice. 35 [0151] Ces expériences montrent que la bouillie de silice doit être déstabilisée avant l'impact initial avec le latex d'élastomère afin d'obtenir la phase continue de caoutchouc contenant de la silice souhaitée. L'exemple 3-A a permis d'obtenir ce que l'on peut considérer 3038901 comme une capture efficace de la silice dans la phase continue de caoutchouc solide contenant de la silice, tandis que l'exemple 3-D illustre un procédé comparatif utilisant une bouillie de silice initialement stable et ayant une efficacité inférieure de moitié à l'efficacité de l'exemple 3-A utilisant une bouillie de silice initialement déstabilisée. L'observation d'un 5 liquide trouble quittant le point de sortie de la zone de réaction indique un mélange insuffisant de la silice avec le latex et une proportion inférieure de silice capturée dans la phase continue de caoutchouc. En théorie, dans les procédés comparatifs 3B et 3D, la déstabilisation des fluides a été insuffisante pendant le mélange. Les résultats indiquent en outre que la capture insuffisante de la silice s'est produite lorsqu'un fluide supplémentaire a été ajouté alors que le 10 premier fluide et le deuxième fluide étaient en train de se mélanger ; de telles conditions de procédé génèrent des quantités indésirables de déchet. [0152] Exemple 4. [0153] Procédé illustratif A-1. Aux endroits indiqués dans les exemples ci-dessous, 15 un procédé a été effectué en utilisant le procédé illustratif A-1. Dans le procédé A-1, de la silice sèche précipitée et de l'eau (eau du robinet filtrée pour retirer la matière particulaire) ont été mesurées et combinées, puis concassées dans un broyeur à rotor-stator pour former de la bouillie de silice et la bouillie particulaire a été encore concassée dans un réservoir d'alimentation en utilisant un agitateur et un autre broyeur à rotor-stator. La bouillie de silice a 20 ensuite été transférée dans un réservoir à cycle équipé de deux agitateurs. Le même procédé utilisé pour former la bouillie de silice a été utilisé pour préparer une bouillie de noir de carbone à partir de noir de carbone sec (noir de carbone grade N-134 fourni par Cabot Corporation). La bouillie de noir de carbone a été ajoutée au-dessus de la bouillie de silice dans le réservoir à cycle. La bouillie de silice-noir de carbone a été remise en circulation 25 depuis le réservoir à cycle dans un homogénéisateur, puis remise dans le réservoir à cycle. Une solution d'acide (acide formique ou acide acétique, qualité industrielle, fourni par Kong Long Huat Chemicals, Malaisie) a ensuite été pompée dans le réservoir à cycle. La bouillie a été maintenue sous forme dispersée par agitation et, éventuellement, au moyen de la boucle de recirculation dans le réservoir à cycle. Après une période adaptée, la bouillie de silice-noir 30 de carbone a été introduite dans une zone de réaction confinée (13), telle que celle illustrée sur la figure 1a, au moyen d'un homogénéisateur. La concentration de silice et de noir de carbone dans la bouillie et la concentration d'acide sont indiquées dans les exemples spécifiques ci-dessous. [0154] Le latex a été pompé avec une pompe péristaltique (à moins d'environ 40 psig 35 de pression) par la seconde entrée (11) dans la zone de réaction (13). Le débit de latex a été ajusté entre 300 et 1 600 kg de late)dh environ afin d'obtenir une cadence de production et des niveaux de charge en silice-noir de carbone souhaités dans le produit résultant. La 3038901 bouillie homogénéisée contenant l'acide a été pompée sous pression depuis l'homogénéisateur vers une buse (diamètre interne (Dl) compris entre 0,15 cm (0,060") et 0,33 cm (0,130") (3a), représentée par la première entrée (3) illustrée sur la figure 1(a), de telle sorte que la bouillie est introduite en un jet à grande vitesse dans la zone de réaction. 5 Au contact du latex dans la zone de réaction, le jet de bouillie de silice s'écoulant à une vitesse comprise entre 25 m/s et 120 m/s a entraîné le latex s'écoulant entre 1 ms et 11 m/s. Dans des exemples selon des modes de réalisation de la présente invention, l'impact de la bouillie de silice-noir de carbone sur le latex a provoqué un mélange intime des particules de silice-noir de carbone avec les particules de caoutchouc du latex, et le caoutchouc a coagulé, 10 transformant la bouillie de silice-noir de carbone et le latex en un matériau comprenant une phase continue de caoutchouc solide ou semi-solide contenant de la silice et du noir de carbone contenant entre 40 et 95 % en poids d'eau, sur la base du poids total du matériau, piégée dans le matériau. Des ajustements ont été apportés au débit de la bouillie (5001 800 kg/h) ou au débit de latex (300-1 800 kg/h), ou aux deux, pour modifier les rapports 15 silice-caoutchouc (par ex., 15-180 phr de silice) dans le produit final et pour obtenir la cadence de production souhaitée. Les cadences de production (base de matière sèche) étaient comprises entre 200 et 800 kg/h. Des teneurs en silice spécifiques (par analyse TGA) dans le caoutchouc après assèchement et séchage du matériau sont répertoriées dans les exemples ci-dessous. 20 [0155] Procédé A-1 Assèchement. Le matériau a été déchargé de la zone de réaction à la pression atmosphérique à un débit compris entre 200 et 800 kg/h (poids sec) dans une extrudeuse d'assèchement (The French Oil Machinery Company, Piqua, OH). L'extrudeuse (D.I. de 21,59 cm (8,5 pouces)) était équipée d'une matrice ayant différentes configurations de boutons de perforation et actionnée à une vitesse de rotor typique comprise 25 entre 90 et 123 tr/min, une pression de matrice comprise entre 400 et 1 300 psig et une puissance comprise entre 80 et 125 kW. Dans l'extrudeuse, le caoutchouc contenant la silice et le noir de carbone a été comprimé et l'eau extraite du caoutchouc contenant de la silice a été éjectée par un fût à fentes de l'extrudeuse. Un produit asséché contenant typiquement entre 15 et 60 % en poids d'eau a été obtenu à la sortie de l'extrudeuse. 30 [0156] Procédé A-1 Séchage et refroidissement. Le produit asséché a été déposé dans un dispositif de mélangeage continu (mélangeur continu Farrel (FCM), Farrel Corporation, Ansonia, CT ; avec 7 et 15 rotors) où il a été séché, mastiqué et mélangé avec 1 à 2 phr d'antioxydant (par ex., 6PPD de Flexsys, St. Louis, MO) et éventuellement un agent de couplage silane (par ex., silane NXT, fourni par Momentive Performance Materials, Inc., 35 Waterford, NY ; 8 % en poids de silane sur la base du poids de silice). La température de la chemise d'eau du FCM a été réglée à 100 °C et la température du FCM au niveau de l'orifice de sortie était comprise entre 140 et 180 °C. La teneur en humidité du composite 3038901 d'élastomère mastiqué et asséché sortant du FCM était comprise entre 1 % en poids et 5 % en poids. Le produit a été encore mastiqué et refroidi dans un broyeur ouvert. Une feuille de caoutchouc du composite d'élastomère a été coupée directement depuis le broyeur ouvert, laminée et refroidie à l'air. 5 [0157] Préparation des composés de caoutchouc. [0158] Le composite d'élastomère séché obtenu par le procédé A-1 a été soumis à un mélangeage selon la formulation du tableau C et la procédure décrite dans le tableau D. Pour les composites d'élastomère dans lesquels du silane ou un antioxydant a été ajouté pendant le séchage, la composition de composé finale est celle indiquée dans le tableau C. La 10 quantité de l'agent de couplage silane et/ou de l'antioxydant pendant le mélangeage a été ajustée en conséquence. Tableau C Ingrédient phr NR dans le composite 100 Noir de carbone dans le composite S Silice dans le composite S 6PPD* (antioxydant) 2,0 Silane (silane NXT**) 0,08 x (silice phr) ZnO 4 Acide stéarique 2 DPG*** 1,5 Durcisseur Rite® BBTS**** 1,5 Soufre 1,5 *N-(1,3-diméthylbutyI)-N'-phényl-p-phénylènediamine (Flexsys, St. Louis, MO) **composant actif principal : S-(3-(triéthoxysilyl)propyl)octanéthioate (Momentive, Friendly, 15 WV) *** DiphénylGuanidine (Akrochem, Akron, OH) ****N-tert-Butylbenzothiazole-2-sulphénamide (Emerald Performance Materials, Cuyahoga Falls, OH) NR = caoutchouc naturel 20 S = comme indiqué 3038901 Tableau D Durée (min) Opération Mélangeur Brabender (300 cm3), facteur de remplissage 65 %, 60 tr/min, 100°C 0 Ajouter le composite caoutchouc-silice-noir de carbone Étape 1 1 Ajouter l'agent de couplage silane, si nécessaire Maintenir pendant 2 minutes en commençant à 150°C 2 Balayer et ajouter 6PPD et mélanger pendant 1 minute supplémentaire à 150°C 3 Balayer Décharger, 160°C Passer dans un broyeur à rouleaux 6x Étape 2 Mélangeur Brabender (300 cm3), facteur de remplissage 63 %, 60 tr/min, 100°C 0 Ajouter le composé de l'étape 1 1 Ajouter de l'oxyde de zinc et de l'acide stéarique 2 Balayer 4 Décharger, 150°C Passer dans un broyeur à rouleaux 6x Étape 3 Mélangeur Brabender (300 cm3), facteur de remplissage 63 %, 60 tr/min, 100°C 0 Ajouter le composé de l'étape 2, le soufre et les accélérateurs 0,5 Balayer 1 Décharger 3038901 Durée (min) Opération Broyeur à rouleaux pendant une minute pour bande adéquate. Retirer et effectuer 6 rouleaux finaux Effeuiller jusqu'à l'épaisseur requise [0159] La vulcanisation a été effectuée dans une presse chauffée réglée à 150^C pendant une durée déterminée par un rhéomètre à caoutchouc traditionnel (c'est-à-dire, T90 + 10 % de T90, où T90 est la durée pour obtenir 90 % de vulcanisation). 5 [0160] Propriétés des composés de caoutchouc/silice-noir de carbone. [0161] Les propriétés de traction des échantillons vulcanisés (T300 et T100, allongement de rupture, résistance à la traction) ont été mesurées selon la norme ASTM D412. La tangente delta 60° a été déterminée en utilisant un balayage sous contrainte dynamique en torsion entre 0,01 % et 60 % à 10 Hz et 60 °C. La tangente ^max a été prise 10 comme valeur maximale de la tangente ^ dans cette plage de contraintes. [0162] Dans ces exemples, le procédé selon divers modes de réalisation de l'invention a été exécuté dans l'appareil illustré sur la figure 1 ((a) ou (b)) dans différentes conditions comme décrit dans le tableau 4, en utilisant le procédé A-1 décrit ci-dessus. Les conditions de fonctionnement ont été sélectionnées pour obtenir une phase continue de caoutchouc solide 15 ou semi-solide contenant de la silice avec les rapports silice-noir de carbone-caoutchouc indiqués dans le tableau 4 (Plant.= de plantation). Tableau 4 Ex. Conc. de silicea dans la Conc. de Type Teneur % en Type de sel Conc. de sel dans la bouillie (% en poids) Potentiel zêta (est.)b (mV) bouillie (% en poids) noir de de en poids carbonea latex caout- de dans la chouc NH3 bouillie (% du dans le en poids) latex latex (DRC) (% en (% en poids) poids) 4-1 15 1,5 Plant 32,8 0,66 S/O 0,00 -11,3 4-2 12,3 2,7 Plant 32,8 0,66 S/O 0,00 -15,0 4-3 12,3 2,7 Plant 32,8 0,66 S/O 0,00 -15,0 4-4 12,3 2,7 Plant 32,8 0,66 S/0 0,00 -15,0 3038901 Ex. Conc. de silicea dans la Conc. de Type Teneur % en Type de sel Conc. de sel dans la bouillie (')/0 en poids) Potentiel zêta (est.)b (mV) bouillie (% en poids) noir de carbonea de en poids dans la bouillie (% en poids) latex caout- de NH3 dans le latex (% en poids) chouc du latex (DRC) (% en poids) 4-5 12,3 2,7 Plant 32,8 0,66 S/0 0,00 -15,0 4-6 12,3 2,7 Plant 32,8 0,66 S/O 0,00 -15,0 4-7 12,3 2,7 Plant 32,8 0,66 S/O 0,00 -15,0 4-8 12,3 2,7 Plant 32,8 0,66 S/0 0,00 -15,0 4-9 12,3 2,7 Plant 32,8 0,66 S/0 0,00 -15,0 S/0 = sans objet, ND = non déterminé a. Tous les exemples ont utilisé de la silice précipitée ZEOSIL® Z1165 MP. Tous les exemples ont utilisé du noir de carbone N134 de Cabot Corporation. b. Les valeurs du potentiel zêta ont été estimées par interpolation des courbes 5 déterminées expérimentalement de la dépendance du potentiel zêta par rapport à la concentration du sel ou de l'acide des bouillies de la même qualité de silice. Tableau 4 (suite) Ex. Type % en poids d'acide dans la bouillie (% en poids) Rapport mol. acide/ NH3 Vitesse Charg Charge réelle de noir de carbon e (phr) Débit de bouil lied (I/h) Débit Rap- d'acide de la e de port du buse réelle latex débit d'entrés (m/s) de d (11h) bouil- silice lie- (phr) latex (v/v) 4-1 Formique 2,00 1,59 41 44 6 800 626 1,27 8 4-2 Acétique 5,07 4,64 42 44 15 800 411 1,94 7 4-3 Acétique 5,07 4,64 42 44 15 800 411 1,94 4-4 Acétique 5,07 3,77 42 34,2 13,5 800 506 1,58 4-5 Acétique 5,07 3,77 65 30,4 10,6 800 506 1,58 3038901 Ex. Type % en poids d'acide dans la bouillie (% en poids) Rapport mol. acide/ NH3 Vitesse de la buse d'entrée (m/s) Charg Charge réelle de noir de carbon e (phr) Débit de bouil lied (11h) Débit Rap- d'acide e de port du réelle latex débit de d (11h) bouil- silice lie- (phr) latex (v/v) 4-6 Acétique 5,07 4,64 65 37 14,6 800 411 1,94 4-7 Acétique 5,07 4,64 42 29,5 9,1 800 411 1,94 4-8 Acétique 5,07 4,64 42 44,2 13,8 800 411 1,94 4-9 Acétique 5,07 4,64 42 43,6 13,6 800 411 1,94 c. La vitesse de la buse d'entrée correspond à la vitesse de la bouillie de silice-noir de carbone qui passe dans une buse (3a) au niveau de la première entrée (3) vers la zone de réaction (13) avant d'entrer en contact avec le latex. 5 d. Les débits de la bouillie et du latex correspondent aux débits volumétriques en 1/heure de la bouillie de silice-noir de carbone et du latex liquide, respectivement, lorsqu'ils sont introduits dans la zone de réaction. [0163] Dans tous les exemples répertoriés ci-dessus dans le tableau 4, les conditions de fonctionnement sélectionnées ont permis d'obtenir une phase continue de 10 caoutchouc solide contenant de la silice et du noir de carbone sous une forme cylindrique grossière. Le produit contenait une quantité importante d'eau, était élastique et compressible, et a expulsé l'eau et les solides retenus après compression manuelle. Le matériau solide pouvait être étiré, par exemple, le matériau pouvait être étiré ou allongé de 130 à 150 % de sa longueur, sans se rompre. Une partie des propriétés du 15 caoutchouc des composites fabriqués est présentée dans le tableau 5 ci-dessous. On a observé que les particules de silice et de noir de carbone étaient uniformément distribuées dans une phase continue de caoutchouc et que ce produit était sensiblement dépourvu de particules de silice libres et de grains de silice plus gros sur les surfaces extérieure et intérieure. Pour la phase continue de caoutchouc contenant de la silice et 20 du noir de carbone, non seulement la silice doit être déstabilisée (par ex., par un traitement préalable avec des acides et/ou des sels), mais les débits volumétriques de la bouillie de silice déstabilisée par rapport au latex ont dû être ajustés non seulement pour obtenir un rapport silice-caoutchouc (phr) souhaité dans le composite d'élastomère, mais également pour équilibrer le degré de déstabilisation de la bouillie avec la cadence de 25 mélange de la bouillie et du latex et la vitesse de coagulation des particules de 3038901 caoutchouc de latex. Grâce à ces ajustements, comme la bouillie de silice a entraîné le latex, distribuant intimement les particules de silice (et les particules de noir de carbone) dans le caoutchouc, le caoutchouc dans le latex est devenu une phase continue solide ou semi-solide en une fraction de seconde après combinaison des fluides dans le 5 volume confiné de la zone de réaction. Ainsi, le procédé a formé des composites uniques élastomère-silice-noir de carbone au moyen d'une étape d'impact continu des fluides à une vitesse suffisante, des concentrations et des volumes liquides/solides sélectionnés et des débits de liquide ajustés pour distribuer uniformément et intimement la silice particulaire fine dans le latex et, parallèlement, pendant l'exécution d'une telle 10 distribution, pour donner lieu à une inversion de phase liquide-solide du caoutchouc. Tableau 5 Numéro d'ex. T300/T100 Tan delta Résistance à Allongement à rupture 60 à la traction (%) 60 °C (MPa) * Résistance à la traction (MPa) 4-1 5,19 0,089 32,20 535 4-2 4,98 0,113 29,31 463 4-3 4,99 0,106 29,74 455 4-4 5,78 0,084 34,72 529 4-5 5,60 0,093 31,37 468 4-6 5,35 0,110 31,86 504 4-7 4,86 0,127 29,64 448 4-8 4,85 0,123 29,45 446 4-9 4,48 0,118 29,61 457 [0164] Le composite d élastomère formé à partir de ces exemples présente des propriétés de caoutchouc acceptables et en particulier des propriétés T300/T100 bénéfiques 15 pour un composite ayant de la silice et du noir de carbone dispersés dans le composite. Comme le montrent ces exemples, un article de phase de caoutchouc solide contenant de la silice et du noir de carbone peut comprendre au moins 40 phr de silice dispersée dans du caoutchouc naturel et au moins 40 % en poids de fluide aqueux et avoir une dimension de longueur (L), dans lequel l'article de phase de caoutchouc solide contenant de la silice et du 20 noir de carbone peut être étiré jusqu'à au moins 130 % à 150 % de (L) sans se rompre. 3038901 [0165] La présente invention comprend les aspects/modes de réalisation/attributs suivants dans tout ordre et/ou toute combinaison : 1. Procédé de fabrication d'un composite élastomère-silice comprenant : (a) la fourniture d'un flux continu sous pression d'au moins un premier fluide contenant 5 des particules dispersées et comprenant une dispersion déstabilisée de silice et d'un flux continu d'au moins un second fluide comprenant du latex d'élastomère ; (b) la fourniture d'un débit volumétrique du premier fluide par rapport à celui du second fluide pour obtenir une teneur en silice allant d'environ 15 phr à environ 180 phr dans le composite élastomère-silice ; 10 (e) la combinaison du flux du premier fluide et du flux du second fluide avec un impact suffisamment énergique pour distribuer la silice dans le latex d'élastomère afin d'obtenir une phase continue de caoutchouc solide contenant de la silice ou une phase continue de caoutchouc semi-solide contenant de la silice. dans lequel ledit au moins un premier fluide est fourni sous forme de : 15 i) deux flux comprenant une dispersion comprenant du noir de carbone et une dispersion déstabilisée comprenant de la silice ; ou ii) un seul flux comprenant une dispersion comprenant du noir de carbone et une dispersion déstabilisée comprenant de la silice ; ou iii) un seul flux de dispersion déstabilisée comprenant de la silice et du noir de 20 carbone. 2. Procédé selon l'un quelconque des modes de réalisation/attributs/aspects précédents et suivants, dans lequel au moins un premier fluide est une dispersion déstabilisée comprenant de la silice et du noir de carbone, et ledit procédé comprend en outre une combinaison de noir de carbone sec, de silice sèche et d'un milieu aqueux pour former ladite 25 dispersion déstabilisée comprenant au moins 45 % en poids de silice, sur une base particulaire totale, et de noir de carbone. 3. Procédé selon l'un quelconque des modes de réalisation/attributs/aspects précédents ou suivants, comprenant en outre la soumission d'une ou plusieurs desdites dispersions à au moins une étape de traitement mécanique. 30 4. Procédé selon l'un quelconque des modes de réalisation/attributs/aspects précédents ou suivants, dans lequel ladite étape de traitement mécanique comprend le concassage, le broyage, la pulvérisation, la brisure ou le traitement à fort cisaillement ou des combinaisons de ceux-ci. 5. Procédé selon l'un quelconque des modes de réalisation/attributs/aspects précédents 35 ou suivants, dans lequel ladite étape de traitement mécanique comprend le concassage desdites dispersions une ou plusieurs fois. 6. Procédé selon l'un quelconque des modes de réalisation/attributs/aspects précédents 3038901 ou suivants, dans lequel ladite étape de traitement mécanique réduit l'agglomération des particules et/ou ajuste la distribution de la taille de particules. 7. Procédé de fabrication d'un composite élastomère-silice comprenant : (a) la fourniture d'un flux continu sous pression d'au moins un premier fluide 5 comprenant une dispersion déstabilisée de silice et d'un flux continu d'au moins un second fluide comprenant du latex d'élastomère ; (b) la fourniture d'un débit volumétrique du premier fluide par rapport à celui du second fluide pour obtenir une teneur en silice allant d'environ 15 phr à environ 180 phr dans le composite élastomère-silice ; 10 (c) la fourniture d'un flux continu de noir de carbone fluidifié sous forme sèche, (d) la combinaison du flux du premier fluide et du flux du second fluide et dudit noir de carbone avec un impact suffisamment énergique pour distribuer la silice et le noir de carbone dans le latex d'élastomère, pour obtenir un flux d'une phase continue de caoutchouc solide contenant de la silice et du noir de carbone ou d'une phase continue de caoutchouc semi- 15 solide contenant de la silice et du noir de carbone. dans lequel ledit flux de noir de carbone est combiné audit premier fluide avant l'étape d, ou combiné audit second fluide avant l'étape d, ou ajouté à l'étape d. 8. Procédé selon l'un quelconque des modes de réalisation/attributs/aspects précédents ou suivants, dans lequel du noir de carbone est présent dans ledit composite élastomère- 20 silice dans une quantité comprise entre environ 10 % en poids et environ 50 % en poids sur la base de la matière particulaire totale présente dans ledit composite élastomère-silice. 9. Procédé selon l'un quelconque des modes de réalisation/attributs/aspects précédents ou suivants, dans lequel ledit flux de ladite phase continue de caoutchouc solide ou semisolide contenant de la silice se forme en deux secondes ou moins après la combinaison dudit 25 premier flux de fluide et dudit second flux de fluide. 10. Procédé selon l'un quelconque des modes de réalisation/attributs/aspects précédents ou suivants, dans lequel ledit flux de ladite phase continue de caoutchouc solide ou semisolide contenant de la silice se forme en environ 50 millisecondes à environ 1 500 millisecondes après la combinaison dudit premier flux de fluide et dudit second flux de 30 fluide. 11. Procédé selon l'un quelconque des modes de réalisation/attributs/aspects précédents ou suivants, dans lequel ledit premier fluide à l'étape (a) comprend en outre au moins un sel. 12. Procédé selon l'un quelconque des modes de réalisation/attributs/aspects précédents ou suivants, dans lequel ledit premier fluide à l'étape (a) comprend en outre au moins un 35 acide. 13. Procédé selon l'un quelconque des modes de réalisation/attributs/aspects précédents ou suivants, dans lequel ladite phase continue de caoutchouc solide ou semi-solide contenant 3038901 de la silice comprend entre de40 % en poids à environ 95 % en poids d'eau ou de fluide aqueux. 14. Procédé selon l'un quelconque des modes de réalisation/attributs/aspects précédents ou suivants, dans lequel ladite combinaison s'effectue dans une zone de réaction ayant un 5 volume allant d'environ 10 cm3 à environ 500 cm3. 15. Procédé selon l'un quelconque des modes de réalisation/attributs/aspects précédents ou suivants, dans lequel les débits volumétriques relatifs se situent à un rapport de débit volumétrique du premier fluide par rapport au second fluide allant de 0,4:1 à 3,2:1. 16. Procédé selon l'un quelconque des modes de réalisation/attributs/aspects précédents 10 ou suivants, dans lequel les débits volumétriques relatifs se situent à un rapport de débit volumétrique du premier fluide par rapport au second fluide allant de 0,2:1 à 2,8:1. 17. Procédé selon l'un quelconque des modes de réalisation/attributs/aspects précédents ou suivants, dans lequel les débits volumétriques relatifs se situent à un rapport de débit volumétrique du premier fluide par rapport au second fluide allant de 0,4:1 à 3,2:1, et ladite 15 dispersion déstabilisée de la silice comprend au moins un sel. 18. Procédé selon l'un quelconque des modes de réalisation/attributs/aspects précédents ou suivants, dans lequel les débits volumétriques relatifs se situent à un rapport de débit volumétrique du premier fluide par rapport au second fluide allant de 0,2:1 à 2,8:1, et ladite dispersion déstabilisée de la silice comprend au moins un acide. 20 19. Procédé selon l'un quelconque des modes de réalisation/attributs/aspects précédents ou suivants, dans lequel ledit latex d'élastomère comprend une base, ladite dispersion déstabilisée de silice comprend au moins un acide et un rapport molaire d'ions hydrogène dans ledit acide dans ledit premier fluide par rapport à ladite base dans ledit second fluide est de 1 à 4,5. 25 20. Procédé selon l'un quelconque des modes de réalisation/attributs/aspects précédents ou suivants, dans lequel ladite dispersion déstabilisée de silice comprend au moins un acide et dans lequel ledit latex d'élastomère présent dans ledit second fluide a une concentration en ammoniac allant d'environ 0,3 % en poids à environ 0,7 % en poids sur la base du poids du latex d'élastomère, et un rapport molaire d'ions hydrogène dans ledit acide dans ledit premier 30 fluide par rapport à l'ammoniac dans ledit second fluide est d'au moins 1:1. 21. Procédé selon l'un quelconque des modes de réalisation/attributs/aspects précédents ou suivants, dans lequel ladite teneur en silice dudit composite élastomère-silice est d'environ 26 phr à environ 80 phr. 22. Procédé selon l'un quelconque des modes de réalisation/attributs/aspects précédents 35 ou suivants, dans lequel ladite teneur en silice dudit composite élastomère-silice est d' environ 40 phr à environ 115 phr. 23. Procédé selon l'un quelconque des modes de réalisation/attributs/aspects précédents 3038901 ou suivants, dans lequel ladite dispersion déstabilisée de silice comprend environ 6 % en poids à environ 35 % en poids de silice. 24. Procédé selon l'un quelconque des modes de réalisation/attributs/aspects précédents ou suivants, dans lequel ladite dispersion déstabilisée de silice comprend environ 10 % en 5 poids à environ 28 % en poids de silice. 25. Procédé selon l'un quelconque des modes de réalisation/attributs/aspects précédents ou suivants, comprenant en outre la récupération de ladite phase continue de caoutchouc solide ou semi-solide contenant de la silice à pression ambiante. 26. Procédé selon l'un quelconque des modes de réalisation/attributs/aspects précédents 10 ou suivants, dans lequel ledit premier fluide comprenant ladite dispersion déstabilisée de silice a une amplitude de potentiel zêta inférieure à 30 mV. 27. Procédé selon l'un quelconque des modes de réalisation/attributs/aspects précédents ou suivants, dans lequel ladite dispersion déstabilisée de silice comprend au moins un sel, dans lequel la concentration d'ions de sel dans ladite dispersion déstabilisée est d'environ 15 10 mM à environ 160 mM. 28. Procédé selon l'un quelconque des modes de réalisation/attributs/aspects précédents ou suivants, dans lequel ladite dispersion déstabilisée de silice comprend au moins un sel, dans lequel ledit sel est présent dans ladite dispersion déstabilisée dans une quantité allant d'environ 0,2 % en poids à environ 2 % en poids sur la base du poids de ladite dispersion 20 déstabilisée. 29. Procédé selon l'un quelconque des modes de réalisation/attributs/aspects précédents ou suivants, dans lequel ladite dispersion déstabilisée de silice comprend au moins un acide, dans lequel ledit acide est présent dans ladite dispersion déstabilisée dans une quantité allant d'environ 0,8 % en poids à environ 7,5 % en poids sur la base du poids de ladite dispersion 25 déstabilisée. 30. Procédé selon l'un quelconque des modes de réalisation/attributs/aspects précédents ou suivants, dans lequel ladite dispersion déstabilisée de silice comprend au moins un acide, dans lequel la concentration d'acide dans ladite dispersion déstabilisée est comprise d'environ 200 mM à environ 1 000 mM. 30 31. Procédé selon l'un quelconque des modes de réalisation/attributs/aspects précédents ou suivants, dans lequel l'étape (c) est réalisée avec le flux continu du premier fluide à une vitesse A et le flux continu du second fluide à une vitesse B, et la vitesse A est au moins 2 fois plus rapide que la vitesse B. 32. Procédé selon l'un quelconque des modes de réalisation/attributs/aspects précédents 35 ou suivants, dans lequel l'étape (c) est réalisée dans une zone de réaction semi-confinée et le premier fluide a une vitesse suffisante pour induire une cavitation dans la zone de réaction lors de la combinaison avec le second fluide. 3038901 33. Procédé selon l'un quelconque des modes de réalisation/attributs/aspects précédents ou suivants, dans lequel le second fluide a une vitesse suffisante pour créer un flux turbulent. 34. Procédé selon l'un quelconque des modes de réalisation/attributs/aspects précédents ou suivants, dans lequel ladite dispersion de silice comprend une silice modifiée en surface 5 ayant des fragments de surface hydrophobes. 35. Procédé selon l'un quelconque des modes de réalisation/attributs/aspects précédents ou suivants, dans lequel ledit premier fluide comprend un fluide aqueux. 36. Procédé selon l'un quelconque des modes de réalisation/attributs/aspects précédents ou suivants, dans lequel ledit premier fluide comprend un fluide aqueux et environ 6 % en 10 poids à environ 31 % en poids de silice et au moins 3 % en poids de noir de carbone. 37. Procédé selon l'un quelconque des modes de réalisation/attributs/aspects précédents ou suivants, dans lequel ledit premier fluide comprend un fluide aqueux, comprenant en outre au moins un sel et au moins un acide. 38. Procédé selon l'un quelconque des modes de réalisation/attributs/aspects précédents 15 ou suivants, ledit procédé comprenant en outre la déstabilisation d'une dispersion de silice en abaissant un pH de la dispersion de silice de façon à former la dispersion déstabilisée de silice fournie à l'étape (a). 39. Procédé selon l'un quelconque des modes de réalisation/attributs/aspects précédents ou suivants, ledit procédé comprenant en outre la déstabilisation d'une dispersion de silice en 20 abaissant un pH de la dispersion de silice jusqu'à un pH compris de 2 à 4 de façon à former la dispersion déstabilisée de silice fournie à l'étape (a). 40. Procédé selon l'un quelconque des modes de réalisation/attributs/aspects précédents ou suivants, dans lequel ladite silice a une surface hydrophile. 41. Procédé selon l'un quelconque des modes de réalisation/attributs/aspects précédents 25 ou suivants, dans lequel ladite silice est une silice hautement dispersible (HDS). 42. Procédé selon l'un quelconque des modes de réalisation/attributs/aspects précédents ou suivants, dans lequel ledit acide comprend l'acide acétique, l'acide formique, l'acide citrique, l'acide phosphorique ou l'acide sulfurique ou toute combinaison de ceux-ci. 43. Procédé selon l'un quelconque des modes de réalisation/attributs/aspects précédents 30 ou suivants, dans lequel ledit acide a un poids moléculaire ou un poids moléculaire moyen inférieur à 200. 44. Procédé selon l'un quelconque des modes de réalisation/attributs/aspects précédents ou suivants, dans lequel ledit sel comprend au moins un sel métallique du groupe 1, 2 ou 13. 45. Procédé selon l'un quelconque des modes de réalisation/attributs/aspects précédents 35 ou suivants, dans lequel ledit sel comprend un sel de calcium, un sel de magnésium ou un sel d'aluminium ou une combinaison de ceux-ci. 46. Procédé selon l'un quelconque des modes de réalisation/attributs/aspects précédents 3038901 ou suivants, ledit procédé comprenant en outre l'exposition de la silice à une étape mécanique pour réduire l'agglomération des particules et/ou ajuster la distribution de la taille de particules. 47. Procédé selon l'un quelconque des modes de réalisation/attributs/aspects précédents 5 ou suivants, dans lequel la silice est de la silice précipitée ou de la silice fumée ou de la silice colloïdale, ou des combinaisons de celles-ci. 48. Procédé selon l'un quelconque des modes de réalisation/attributs/aspects précédents ou suivants, dans lequel ladite silice a une zone de surface BET allant d'environ 20 m2/g àenviron 450 m2/g. 10 49. Procédé selon l'un quelconque des modes de réalisation/attributs/aspects précédents ou suivants, dans lequel ledit latex d'élastomère est du latex de caoutchouc naturel. 50. Procédé selon l'un quelconque des modes de réalisation/attributs/aspects précédents ou suivants, dans lequel ledit latex de caoutchouc naturel est sous la forme de latex de plantation, de concentré de latex, de latex décanté, de latex chimiquement modifié, de latex 15 enzymatiquement modifié, ou toute combinaison de ceux-ci. 51. Procédé selon l'un quelconque des modes de réalisation/attributs/aspects précédents ou suivants, dans lequel ledit latex de caoutchouc naturel est sous la forme de latex de caoutchouc naturel époxydé. 52. Procédé selon l'un quelconque des modes de réalisation/attributs/aspects précédents 20 ou suivants, dans lequel ledit latex de caoutchouc naturel est sous la forme de concentré de latex. 53. Procédé selon l'un quelconque des modes de réalisation/attributs/aspects précédents ou suivants, comprenant en outre le mélange du composite élastomère-silice avec un élastomère supplémentaire pour former un mélange de composite élastomère. 25 54. Procédé pour fabriquer un composé de caoutchouc comprenant (a) l'exécution du procédé selon l'un quelconque des modes de réalisation/attributs/aspects précédents ou suivants, et (b) le mélange du composite élastomère-silice avec d'autres composants pour former le composé de caoutchouc, dans lequel lesdits autres composants comprennent au moins un 30 antioxydant, du soufre, un polymère autre qu'un latex d'élastomère, un catalyseur, une huile de dilution, une résine, un agent de couplage, un ou plusieurs composites élastomère supplémentaires ou un agent de remplissage de renforcement, ou toute combinaison de ceux-ci. 55. Procédé pour fabriquer un article de caoutchouc sélectionné parmi les pneumatiques, 35 les moulages, les fixations, les revêtements, les convoyeurs, les joints ou les chemises, comprenant (a) l'exécution du procédé selon l'un quelconque des modes 3038901 réalisation/attributs/aspects précédents ou suivants, et (b) le mélangeage du composite élastomère-silice avec d'autres composants pour former un composé, et (c) la vulcanisation du composé pour former ledit article de caoutchouc. 5 56. Procédé selon l'un quelconque des modes de réalisation/attributs/aspects précédents ou suivants, comprenant en outre l'exécution d'une ou plusieurs étapes post-traitement supplémentaires après la récupération du composite élastomère-silice. 57. Procédé selon l'un quelconque des modes de réalisation/attributs/aspects précédents ou suivants, dans lequel les étapes de post-traitement comprennent au moins une étape 10 parmi : a) l'assèchement du composite élastomère-silice pour obtenir un mélange asséché ; b) le mélange ou le mélangeage du mélange asséché pour obtenir un composite élastomère-silice composé ; e) le broyage du composite élastomère-silice composé pour obtenir un composite 15 élastomère-silice broyé ; d) la granulation ou le mélange du composite élastomère-silice broyé ; e) le pressage du composite élastomère-silice après la granulation ou le mélange pour obtenir un composite élastomère-silice pressé ; f) l'extrusion du composite élastomère-silice ; 20 g) le calandrage du composite élastomère-silice ; et/ou h) la décomposition facultative du composite élastomère-silice pressé et le mélange avec d'autres composants. 58. Procédé selon l'un quelconque des modes de réalisation/attributs/aspects précédents ou suivants, dans lequel les étapes de post-traitement comprennent au moins une étape de 25 laminage du composite élastomère-silice. 59. Procédé selon l'un quelconque des modes de réalisation/attributs/aspects précédents ou suivants, dans lequel les étapes de post-traitement comprennent la compression de la phase continue de caoutchouc solide ou semi-solide contenant de la silice pour éliminer environ 1 % en poids à environ 15 % en poids du fluide aqueux contenu dans celle-ci. 30 60. Procédé selon l'un quelconque des modes de réalisation/attributs/aspects précédents ou suivants, dans lequel le latex d'élastomère est amené en contact avec au moins un agent de déstabilisation lorsque la dispersion déstabilisée de silice est combinée avec le latex d'élastomère. 61. Procédé selon l'un quelconque des modes de réalisation/attributs/aspects précédents 35 ou suivants, comprenant en outre la mise en contact du flux de phase continue de caoutchouc solide ou semi-solide contenant de la silice avec au moins un agent de déstabilisation. 3038901 62. Procédé selon l'un quelconque des modes de réalisation/attributs/aspects précédents ou suivants, comprenant en outre l'étape d'exécution d'une ou plusieurs des étapes suivantes avec la phase continue de caoutchouc solide ou semi-solide contenant de la silice : a) le transfert de la phase continue de caoutchouc solide ou semi-solide contenant de 5 la silice dans un réservoir ou un récipient de retenue ; b) le chauffage de la phase continue de caoutchouc solide ou semi-solide contenant de la silice pour réduire la teneur en eau ; c) l'exposition de la phase continue de caoutchouc solide ou semi-solide contenant de la silice à un bain d'acide ; 10 d) le traitement mécanique de la phase continue de caoutchouc solide ou semi-solide contenant de la silice pour réduire la teneur en eau. 63. Procédé selon l'un quelconque des modes de réalisation/attributs/aspects précédents ou suivants, dans lequel ledit composite élastomère-silice est une phase continue de caoutchouc semi-solide contenant de la silice et ledit procédé comprenant en outre la 15 conversion de ladite phase continue de caoutchouc semi-solide contenant de la silice en phase continue de caoutchouc solide contenant de la silice. 64. Procédé selon l'un quelconque des modes de réalisation/attributs/aspects précédents ou suivants, dans lequel ladite phase continue de caoutchouc semi-solide contenant de la silice est convertie en ladite phase continue de caoutchouc solide contenant de la silice par 20 traitement avec un fluide aqueux comprenant au moins un acide ou au moins un sel ou une combinaison d'au moins un acide et d'au moins un sel. 65. Procédé selon l'un quelconque des modes de réalisation/attributs/aspects précédents ou suivants, dans lequel ledit second fluide comprend un mélange de deux ou plus latex d'élastomère différents. 25 66. Procédé selon l'un quelconque des modes de réalisation/attributs/aspects précédents ou suivants, dans lequel ledit procédé comprend en outre la fourniture d'un ou plusieurs fluides supplémentaires et la combinaison du ou des fluides supplémentaires avec lesdits premier et second flux de fluide, dans lequel ledit ou lesdits fluides supplémentaires comprennent un ou plusieurs fluides de latex d'élastomère et lesdits fluides supplémentaires 30 sont identiques ou différents dudit latex d'élastomère présent dans ledit second flux de fluide. 67. Procédé selon l'un quelconque des modes de réalisation/attributs/aspects précédents ou suivants, dans lequel ladite teneur en silice dudit composite élastomère-silice est comprise d' environ 26 phr à environ 180 phr. 68. Article de la phase continue de caoutchouc solide contenant de la silice et du noir de 35 carbone comprenant au moins 25 parties par cent parties en poids de caoutchouc (phr) de silice dispersée dans du caoutchouc naturel et au moins 40 % en poids de fluide aqueux, et ayant une dimension en longueur (L), dans lequel l'article de la phase continue de 3038901 caoutchouc solide contenant de la silice peut être étiré jusqu'à au moins 130 à 150 % de (L) sans se rompre. 69. Article de la phase continue de caoutchouc solide contenant de la silice et du noir de carbone selon l'un quelconque des modes de réalisation/attributs/aspects précédents ou 5 suivants, comprenant en outre 10 phr de noir de carbone dispersé dans ledit caoutchouc naturel. [0166] La présente invention peut comprendre toute combinaison de ces différents attributs ou modes de réalisation ci-dessus selon la description figurant dans les phrases et/ou les paragraphes du présent document. Toute combinaisQn des attributs décrits dans le 10 présent document est considérée comme une partie de la présente invention et aucune limitation n'est prévue par rapport aux attributs combinables. [0167] Les demandeurs incorporent spécifiquement la totalité du contenu de toutes les références citées dans la présente invention. En outre, lorsqu'une quantité, une concentration ou une autre valeur ou paramètre est donnée sous forme de plage, de plage préférée ou de 15 liste de valeurs préférables supérieures et de valeurs préférables inférieures, il faut les considérer comma décrivant spécifiquement toutes les plages formées de toute paire de toute limite de plage supérieure ou de valeur préférée et de toute limite de plage inférieure ou de valeur préférée, que les plages soient ou non décrites séparément. Lorsqu'une plage de valeurs numériques est citée dans le présent document, sauf indication contraire, la plage est 20 supposée inclure les extrémités de celle-ci, ainsi que tous les entiers et toutes les fractions à l'intérieur de la plage. Il n'est pas prévu que le champ d'application de l'invention soit limité aux valeurs spécifiques citées lors de la définition d'une plage. [0168] D'autres modes de réalisation de la présente invention seront évidents aux hommes du métier en tenant compte des présentes spécifications et pratique de la présente 25 invention décrites dans la présente description. Il est prévu que la présente spécification et les présents exemples soient considérés comme illustratifs uniquement, les véritables champs d'application et esprit de l'invention étant indiqués dans les revendications suivantes et équivalents de celles-ci. REVENDICATIONS1. Procédé de fabrication d'un composite élastomère-silice comprenant : (a) la fourniture d'un flux continu sous pression d'au moins un premier fluide contenant des particules dispersées et comprenant une dispersion déstabilisée de silice et d'un flux continu d'au moins un second fluide comprenant du latex d'élastomère ; (b) la fourniture d'un débit volumétrique du premier fluide par rapport à celui du second fluide pour obtenir une teneur en silice allant d'environ 15 phr à environ 180 phr dans le composite élastomère-silice ; (c) la combinaison du flux du premier fluide et du flux du second fluide avec un impact suffisamment énergique pour distribuer la silice dans le latex d'élastomère afin d'obtenir une phase continue de caoutchouc solide contenant de la silice ou une phase continue de caoutchouc semi-solide contenant de la silice. dans lequel ledit au moins un premier fluide est fourni sous forme de : iv) deux flux comprenant une dispersion comprenant du noir de carbone et une dispersion déstabilisée comprenant de la silice ; ou y) un seul flux comprenant une dispersion comprenant du noir de carbone et une dispersion déstabilisée comprenant de la silice ; ou vi) un seul flux de dispersion déstabilisée comprenant de la silice et du noir de carbone. 3. Procédé selon la revendication 1, dans lequel au moins un premier fluide est une dispersion déstabilisée comprenant de la silice et du noir de carbone, et ledit procédé comprend en outre la combinaison de noir de carbone sec, de silice sèche et d'un milieu aqueux pour former ladite dispersion déstabilisée comprenant au moins 45 % en poids de silice, sur une base particulaire totale, et de noir de carbone. 4. Procédé selon la revendication 1, comprenant en outre l'exposition d'une ou plusieurs desdites dispersions à au moins une étape de traitement mécanique. 5. Procédé selon la revendication 3, dans lequel ladite étape de traitement mécanique comprend le concassage, le broyage, la pulvérisation, la brisure ou le traitement à fort cisaillement ou des combinaisons de ceux-ci. 6. Procédé selon la revendication 4, dans lequel ladite étape de traitement mécanique comprend le concassage desdites dispersions une ou plusieurs fois. 7. Procédé selon la revendication 3, dans lequel ladite étape de traitement mécanique réduit l'agglomération des particules et/ou ajuste la distribution de la taille de particules. 8. Procédé de fabrication d'un composite élastomère-silice comprenant : (a) la fourniture d'un flux continu sous pression d'au moins un premier fluide 3038901 comprenant une dispersion déstabilisée de silice et d'un flux continu d'au moins un second fluide comprenant du latex d'élastomère ; (b) la fourniture d'un débit volumétrique du premier fluide par rapport à celui du second fluide pour obtenir une teneur en silice allant d'environ 15 phr à environ 180 phr dans le composite élastomère-silice ; (c) la fourniture d'un flux continu de noir de carbone fluidifié sous forme sèche, (d) la combinaison du flux du premier fluide et du flux du second fluide et dudit noir de carbone avec un impact suffisant pour distribuer la silice et le noir de carbone dans le latex d'élastomère, pour obtenir un flux d'une phase continue de caoutchouc solide contenant de la silice et du noir de carbone ou d'une phase continue de caoutchouc semi-solide contenant de la silice et du noir de carbone. dans lequel ledit flux de noir de carbone est combiné audit premier fluide avant l'étape d, ou combiné audit second fluide avant l'étape d, ou ajouté à l'étape d. 9. Procédé selon la revendication 1, dans lequel du noir de carbone est présent dans ledit composite élastomère-silice dans une quantité allant d'environ 10 % en poids à environ 50 % en poids sur la base de la matière particulaire totale présente dans ledit composite élastomère-silice. 10. Procédé selon la revendication 1, dans lequel ledit flux de ladite phase continue de caoutchouc solide ou semi-solide contenant de la silice se forme en deux secondes ou moins après la combinaison dudit premier flux de fluide et dudit second flux de fluide. 11. Procédé selon la revendication 1, dans lequel ledit flux de ladite phase continue de caoutchouc solide ou semi-solide contenant de la silice se forme environ 50 millisecondes à environ 1 500 millisecondes après la combinaison dudit premier flux de fluide et dudit second flux de fluide. 12. Procédé selon la revendication 1, dans lequel ledit premier fluide à l'étape (a) comprend en outre au moins un sel. 13. Procédé selon la revendication 1, dans lequel ledit premier fluide à l'étape (a) comprend en outre au moins un acide. 14. Procédé selon la revendication 1, dans lequel ladite phase continue de caoutchouc solide ou semi-solide contenant de la silice comprend environ 40 % en poids à environ 95 % en poids d'eau ou de fluide aqueux. 15. Procédé selon la revendication 1, dans lequel ladite combinaison s'effectue dans une zone de réaction ayant un volume allant d'environ 10 cm3 à environ 500 cm3. 16. Procédé selon la revendication 1, dans lequel les débits volumétriques relatifs se situent à un rapport de débit volumétrique du premier fluide par rapport au second fluide allant de 0,4:1 a 3,2:1. 17. Procédé selon la revendication 1, dans lequel les débits volumétriques relatifs se 3038901 situent à un rapport de débit volumétrique du premier fluide par rapport au second fluide allant de 0,2:1 à 2,8:1. 18. Procédé selon la revendication 1, dans lequel les débits volumétriques relatifs se situent à un rapport de débit volumétrique du premier fluide par rapport au second fluide allant de 0,4:1 à 3,2:1, et ladite dispersion déstabilisée de la silice comprend au moins un sel. 19. Procédé selon la revendication 1, dans lequel les débits volumétriques relatifs se situent à un rapport de débit volumétrique du premier fluide par rapport au second fluide allant de 0,2:1 à 2,8:1, et ladite dispersion déstabilisée de silice comprend au moins un acide. 20. Procédé selon la revendication 1, dans lequel ledit latex d'élastomère comprend une base, ladite dispersion déstabilisée de silice comprend au moins un acide et un rapport molaire d'ions hydrogène dans ledit acide dans ledit premier fluide par rapport à ladite base dans le second fluide est de 1 à 4,5. 21. Procédé selon la revendication 1, dans lequel ladite dispersion déstabilisée de silice comprend au moins un acide et dans lequel ledit latex d'élastomère présent dans ledit second fluide a une concentration d'ammoniac allant d'environ 0,3 % en poids àenviron 0,7 % en poids sur la base du poids du latex d'élastomère, et un rapport molaire d'ions hydrogène dans ledit acide dans ledit premier fluide par rapport à l'ammoniac dans ledit second fluide est d'au moins 1:1. 22. Procédé selon la revendication 1, dans lequel ladite teneur en silice dudit composite élastomère-silice est comprise d'environ 26 phr à environ 80 phr. 23. Procédé selon la revendication 1, dans lequel ladite teneur en silice dudit composite élastomère-silice est comprise d'environ 40 phr à environ 115 phr. 24. Procédé selon la revendication 1, dans lequel ladite dispersion déstabilisée de silice comprend environ 6 % en poids à environ 35 % en poids de silice. 25. Procédé selon la revendication 1, dans lequel ladite dispersion déstabilisée de silice comprend environ 10 % en poids à environ 28 % en poids de silice. 26. Procédé selon la revendication 1 comprenant en outre la récupération de ladite phase continue de caoutchouc solide ou semi-solide contenant de la silice à pression ambiante. 27. Procédé selon la revendication 1, dans lequel ledit premier fluide comprenant ladite dispersion déstabilisée de silice a une amplitude de potentiel zêta inférieure à 30 mV. 28. Procédé selon la revendication 1, dans lequel ladite dispersion déstabilisée de silice comprend au moins un sel, dans lequel la concentration d'ions de sel dans ladite dispersion déstabilisée est d' environ 10 mM à environ 160 mM. 29. Procédé selon la revendication 1, dans lequel ladite dispersion déstabilisée de silice comprend au moins un sel, dans lequel ledit sel est présent dans ladite dispersion déstabilisée dans une quantité allant d'environ 0,2 % en poids à environ 2 % en poids sur la 3038901 base du poids de ladite dispersion déstabilisée. 30. Procédé selon la revendication 1, dans lequel ladite dispersion déstabilisée de silice comprend au moins un acide, dans lequel ledit acide est présent dans ladite dispersion déstabilisée dans une quantité allant d'environ 0,8 % en poids à environ 7,5 % en poids sur la base du poids de ladite dispersion déstabilisée. 31. Procédé selon la revendication 1, dans lequel ladite dispersion déstabilisée de silice comprend au moins un acide, dans lequel la concentration d'acide dans ladite dispersion déstabilisée est d' environ 200 mM à environ 1 000 mM. 32. Procédé selon la revendication 1, dans lequel l'étape (c) est réalisée avec le flux continu du premier fluide à une vitesse A et le flux continu du second fluide à une vitesse B, et la vitesse A est au moins 2 fois plus rapide que la vitesse B. 33. Procédé selon la revendication 1 dans lequel l'étape (c) est réalisée dans une zone de réaction semi-confinée et le premier fluide a une vitesse suffisante pour induire une cavitation dans la zone de réaction lors de la combinaison avec le second fluide. 34. Procédé selon la revendication 32, dans lequel le second fluide a une vitesse suffisante pour créer un flux turbulent. 35. Procédé selon la revendication 1, dans lequel ladite dispersion de silice comprend une silice modifiée en surface ayant des fragments de surface hydrophobes. 36. Procédé selon la revendication 1, dans lequel ledit premier fluide est un fluide aqueux. 37. Procédé selon la revendication 1, dans lequel ledit premier fluide comprend un fluide aqueux et environ 6 % en poids à environ 31 % en poids de silice et au moins 3 % en poids de noir de carbone. 38. Procédé selon la revendication 1, dans lequel ledit premier fluide est un fluide aqueux, comprenant en outre au moins un sel et au moins un acide. 39. Procédé selon la revendication 1, ledit procédé comprenant en outre la déstabilisation d'une dispersion de silice en abaissant un pH de la dispersion de silice de façon à former la dispersion déstabilisée de silice fournie à l'étape (a). 40. Procédé selon la revendication 1, ledit procédé comprenant en outre la déstabilisation d'une dispersion de silice en abaissant un pH de la dispersion de silice jusqu'à un pH compris de 2 à 4 de façon à former la dispersion déstabilisée de silice fournie à l'étape (a). 41. Procédé selon la revendication 1, dans lequel ladite silice a une surface hydrophile. 42. Procédé selon la revendication 1, dans lequel ladite silice est une silice hautement dispersible (HDS). 43. Procédé selon la revendication 12, dans lequel ledit acide comprend l'acide 3038901 acétique, l'acide formique, l'acide citrique, l'acide phosphorique ou l'acide sulfurique ou toute combinaison de ceux-ci. 44. Procédé selon la revendication 12, dans lequel ledit acide a un poids moléculaire ou un poids moléculaire moyen inférieur à 200. 45. Procédé selon la revendication 11, dans lequel ledit sel comprend au moins un sel métallique du groupe 1, 2 ou 13. 46. Procédé selon la revendication 11, dans lequel ledit sel comprend un sel de calcium, un sel de magnésium ou un sel d'aluminium ou une combinaison de ceux-ci. 47. Procédé selon la revendication 1, ledit procédé comprenant l'exposition de la silice à une étape mécanique pour réduire l'agglomération des particules et/ou ajuster la distribution de la taille de particules. 48. Procédé selon la revendication 1, dans lequel la silice est de la silice précipitée ou de la silice fumée ou de la silice colloïdale, ou des combinaisons de celles-ci. 49. Procédé selon la revendication 1 dans lequel ladite silice a une zone de surface BET allant d'environ 20 m2/g à environ 450 m2/g. 50. Procédé selon la revendication 1, dans lequel ledit latex d'élastomère est du latex de caoutchouc naturel. 51. Procédé selon la revendication 49, dans lequel ledit latex de caoutchouc naturel est sous la forme de latex de plantation, de concentré de latex, de latex décanté, de latex chimiquement modifié, de latex enzymatiquement modifié, ou toute combinaison de ceux-ci. 52. Procédé selon la revendication 49, dans lequel ledit latex de caoutchouc naturel est sous la forme de latex de caoutchouc naturel époxydé. 53. Procédé selon la revendication 49, dans lequel ledit latex de caoutchouc naturel est sous la forme de concentré de latex. 54. Procédé selon la revendication 1, comprenant en outre le mélange du composite élastomère-silice avec un élastomère supplémentaire pour former un mélange de composite élastomère. 55. Procédé pour fabriquer un composé de caoutchouc comprenant (a) la réalisation du procédé selon la revendication 1 et (b) le mélange du composite élastomère-silice avec d'autres composants pour former le composé de caoutchouc, dans lequel lesdits autres composants comprennent au moins un antioxydant, du soufre, un polymère autre qu'un latex d'élastomère, un catalyseur, une huile de dilution, une résine, un agent de couplage, un ou plusieurs composites élastomère supplémentaires ou un agent de remplissage de renforcement, ou toute combinaison de ceux- ci. 56. Procédé pour fabriquer un article de caoutchouc sélectionné parmi les pneumatiques, les moulages, les fixations, les revêtements, les convoyeurs, les joints ou les 3038901 chemises, comprenant (a) la réalisation du procédé selon la revendication 1 et (b) le mélangeage du composite élastomère-silice avec d'autres composants pour former un composé, et (c) la vulcanisation du composé pour former ledit article de caoutchouc. 57. Procédé selon la revendication 1, comprenant en outre l'exécution d'une ou plusieurs étapes post-traitement supplémentaires après la récupération du composite élastomère-silice. 58. Procédé selon la revendication 56, dans lequel les étapes de post-traitement comprennent au moins une étape parmi : a) l'assèchement du composite élastomère-silice pour obtenir un mélange asséché ; b) le mélange ou le mélangeage du mélange asséché pour obtenir un composite élastomère-silice composé ; c) le broyage du composite élastomère-silice composé pour obtenir un composite élastomère-silice broyé ; d) la granulation ou le mélange du composite élastomère-silice broyé ; e) le pressage du composite élastomère-silice après la granulation ou le mélange pour obtenir un composite élastomère-silice pressé ; f) l'extrusion du composite élastomère-silice ; g) le calandrage du composite élastomère-silice ; et/ou h) la décomposition facultative du composite élastomère-silice pressé et le mélange avec d'autres composants. 59. Procédé selon la revendication 56, dans lequel les étapes de post-traitement comprennent au moins le laminage du composite élastomère-silice. 60. Procédé selon la revendication 56, dans lequel les étapes de post-traitement comprennent la compression de la phase continue de caoutchouc solide ou semi-solide contenant de la silice pour éliminer environ 1 % en poids à environ 15 % en poids de fluide aqueux contenu dans celle-ci. 61. Procédé selon la revendication 1, dans lequel le latex d'élastomère est amené en contact avec au moins un agent de déstabilisation lorsque la dispersion déstabilisée de silice est combinée avec le latex d'élastomère. 62. Procédé selon la revendication 1, comprenant en outre la mise en contact du flux de composite élastomère-silice solide ou semi-solide avec au moins un agent de déstabilisation. 63. Procédé selon la revendication 1, comprenant en outre l'étape d'exécution d'une ou plusieurs des étapes suivantes avec la phase continue de caoutchouc solide ou semi-solide contenant de la silice : a) le transfert de la phase continue de caoutchouc solide ou semi-solide contenant de 3038901 la silice dans un réservoir ou un récipient de retenue ; b) le chauffage de la phase continue de caoutchouc solide ou semi-solide contenant de la silice pour réduire la teneur en eau ; c) l'exposition de la phase continue de caoutchouc solide ou semi-solide contenant de la silice à un bain d'acide ; d) le traitement mécanique de la phase continue de caoutchouc solide ou semi-solide contenant de la silice pour réduire la teneur en eau. 64. Procédé selon la revendication 1, dans lequel ledit composite élastomère-silice est une phase continue de caoutchouc semi-solide contenant de la silice et ledit procédé comprenant en outre la conversion de ladite phase continue de caoutchouc semi-solide contenant de la silice en phase continue de caoutchouc solide contenant de la silice. 65. Procédé selon la revendication 63, dans lequel ladite phase continue de caoutchouc semi-solide contenant de la silice est convertie en ladite phase continue de caoutchouc solide contenant de la silice par traitement avec un fluide aqueux comprenant au moins un acide ou au moins un sel ou une combinaison d'au moins un acide et d'au moins un sel. 66. Procédé selon la revendication 1, dans lequel ledit second fluide comprend un mélange de deux ou plus latex d'élastomère différents. 67. Procédé selon la revendication 1, dans lequel ledit procédé comprend en outre la fourniture d'un ou plusieurs fluides supplémentaires et la combinaison du ou des fluides supplémentaires avec lesdits premier et second flux de fluide, dans lequel ledit ou lesdits fluides supplémentaires comprennent un ou plusieurs fluides de latex d'élastomère et lesdits fluides supplémentaires sont identiques ou différents dudit latex d'élastomère présent dans ledit second flux de fluide. 68. Procédé selon la revendication 1, dans lequel ladite teneur en silice dudit composite élastomère-silice est d'environ 26 phr à environ 180 phr. 69. Article de la phase continue de caoutchouc solide contenant de la silice et du noir de carbone comprenant au moins 25 parties par cent parties en poids de caoutchouc (phr) de silice dispersée dans du caoutchouc naturel et au moins 40 % en poids de fluide aqueux, et ayant une dimension en longueur (L), dans lequel l'article de la phase continue de caoutchouc solide contenant de la silice peut être étiré jusqu'à au moins 130 à 150 % de (L) sans se rompre. 70. Article de la phase continue de caoutchouc solide contenant de la silice et du noir de carbone selon la revendication 68, comprenant en outre 10 phr de noir de carbone dispersé dans ledit caoutchouc naturel.